(57)【要約】  汎用されている有機溶剤への溶解性が高く、エポキシ系化合物等の塩基反応性化合物に直接溶解させることができ、さらには高耐熱性と低求核性の両方の性能を備える、強塩基を発生する塩基発生剤、当該塩基発生剤と塩基反応性化合物を含有する塩基反応性組成物、ならびに塩基発生方法等を提供することを課題とする。  本発明は、一般式（Ａ）で示される化合物、当該化合物を含んでなる塩基発生剤、当該塩基発生剤および塩基反応性化合物を含有することを特徴とする塩基反応性組成物、ならびに塩基発生方法等に関する。2014208632.tif 000137（式中、Ｒ１〜Ｒ５はそれぞれ独立して、水素原子、アルキル基、置換基を有していてもよいアリール基または置換基を有していてもよいアリールアルキル基を表し、Ｒ６は、水素原子、置換基を有していてもよいアルキル基、アルケニル基、アルキニル基、置換基を有していてもよいアリール基または置換基を有していてもよいアリールアルキル基を表し、Ｒ７は、水素原子、アミノ基を有していてもよいアルキル基、置換基を有していてもよいアリール基または置換基を有していてもよいアリールアルキル基を表し、Ｚ−は、特定構造のカルボン酸由来のアニオンを表す。）
2014208632.tif 000002
【特許請求の範囲】
【請求項１】
一般式（Ａ）で示される化合物。
2014208632.tif 000107
（式中、Ｒ１〜Ｒ５はそれぞれ独立して、水素原子；炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ６は、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基；炭素数２〜１２のアルケニル基；炭素数２〜１２のアルキニル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７は、水素原子；アミノ基を有していてもよい炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｚ−は、一般式（Ｂ１）、（Ｂ２）、（Ｂ３）または（Ｂ４）で示される、カルボン酸由来のアニオンを表す。）
2014208632.tif 000108
（式中、Ｒ８〜Ｒ１６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表す。）
2014208632.tif 000109
（式中、Ｒ１７〜Ｒ２５はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、Ｙは酸素原子または硫黄原子を表す。）
2014208632.tif 000110
（式中、Ｒ２６〜Ｒ３６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）
2014208632.tif 000111
（式中、Ｒ３７〜Ｒ４２はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）
【請求項２】
前記一般式（Ａ）で示される化合物が、一般式（Ａ'）または（Ａ''）で示されるものである、請求項１に記載の化合物。
2014208632.tif 000112
（式中、Ｒ１'〜Ｒ５'はそれぞれ独立して、炭素数１〜８のアルキル基を表し、Ｒ６'は、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基；炭素数２〜６のアルケニル基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７'は、アミノ基を有していてもよい炭素数１〜８のアルキル基を表し、Ｚ−は、前記に同じ。）
2014208632.tif 000113
（式中、Ｒ１'''〜Ｒ４'''はそれぞれ独立して、炭素数１〜８のアルキル基を表し、Ｒ５'''は、炭素数１〜１０のアルキル基；または炭素数１〜６のアルキル基、炭素数１〜６のアルコキシ基、ハロゲン原子およびニトロ基からなる群から選ばれる置換基を有していてもよい炭素数６〜１４のアリール基を表し、Ｒ７'''は、炭素数１〜６のアルキル基、炭素数１〜６のアルコキシ基、ハロゲン原子およびニトロ基からなる群から選ばれる置換基を有していてもよい炭素数６〜１４のアリール基を表し、Ｚ−は、前記に同じ。）
【請求項３】
前記一般式（Ａ）におけるＺ−で示されるカルボン酸由来のアニオンが、一般式（Ｂ１'）、（Ｂ２'）、（Ｂ３'）または（Ｂ４'）で示されるものである、請求項１に記載の化合物。
2014208632.tif 000114
（式中、Ｒ８'〜Ｒ１６'はそれぞれ独立して、水素原子または炭素数１〜４のアルキル基を表す。）
2014208632.tif 000115
（式中、Ｒ１７'〜Ｒ２５'はそれぞれ独立して、水素原子または炭素数１〜４のアルキル基を表し、Ｙは酸素原子または硫黄原子を表す。）
2014208632.tif 000116
（式中、Ｒ２６'、Ｒ２７'およびＲ２９'〜Ｒ３６'はそれぞれ独立して、水素原子または炭素数１〜４のアルキル基を表し、Ｒ２８'は、水素原子または炭素数１〜４のアルコキシ基を表す。）
2014208632.tif 000117
（式中、Ｒ３７'〜Ｒ４２'はそれぞれ独立して、水素原子または炭素数１〜４のアルキル基を表す。）
【請求項４】
前記一般式（Ａ）で示される化合物が、式（１）、（２）、（３）、（４）、（５）、（６）、（７）、（８）、（９）、（１０）、（１１）または（１２）で示されるものである、請求項１に記載の化合物。
2014208632.tif 000118
2014208632.tif 000119
2014208632.tif 000120
2014208632.tif 000121
2014208632.tif 000122
2014208632.tif 000123
2014208632.tif 000124
2014208632.tif 000125
2014208632.tif 000126
2014208632.tif 000127
2014208632.tif 000128
2014208632.tif 000129
【請求項５】
請求項１記載の化合物を含んでなる塩基発生剤。
【請求項６】
活性エネルギー線の照射によって塩基を発生するものである、請求項５に記載の塩基発生剤。
【請求項７】
請求項５記載の塩基発生剤および塩基反応性化合物を含有することを特徴とする塩基反応性組成物。
【請求項８】
前記塩基反応性化合物が、エポキシ系化合物、ケイ素系化合物、イソシアネート系化合物およびポリアミック酸系化合物からなる群から選ばれるものである、請求項７に記載の塩基反応性組成物。
【請求項９】
前記組成物が、さらに有機溶剤を含有するものである、請求項７に記載の塩基反応性組成物。
【請求項１０】
請求項１記載の化合物に活性エネルギー線を照射することを特徴とする塩基発生方法。
【請求項１１】
一般式（Ｃ１）または（Ｃ２）で示される化合物。
2014208632.tif 000130
（式中、Ｒ１''〜Ｒ４''はそれぞれ独立して、炭素数１〜８のアルキル基を表し、Ｒ５''は、炭素数２〜８のアルキル基を表し、Ｒ６''は、エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基；炭素数２〜６のアルケニル基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７''は、アミノ基を有していてもよい炭素数２〜８のアルキル基を表す。）
2014208632.tif 000131
（式中、Ｒ１''''〜Ｒ４''''はそれぞれ独立して、炭素数１〜８のアルキル基を表し、Ｒ５''''は、炭素数１〜１０のアルキル基；または炭素数１〜６のアルキル基、炭素数１〜６のアルコキシ基、ハロゲン原子およびニトロ基からなる群から選ばれる置換基を有していてもよい炭素数６〜１４のアリール基を表し、Ｒ７''''は、炭素数１〜６のアルキル基、炭素数１〜６のアルコキシ基、ハロゲン原子およびニトロ基からなる群から選ばれる置換基を有していてもよい炭素数６〜１４のアリール基を表す。）
【請求項１２】
前記一般式（Ｃ１）で示される化合物が、式（１３）で示されるものである、請求項１１に記載の化合物。
2014208632.tif 000132
【請求項１３】
前記一般式（Ｃ２）で示される化合物が、式（１４）、（１５）、（１６）または（１７）で示されるものである、請求項１１に記載の化合物。
2014208632.tif 000133
2014208632.tif 000134
2014208632.tif 000135
2014208632.tif 000136
【発明の詳細な説明】
【技術分野】
【０００１】
本発明は、レジスト分野などで使用される塩基発生剤等に関するものであり、さらに詳しくは、活性エネルギー線の照射により、強塩基としてビグアニド類を発生する性質を有する化合物、これらを含んでなる塩基発生剤、該塩基発生剤を含有する塩基反応性組成物および塩基発生方法に関する。
【背景技術】
【０００２】
例えば赤外線、可視光線、紫外線、Ｘ線等の活性エネルギー線に感受性の重合開始剤（以下、光重合開始剤と略記する場合がある。）による硬化（以下、光硬化と略記する場合がある。）は、熱感受性の重合開始剤（以下、熱重合開始剤と略記する場合がある。）による硬化（以下、熱硬化と略記する場合がある。）と比べて、低温かつ短時間での硬化が可能である、微細なパターンの形成が可能であるなどの多くの利点を有することから、これらの光重合開始剤は、光硬化材料として、塗料、印刷インキ、歯科材料、レジスト等の表面加工の分野で広く用いられている。【０００３】
光硬化技術において使用される光重合開始剤は、発生する活性種により光ラジカル発生剤、光カチオン（酸）発生剤、光アニオン（塩基）発生剤の３つのグループに大別することができる。光ラジカル発生剤は、活性エネルギー線の照射によりラジカル種を発生する光重合開始剤で従来から広く用いられているものではあるが、ラジカル種は空気中の酸素によって失活し、重合反応が阻害され硬化が抑制されるという欠点がある。このため、光ラジカル発生剤を使用する際には、空気中の酸素を遮断するなどの特別な工夫が必要とされている。光カチオン（酸）発生剤は、活性エネルギー線の照射により酸を発生する光重合開始剤であるため、酸素による阻害を受けないことから、９０年代後半から多種多様の光カチオン（酸）発生剤が実用に供されている。しかしながら、活性エネルギー線の照射によって発生する酸が硬化後においても系内に残存する場合があり、光カチオン（酸）発生剤を含む感光性組成物を硬化した後の硬化膜が変性して膜性能が低下するなどの問題や酸による半導体基板上の金属配線に対する腐食性の問題が指摘されている。これに対し、光アニオン（塩基）発生剤は、活性エネルギー線の照射によって塩基を発生するものであるため、空気中の酸素の阻害を受けず、腐食性の問題や硬化膜の変性を生じにくいことから、近年その研究開発が盛んに行われている。【０００４】
最近では、光アニオン（塩基）発生剤を含有する感光性組成物を、フォトレジスト材料や光硬化材料等へ応用する手段が検討されている。例えばエポキシ基を有する化合物が、塩基の作用により架橋反応が生じて硬化することを利用し、活性エネルギー線の照射によってアミン類をエポキシ樹脂内で発生させ、次いで加熱処理によってエポキシ樹脂を硬化させる方法が提案されている（例えば非特許文献１）。【０００５】
光アニオン（塩基）発生剤から発生するアミン類によってエポキシ系化合物を硬化させる場合、１級アミンや２級アミンではエポキシ基との架橋反応に長時間を要し、硬化速度を高めるために高温下で加熱処理などを行う必要がある。また、多官能基化された１級アミンまたは２級アミンを用い、架橋密度を上げることによって、硬化速度を高めることも可能ではあるが、すべてのアミンを光潜在化（保護）する必要があり、溶解性が大幅に低下するおそれがある。これに対して、３級アミン、アミジン、グアニジン、ホスファゼン等のアミン類でエポキシ系化合物を硬化させる場合には、これらのアミン類は触媒として機能しやすいため、比較的少ない量でもエポキシ系化合物を硬化することができ、とくに酸性プロトンを有する架橋剤（例えば多官能カルボン酸、多官能フェノール、多官能チオール、多官能β-ケトエステル等）を併用した場合には、低温かつ迅速にエポキシ系化合物を硬化することができる。【０００６】
このようなアミン類として、従来より、例えば活性エネルギー線の照射により、３級アミン、１，５-ジアザビシクロ［４．３．０］-５-ノネン（ＤＢＮ）、１，８-ジアザビシクロ［５．４．０］-７-ウンデセン（ＤＢＵ）等のアミジンを発生する、アミンイミド系化合物（例えば特許文献１）、アンモニウムボレート系化合物（例えば非特許文献２）等の光アニオン（塩基）発生剤が知られている。また、例えば活性エネルギー線の照射により、１，１，３，３-テトラメチルグアニジン（ＴＭＧ）、１，５，７-トリアザビシクロ［４．４．０］デカ-５-エン（ＴＢＤ）、７-メチル-１，５，７-トリアザビシクロ［４．４．０］デカ-５-エン（ＭＴＢＤ）等のグアニジン、ホスファゼンなどの強塩基を発生する、テトラフェニルボレート系化合物（例えば非特許文献３）、活性エネルギー線の照射により脱炭酸するカルボン酸とアミン類とからなる化合物（例えば特許文献２）、活性エネルギー線の照射により環状エステル化する安息香酸系化合物（例えば特許文献３）等の光アニオン（塩基）発生剤が知られている。一方、アミジンやグアニジンを超える有機強塩基としてはビグアニド類が知られており（例えば特許文献４、非特許文献４、非特許文献５）、ビグアニド類をエポキシ硬化用途に用いている例も報告されている（例えば特許文献５）。また、光アニオン（塩基）発生剤としてではないが、熱分解性化合物とビグアニド類とを塩形成させて、潜在的な熱硬化触媒として応用されている例も知られている（例えば特許文献６、特許文献７）。
【先行技術文献】
【特許文献】
【０００７】
【特許文献１】特開２０１２−１３１９３６号公報
【特許文献２】特開２０１１−２３６４１６号公報
【特許文献３】特開２０１２−２５０９６９号公報
【特許文献４】米国特許第２，７６８，２０５号公報
【特許文献５】米国特許第３，２６１，８０９号公報
【特許文献６】特開平９−２７８３７８号公報
【特許文献７】特開平９−２９２７１２号公報
【非特許文献】
【０００８】
【非特許文献１】J. Polym. Sci., Part A: Polym. Chem., 32, 1793 (1994)
【非特許文献２】J. Am. Chem. Soc., 117, 11369 (1995)
【非特許文献３】J. Am. Chem. Soc., 130, 8130 (2008)
【非特許文献４】Tetraedron Lett., 39, 2743 (1998)
【非特許文献５】Chem. Ber. 117, 1900-1912 (1984)
【発明の概要】
【発明が解決しようとする課題】
【０００９】
これらの光アニオン（塩基）発生剤を含有する感光性組成物による硬化プロセスによれば、光アニオン（塩基）発生剤から発生する塩基により、例えばエポキシ系化合物、ケイ素系化合物などの樹脂材料を硬化できるとされている。【００１０】
しかしながら、上述した光アニオン（塩基）発生剤は、概して固体である場合が多く、その大部分は有機溶剤に対する溶解性が十分ではなく、例えばプロピレングリコールモノメチルエーテル（ＰＧＭＥ）、プロピレングリコールモノメチルエーテルアセテート（ＰＧＭＥＡ）等のグリコール系溶剤、例えば乳酸エチル（ＥＬ）等のエステル系溶剤など、この分野で一般的に用いられている有機溶剤に対してとりわけ溶解性が悪い。このため、これらの光アニオン（塩基）発生剤を含有する感光性組成物を上記した有機溶剤に溶解させて硬化膜を作製しようとする場合には、ごく少量の光アニオン（塩基）発生剤しか使用できないことが原因となって、露光部（硬化部）と未露光部（未硬化部）とのコントラストが悪くなったり、逆にコントラストを良くしようとして多量の光アニオン（塩基）発生剤を用いると、該光アニオン（塩基）発生剤が固体として析出してしまうなどの問題点がある。また、最近では、低環境負荷性を指向して、有機溶剤の使用量を極力少なくしたり、あるいは有機溶剤を使用せずに、光アニオン（塩基）発生剤を、モノマー、オリゴマー等の塩基反応性化合物に直接溶解して硬化膜を作製する硬化プロセスが求められているが、強塩基を発生する従来の光アニオン（塩基）発生剤は、塩基反応性化合物との相溶性が悪いため、反応を効率よく進行させることが難しいという問題点がある。【００１１】
また、例えばカルボン酸とアミン類とからなる光アニオン（塩基）発生剤の場合、これらの組み合わせによっては、有機溶剤に対する溶解性の問題が生じない油状の化合物も存在するが、概してそのような光アニオン（塩基）発生剤は、塩基の潜在性に乏しく保存安定性を欠いており、耐熱性が劣るという問題点がある。発生する塩基（アミン類）としては、強塩基性と耐熱性とを示し、かつ求核性が低くポリマー（樹脂）中に取り込まれずに自由度をもって触媒として機能するものが好ましい。このような背景のもと、種々の有機溶剤および塩基反応性化合物に対する溶解性が高く、高耐熱性と低求核性の両方の性能を備える、強塩基を発生する光アニオン（塩基）発生剤の開発が望まれている。【００１２】
本発明は、上記した状況に鑑みなされたものであり、汎用されている有機溶剤への溶解性が高く、また、エポキシ系化合物等の塩基反応性化合物に直接溶解させることができ、高耐熱性と低求核性の両方の性能を備える、強塩基を発生する塩基発生剤、当該塩基発生剤と塩基反応性化合物を含有する塩基反応性組成物および塩基発生方法を提供することにある。
【課題を解決するための手段】
【００１３】
本発明は、以下の構成よりなる。
（１）一般式（Ａ）で示される化合物。【００１４】
2014208632.tif 000003
（式中、Ｒ１〜Ｒ５はそれぞれ独立して、水素原子；炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ６は、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基；炭素数２〜１２のアルケニル基；炭素数２〜１２のアルキニル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７は、水素原子；アミノ基を有していてもよい炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｚ−は、一般式（Ｂ１）、（Ｂ２）、（Ｂ３）または（Ｂ４）で示される、カルボン酸由来のアニオンを表す。）【００１５】
2014208632.tif 000004
（式中、Ｒ８〜Ｒ１６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表す。）【００１６】
2014208632.tif 000005
（式中、Ｒ１７〜Ｒ２５はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、Ｙは酸素原子または硫黄原子を表す。）【００１７】
2014208632.tif 000006
（式中、Ｒ２６〜Ｒ３６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）【００１８】
2014208632.tif 000007
（式中、Ｒ３７〜Ｒ４２はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）【００１９】
（２）上記一般式（Ａ）で示される化合物を含んでなる塩基発生剤。【００２０】
（３）上記一般式（Ａ）で示される化合物を含んでなる塩基発生剤および塩基反応性化合物を含有することを特徴とする塩基反応性組成物。【００２１】
（４）上記一般式（Ａ）で示される化合物に活性エネルギー線を照射することを特徴とする塩基発生方法。【００２２】
（５）一般式（Ｃ１）または（Ｃ２）で示される化合物。【００２３】
2014208632.tif 000008
（式中、Ｒ１''〜Ｒ４''はそれぞれ独立して、炭素数１〜８のアルキル基を表し、Ｒ５''は、炭素数２〜８のアルキル基を表し、Ｒ６''は、エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基；炭素数２〜６のアルケニル基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７''は、アミノ基を有していてもよい炭素数２〜８のアルキル基を表す。）【００２４】
2014208632.tif 000009
（式中、Ｒ１''''〜Ｒ４''''はそれぞれ独立して、炭素数１〜８のアルキル基を表し、Ｒ５''''は、炭素数１〜１０のアルキル基；または炭素数１〜６のアルキル基、炭素数１〜６のアルコキシ基、ハロゲン原子およびニトロ基からなる群から選ばれる置換基を有していてもよい炭素数６〜１４のアリール基を表し、Ｒ７''''は、炭素数１〜６のアルキル基、炭素数１〜６のアルコキシ基、ハロゲン原子およびニトロ基からなる群から選ばれる置換基を有していてもよい炭素数６〜１４のアリール基を表す。）
【発明の効果】
【００２５】
本発明の一般式（Ａ）で示される化合物は、特定構造のカルボン酸とビグアニド類とを塩形成させたもので、活性エネルギー線の照射により強塩基（ビグアニド類）を発生するものである。これらの化合物は、種々の有機溶剤および塩基反応性化合物に対する溶解性が高く、高耐熱性と低求核性の両方の性能を有するため、塩基発生剤としての汎用性が高いという効果を奏する。【００２６】
本発明の塩基発生剤は、塩基反応性化合物に対する溶解性が高く、塩基反応性化合物を含む組成物に多量の該塩基発生剤を含有させることができるため、活性エネルギー線の照射によって、該組成物中において多量の強塩基（ビグアニド類）を発生させることができるという効果を奏する。【００２７】
本発明の塩基反応性組成物は、活性エネルギー線の照射によって、本発明の塩基反応性組成物中の塩基発生剤から発生した強塩基（ビグアニド類）を開始剤として、塩基反応性化合物の重合反応を生じ、塩基反応性化合物の硬化が効果的に進行するばかりでなく、該組成物中に多量の塩基発生剤を含有させることができるため、結果として、露光部（硬化部）と未露光部（未硬化部）とのコントラストの高いパターンが得られるという効果を奏する。また、本発明の塩基反応性組成物に、グリコールエーテルアセテート系溶剤またはエステル系溶剤を含有させてパターンを形成することにより、以下のような効果を奏する。すなわち、（１）これらの溶剤は、適度な沸点を有するため通常常温で行う組成物の調製を安定して行うことができるばかりでなく、プレベーク時のベーク温度を高温にする必要がないため、塩基発生剤および塩基反応性化合物が熱による悪影響を受けにくい、（２）これらの溶剤は、基板との相性が良くスピンコートの際の組成物の延びが良好であるため、該組成物を基板上に簡便に塗布することができる、（３）これらの溶剤は、他の溶剤と比較して塩基発生剤の溶解性が高いため、塩基発生剤が相分離を起こしにくい、（４）アミド系溶剤のように分解物が塩基性を示すことがなく、安定性が良好である、などの効果を奏する。【００２８】
本発明の塩基発生方法は、本発明の一般式（Ａ）で示される化合物に活性エネルギー線を照射して塩基を発生する方法であり、熱エネルギーによって塩基を発生する方法よりも効率的に、本発明の一般式（Ａ）で示される化合物から強塩基（ビグアニド類）を発生することができるという効果を奏する。【００２９】
本発明者らは上記した目的を達成すべく鋭意研究を重ねた結果、有機強塩基として知られるアミジン類の１種であるＤＢＵのｐＫａが２４．３、グアニジン類の１種であるＴＢＤのｐＫａが２６．０であるのに対し、ビグアニドのｐＫａが３１．８であることに着目し、このような強塩基であるビグアニド類と活性エネルギー線に対して感受性の高い特定構造のカルボン酸とを組み合わせることによって、活性エネルギー線の照射により強塩基を発生できるばかりでなく、耐熱性が高く、有機溶剤および塩基反応性化合物への溶解性が良好な塩基発生剤となることを見出し、本発明を完成させるに至った。
【発明を実施するための形態】
【００３０】
本発明において、活性エネルギー線とは、波長を特定した場合を除き、可視領域の波長の電磁波（可視光線）のみならず、例えば紫外領域の波長の電磁波（紫外線）、赤外領域の波長の電磁波（赤外線）、Ｘ線等の非可視領域の波長の電磁波が含まれる。本発明においては、活性エネルギー線に感受性の塩基発生剤（活性エネルギー線の照射によって塩基を発生する塩基発生剤）を光塩基発生剤と称する場合がある。また、波長３６５ｎｍ、４０５ｎｍ、４３６ｎｍの活性エネルギー線をそれぞれ、ｉ線、ｈ線、ｇ線と表記する場合がある。
【００３１】
−本発明の一般式（Ａ）で示される化合物−
本発明の化合物は、下記一般式（Ａ）で示されるものである。
【００３２】
2014208632.tif 000010
（式中、Ｒ１〜Ｒ５はそれぞれ独立して、水素原子；炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ６は、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基；炭素数２〜１２のアルケニル基；炭素数２〜１２のアルキニル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７は、水素原子；アミノ基を有していてもよい炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｚ−は、一般式（Ｂ１）、（Ｂ２）、（Ｂ３）または（Ｂ４）で示される、カルボン酸由来のアニオンを表す。）
【００３３】
2014208632.tif 000011
（式中、Ｒ８〜Ｒ１６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表す。）
【００３４】
2014208632.tif 000012
（式中、Ｒ１７〜Ｒ２５はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、Ｙは酸素原子または硫黄原子を表す。）
【００３５】
2014208632.tif 000013
（式中、Ｒ２６〜Ｒ３６はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）
【００３６】
2014208632.tif 000014
（式中、Ｒ３７〜Ｒ４２はそれぞれ独立して、水素原子、炭素数１〜１２のアルキル基、炭素数６〜１４のアリール基、炭素数７〜１５のアリールアルキル基、炭素数１〜１２のアルコキシ基、ハロゲン原子またはニトロ基を表し、２つのＲが互いに結合して環構造を形成していてもよい。）
【００３７】
一般式（Ａ）、（Ｂ１）、（Ｂ２）、（Ｂ３）および（Ｂ４）におけるＲ１〜Ｒ５およびＲ８〜Ｒ４２で示される炭素数１〜１２のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ｎ-ノニル基、イソノニル基、sec-ノニル基、tert-ノニル基、ネオノニル基、シクロノニル基、ｎ-デシル基、イソデシル基、sec-デシル基、tert-デシル基、ネオデシル基、シクロデシル基、ｎ-ウンデシル基、シクロウンデシル基、ｎ-ドデシル基、シクロドデシル基、ノニルボニル基（ノルボルナン-χ-イル基）、ボルニル基（ボルナン-χ-イル基）、メンチル基（メンタ-χ-イル基）、アダマンチル基、デカヒドロナフチル基等が挙げられる。
【００３８】
これらのアルキル基のなかでも、一般式（Ａ）におけるＲ１〜Ｒ４においては、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数１〜８の直鎖状、分枝状もしくは環状のアルキル基が好ましく、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基がより好ましく、そのなかでも、炭素数１のアルキル基であるメチル基がさらに好ましい。Ｒ５においては、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ｎ-ノニル基、イソノニル基、sec-ノニル基、tert-ノニル基、ネオノニル基、シクロノニル基、ｎ-デシル基、イソデシル基、sec-デシル基、tert-デシル基、ネオデシル基、シクロデシル基、ノニルボニル基（ノルボルナン-χ-イル基）、ボルニル基（ボルナン-χ-イル基）、メンチル基（メンタ-χ-イル基）、アダマンチル基、デカヒドロナフチル基等の炭素数１〜１０の直鎖状、分枝状もしくは環状のアルキル基が好ましく、なかでも、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数１〜８の直鎖状、分枝状もしくは環状のアルキル基がより好ましく、そのなかでも、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数２〜８の直鎖状、分枝状もしくは環状のアルキル基がさらに好ましい。
【００３９】
上述したアルキル基のなかでも、一般式（Ｂ１）、（Ｂ２）、（Ｂ３）および（Ｂ４）におけるＲ８〜Ｒ４２においては、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基が好ましく、そのなかでも、炭素数１のアルキル基であるメチル基がさらに好ましい。
【００４０】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数６〜１４のアリール基としては、単環式もしくは縮合多環式のいずれであってもよく、具体的には、例えばフェニル基、ナフチル基、アントラセニル基（アントリル基）、フェナントレニル基（フェナントリル基）等が挙げられ、なかでも、例えばフェニル基、ナフチル基等の炭素数６〜１０のアリール基が好ましく、そのなかでも、炭素数６のアリール基であるフェニル基がより好ましい。なお、ここで示されるアリール基の炭素数は、アリール基を構成する炭素数を意味し、置換基を構成する炭素数は、当該「炭素数６〜１４」で示される炭素数に含まない。
【００４１】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルキル基は、アリール基上の炭素原子に結合する炭素数１〜６のアルキル基を意味し、その具体例としては、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４のアルキル基が好ましい。
【００４２】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルコキシ基は、アリール基上の炭素原子に結合する炭素数１〜６のアルコキシ基を意味し、その具体例としては、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基、ｎ-ペンチルオキシ基、イソペンチルオキシ基、sec-ペンチルオキシ基、tert-ペンチルオキシ基、ネオペンチルオキシ基、２-メチルブトキシ基、１，２-ジメチルプロポキシ基、１-エチルプロポキシ基、シクロペンチルオキシ基、ｎ-ヘキシルオキシ基、イソヘキシルオキシ基、sec-ヘキシルオキシ基、tert-ヘキシルオキシ基、ネオヘキシルオキシ基、２-メチルペンチルオキシ基、１，２-ジメチルブトキシ基、２，３-ジメチルブトキシ基、１-エチルブトキシ基、シクロヘキシルオキシ基等が挙げられ、なかでも、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基等の炭素数１〜４のアルコキシ基が好ましい。
【００４３】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」におけるハロゲン原子は、アリール基上の炭素原子に結合するハロゲン原子を意味し、その具体例としては、例えばフッ素原子、塩素原子、臭素原子、ヨウ素原子等が挙げられ、なかでも、塩素原子、臭素原子が好ましい。
【００４４】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」におけるニトロ基は、アリール基上の炭素原子に結合するニトロ基を意味する。
【００４５】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における置換基のなかでも、炭素数１〜６のアルキル基、炭素数１〜６のアルコキシ基が好ましい。
【００４６】
一般式（Ｂ１）、（Ｂ２）、（Ｂ３）および（Ｂ４）におけるＲ８〜Ｒ４２で示される炭素数６〜１４のアリール基としては、単環式もしくは縮合多環式のいずれであってもよく、具体的には、例えばフェニル基、ナフチル基、アントラセニル基（アントリル基）、フェナントレニル基（フェナントリル基）等が挙げられ、なかでも、例えばフェニル基、ナフチル基等の炭素数６〜１０のアリール基が好ましく、そのなかでも、炭素数６のアリール基であるフェニル基がより好ましい。
【００４７】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数７〜１５のアリールアルキル基としては、単環式もしくは縮合多環式のいずれであってもよく、具体的には、例えばベンジル基、フェネチル基、メチルベンジル基、フェニルプロピル基、１-メチルフェニルエチル基、フェニルブチル基、２-メチルフェニルプロピル基、テトラヒドロナフチル基、ナフチルメチル基、ナフチルエチル基、インデニル基、フルオレニル基、アントラセニルメチル基（アントリルメチル基）、フェナントレニルメチル基（フェナントリルメチル基）等が挙げられる。なお、ここで示されるアリールアルキル基の炭素数は、アリールアルキル基を構成する炭素数を意味し、置換基を構成する炭素数は、当該「炭素数７〜１５」で示される炭素数に含まない。
【００４８】
これらのアリールアルキル基のなかでも、Ｒ１〜Ｒ５、Ｒ７においては、炭素数７のアリールアルキル基であるベンジル基が好ましい。
【００４９】
これらのアリールアルキル基のなかでも、Ｒ６においては、ベンジル基、アントラセニルメチル基（アントリルメチル基）が好ましい。
【００５０】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数１〜６のアルキル基は、アリール基上の炭素原子に結合する炭素数１〜６のアルキル基を意味し、その具体例としては、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４のアルキル基が好ましい。
【００５１】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数１〜６のアルコキシ基は、アリール基上の炭素原子に結合する炭素数１〜６のアルコキシ基を意味し、その具体例としては、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基、ｎ-ペンチルオキシ基、イソペンチルオキシ基、sec-ペンチルオキシ基、tert-ペンチルオキシ基、ネオペンチルオキシ基、２-メチルブトキシ基、１，２-ジメチルプロポキシ基、１-エチルプロポキシ基、シクロペンチルオキシ基、ｎ-ヘキシルオキシ基、イソヘキシルオキシ基、sec-ヘキシルオキシ基、tert-ヘキシルオキシ基、ネオヘキシルオキシ基、２-メチルペンチルオキシ基、１，２-ジメチルブトキシ基、２，３-ジメチルブトキシ基、１-エチルブトキシ基、シクロヘキシルオキシ基等が挙げられ、なかでも、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基等の炭素数１〜４のアルコキシ基が好ましい。
【００５２】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」におけるハロゲン原子は、アリール基上の炭素原子に結合するハロゲン原子を意味し、その具体例としては、例えばフッ素原子、塩素原子、臭素原子、ヨウ素原子等が挙げられ、なかでも、塩素原子、臭素原子が好ましい。
【００５３】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」におけるニトロ基は、アリール基上の炭素原子に結合するニトロ基を意味する。
【００５４】
一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における置換基のなかでも、炭素数１〜６のアルキル基、炭素数１〜６のアルコキシ基が好ましい。
【００５５】
一般式（Ｂ１）、（Ｂ２）、（Ｂ３）および（Ｂ４）におけるＲ８〜Ｒ４２で示される炭素数７〜１５のアリールアルキル基としては、単環式もしくは縮合多環式のいずれであってもよく、具体的には、例えばベンジル基、フェネチル基、メチルベンジル基、フェニルプロピル基、１-メチルフェニルエチル基、フェニルブチル基、２-メチルフェニルプロピル基、テトラヒドロナフチル基、ナフチルメチル基、ナフチルエチル基、インデニル基、フルオレニル基、アントラセニルメチル基（アントリルメチル基）、フェナントレニルメチル基（フェナントリルメチル基）等が挙げられ、なかでも、炭素数７のアリールアルキル基であるベンジル基が好ましい。
【００５６】
一般式（Ａ）におけるＲ６で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基」における炭素数１〜１２のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ｎ-ノニル基、イソノニル基、sec-ノニル基、tert-ノニル基、ネオノニル基、シクロノニル基、ｎ-デシル基、イソデシル基、sec-デシル基、tert-デシル基、ネオデシル基、シクロデシル基、ｎ-ウンデシル基、シクロウンデシル基、ｎ-ドデシル基、シクロドデシル基、ノニルボニル基（ノルボルナン-χ-イル基）、ボルニル基（ボルナン-χ-イル基）、メンチル基（メンタ-χ-イル基）、アダマンチル基、デカヒドロナフチル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等の炭素数１〜６の直鎖状、分枝状もしくは環状のアルキル基が好ましく、そのなかでも、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基がより好ましい。なお、ここで示されるアルキル基の炭素数は、アルキル基を構成する炭素数を意味し、置換基を構成する炭素数は、当該「炭素数１〜１２」で示される炭素数に含まない。
【００５７】
一般式（Ａ）におけるＲ６で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基」における炭素数２〜６のアルコキシカルボニル基としては、直鎖状、分枝状もしくは環状のいずれであってもよく、具体的には、例えばメトキシカルボニル基、エトキシカルボニル基、ｎ-プロポキシカルボニル基、イソプロポキシカルボニル基、ｎ-ブトキシカルボニル基、ｎ-イソブトキシカルボニル基、sec-ブトキシカルボニル基、tert-ブトキシカルボニル基、シクロブトキシカルボニル基、ｎ-ペンチルオキシカルボニル基、イソペンチルオキシカルボニル基、sec-ペンチルオキシカルボニル基、tert-ペンチルオキシカルボニル基、ネオペンチルオキシカルボニル基、２-メチルブトキシカルボニル基、１，２-ジメチルプロポキシカルボニル基、１-エチルプロポキシカルボニル基、シクロペンチルオキシカルボニル基等が挙げられ、なかでも、例えばメトキシカルボニル基、エトキシカルボニル基、ｎ-プロポキシカルボニル基、イソプロポキシカルボニル基、ｎ-ブトキシカルボニル基、ｎ-イソブトキシカルボニル基、sec-ブトキシカルボニル基、tert-ブトキシカルボニル基、シクロブトキシカルボニル基等の炭素数２〜５のアルコキシカルボニル基が好ましい。
【００５８】
一般式（Ａ）におけるＲ６で示されるエポキシ基を有する炭素数１〜１２のアルキル基の具体例としては、例えば下記一般式（Ｄ１）で示されるものが挙げられる。
【００５９】
2014208632.tif 000015
（式中、ｎ１個のＲ４３およびＲ４４はそれぞれ独立して、水素原子または炭素数１〜４のアルキル基を表し、ｎ１は１〜３の整数を表す。ただし、ｎ１個の（Ｒ４３−Ｃ−Ｒ４４）を構成する基の炭素数は１２以下である。）
【００６０】
一般式（Ｄ１）におけるＲ４３およびＲ４４で示される炭素数１〜４のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基等が挙げられ、なかでも、炭素数１のアルキル基であるメチル基が好ましい。
【００６１】
一般式（Ｄ１）におけるｎ１個のＲ４３およびＲ４４としては、水素原子がより好ましい。
【００６２】
一般式（Ｄ１）におけるｎ１としては、通常１〜３の整数を表し、なかでも、１〜２の整数が好ましく、より好ましくは１である。
【００６３】
一般式（Ｄ１）におけるｎ１個の（Ｒ４３−Ｃ−Ｒ４４）を構成する基の炭素数としては、通常１２以下の整数であり、なかでも、６以下の整数が好ましく、そのなかでも、４以下の整数がより好ましく、１がとくに好ましい。
【００６４】
一般式（Ａ）におけるＲ６で示される炭素数２〜６のアルコキシカルボニル基を有する炭素数１〜１２のアルキル基の具体例としては、例えば下記一般式（Ｄ２）で示されるものが挙げられる。
【００６５】
2014208632.tif 000016
（式中、ｎ２個のＲ４５およびＲ４６はそれぞれ独立して、水素原子または炭素数１〜４のアルキル基を表し、Ｒ４７は、炭素数１〜５のアルキル基を表し、炭素数ｎ２は１〜３の整数を表す。ただし、ｎ２個の（Ｒ４５−Ｃ−Ｒ４６）を構成する基の炭素数は１２以下である。）
【００６６】
一般式（Ｄ２）におけるＲ４５およびＲ４６で示される炭素数１〜４のアルキル基の具体例としては、一般式（Ｄ１）におけるＲ４３およびＲ４４で示される炭素数１〜４のアルキル基の具体例と同様のものが挙げられ、好ましいアルキル基の具体例も同様のものが挙げられる。
【００６７】
一般式（Ｄ２）におけるＲ４７で示される炭素数１〜５のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４のアルキル基が好ましい。
【００６８】
一般式（Ｄ２）におけるｎ２としては、通常１〜３の整数を表し、なかでも、１〜２の整数が好ましい。
【００６９】
一般式（Ｄ２）におけるｎ２個の（Ｒ４５−Ｃ−Ｒ４６）を構成する基の炭素数としては、通常１２以下の整数であり、なかでも、６以下の整数が好ましく、そのなかでも、４以下の整数がより好ましい。
【００７０】
一般式（Ａ）におけるＲ６で示されるクマリニルカルボニル基を有する炭素数１〜１２のアルキル基の具体例としては、例えば下記一般式（Ｄ３）で示されるものが挙げられる。
【００７１】
2014208632.tif 000017
（式中、ｎ３個のＲ４８およびＲ４９はそれぞれ独立して、水素原子または炭素数１〜４のアルキル基を表し、ｎ３は１〜３の整数を表す。ただし、ｎ３個の（Ｒ４８−Ｃ−Ｒ４９）を構成する基の炭素数は１２以下である。）
【００７２】
一般式（Ｄ３）におけるＲ４８およびＲ４９で示される炭素数１〜４のアルキル基の具体例としては、一般式（Ｄ１）におけるＲ４３およびＲ４４で示される炭素数１〜４のアルキル基の具体例と同様のものが挙げられ、好ましいアルキル基の具体例も同様のものが挙げられる。
【００７３】
一般式（Ｄ３）におけるｎ３個のＲ４８およびＲ４９としては、水素原子がより好ましい。
【００７４】
一般式（Ｄ３）におけるｎ３としては、一般式（Ｄ１）におけるｎ１と同様の整数であり、好ましいｎ３およびより好ましいｎ３もｎ１と同様の整数である。
【００７５】
一般式（Ｄ３）におけるｎ３個の（Ｒ４８−Ｃ−Ｒ４９）を構成する基の炭素数としては、通常１２以下の整数であり、なかでも、６以下の整数が好ましく、そのなかでも、４以下の整数がより好ましく、１がとくに好ましい。
【００７６】
一般式（Ａ）におけるＲ６で示されるアントラキノニル基を有する炭素数１〜１２のアルキル基の具体例としては、例えば下記一般式（Ｄ４）で示されるものが挙げられる。
【００７７】
2014208632.tif 000018
（式中、ｎ４個のＲ５０およびＲ５１はそれぞれ独立して、水素原子または炭素数１〜４のアルキル基を表し、ｎ４は１〜３の整数を表す。ただし、ｎ４個の（Ｒ５０−Ｃ−Ｒ５１）を構成する基の炭素数は１２以下である。）
【００７８】
一般式（Ｄ４）におけるＲ５０およびＲ５１で示される炭素数１〜４のアルキル基の具体例としては、一般式（Ｄ１）におけるＲ４３およびＲ４４で示される炭素数１〜４のアルキル基の具体例と同様のものが挙げられ、好ましいアルキル基の具体例も同様のものが挙げられる。
【００７９】
一般式（Ｄ４）におけるｎ４個のＲ５０およびＲ５１としては、水素原子がより好ましい。
【００８０】
一般式（Ｄ４）におけるｎ４としては、一般式（Ｄ１）におけるｎ１と同様の整数であり、好ましいｎ４およびより好ましいｎ４もｎ１と同様の整数である。
【００８１】
一般式（Ｄ４）におけるｎ４個の（Ｒ５０−Ｃ−Ｒ５１）を構成する基の炭素数としては、通常１２以下の整数であり、なかでも、６以下の整数が好ましく、そのなかでも、４以下の整数がより好ましい。
【００８２】
一般式（Ａ）におけるＲ６で示されるキサントニル基を有する炭素数１〜１２のアルキル基の具体例としては、例えば下記一般式（Ｄ５）で示されるものが挙げられる。
【００８３】
2014208632.tif 000019
（式中、ｎ５個のＲ５２およびＲ５３はそれぞれ独立して、水素原子または炭素数１〜４のアルキル基を表し、ｎ５は１〜３の整数を表す。ただし、ｎ５個の（Ｒ５２−Ｃ−Ｒ５３）を構成する基の炭素数は１２以下である。）
【００８４】
一般式（Ｄ５）におけるＲ５２およびＲ５３で示される炭素数１〜４のアルキル基の具体例としては、一般式（Ｄ１）におけるＲ４３およびＲ４４で示される炭素数１〜４のアルキル基の具体例と同様のものが挙げられ、好ましいアルキル基の具体例も同様のものが挙げられる。
【００８５】
一般式（Ｄ５）におけるｎ５個のＲ５２およびＲ５３としては、水素原子がより好ましい。
【００８６】
一般式（Ｄ５）におけるｎ５としては、一般式（Ｄ１）におけるｎ１と同様の整数であり、好ましいｎ５およびより好ましいｎ５もｎ１と同様の整数である。
【００８７】
一般式（Ｄ５）におけるｎ５個の（Ｒ５２−Ｃ−Ｒ５３）を構成する基の炭素数としては、通常１２以下の整数であり、なかでも、６以下の整数が好ましく、そのなかでも、４以下の整数がより好ましい。
【００８８】
一般式（Ａ）におけるＲ６で示されるチオキサントニル基を有する炭素数１〜１２のアルキル基の具体例としては、例えば下記一般式（Ｄ６）で示されるものが挙げられる。
【００８９】
2014208632.tif 000020
（式中、ｎ６個のＲ５４およびＲ５５はそれぞれ独立して、水素原子または炭素数１〜４のアルキル基を表し、ｎ６は１〜３の整数を表す。ただし、ｎ６個の（Ｒ５４−Ｃ−Ｒ５５）を構成する基の炭素数は１２以下である。）
【００９０】
一般式（Ｄ６）におけるＲ５４およびＲ５５で示される炭素数１〜４のアルキル基の具体例としては、一般式（Ｄ１）におけるＲ４３およびＲ４４で示される炭素数１〜４のアルキル基の具体例と同様のものが挙げられ、好ましいアルキル基の具体例も同様のものが挙げられる。
【００９１】
一般式（Ｄ６）におけるｎ６個のＲ５４およびＲ５５としては、水素原子がより好ましい。
【００９２】
一般式（Ｄ６）におけるｎ６としては、一般式（Ｄ１）におけるｎ１と同様の整数であり、好ましいｎ６およびより好ましいｎ６もｎ１と同様の整数である。
【００９３】
一般式（Ｄ６）におけるｎ６個の（Ｒ５４−Ｃ−Ｒ５５）を構成する基の炭素数としては、通常１２以下の整数であり、なかでも、６以下の整数が好ましく、そのなかでも、４以下の整数がより好ましい。
【００９４】
一般式（Ａ）におけるＲ６で示される炭素数２〜１２のアルケニル基としては、直鎖状、分枝状もしくは環状のいずれであってもよく、具体的には、例えばビニル基、１-プロペニル基、２-プロペニル基（アリル基）、イソプロペニル基、ｎ-ブテニル基、ｎ-ペンテニル基、シクロペンテニル基、ｎ-ヘキセニル基、シクロヘキセニル基、ｎ-ヘプテニル基、ｎ-オクテニル基、ｎ-ノネニル基、ｎ-デセニル基等が挙げられ、なかでも、例えばビニル基、１-プロペニル基、２-プロペニル基（アリル基）、イソプロペニル基、ｎ-ブテニル基、ｎ-ペンテニル基、シクロペンテニル基、ｎ-ヘキセニル基、シクロヘキセニル基等の炭素数２〜６の直鎖状もしくは分枝状のアルケニル基が好ましく、そのなかでも、例えばビニル基、１-プロペニル基、２-プロペニル基（アリル基）等の炭素数２〜３の直鎖状もしくは分枝状のアルケニル基がより好ましい。
【００９５】
一般式（Ａ）におけるＲ６で示される炭素数２〜１２のアルキニル基としては、直鎖状もしくは分枝状のいずれであってもよく、具体的には、例えばエチニル基、１-プロピニル基、２-プロピニル基（プロパルギル基）、ｎ-ブチニル基、１-メチルプロパルギル基、ｎ-ペンチニル基、ｎ-ヘキシニル基、ｎ-ヘプチニル基、ｎ-オクチニル基、ｎ-ノニニル基、ｎ-デシニル基等が挙げられ、なかでも、例えばエチニル基、１-プロピニル基、２-プロピニル基（プロパルギル基）、ｎ-ブチニル基、１-メチルプロパルギル基、ｎ-ペンチニル基、ｎ-ヘキシニル基等の炭素数２〜６の直鎖状もしくは分枝状のアルキニル基が好ましく、そのなかでも、例えばエチニル基、１-プロピニル基、２-プロピニル基（プロパルギル基）等の炭素数２〜３の直鎖状もしくは分枝状のアルキニル基がより好ましい。
【００９６】
一般式（Ａ）におけるＲ７で示されるアミノ基を有していてもよい炭素数１〜１２のアルキル基における炭素数１〜１２のアルキル基としては、一般式（Ａ）、（Ｂ１）、（Ｂ２）、（Ｂ３）および（Ｂ４）におけるＲ１〜Ｒ５およびＲ８〜Ｒ４２で示される炭素数１〜１２のアルキル基の具体例と同様のものが挙げられ、好ましいアルキル基、より好ましいアルキル基およびさらに好ましいアルキル基の具体例としては、一般式（Ａ）におけるＲ５と同様のアルキル基が挙げられる。
【００９７】
一般式（Ａ）におけるＲ７で示されるアミノ基を有していてもよい炭素数１〜１２のアルキル基におけるアミノ基としては、無置換のアミノ基であってもよいし、炭素数１〜４のアルキル基で置換されたアミノ基であってもよい。当該アミノ基の具体例としては、例えば（無置換）アミノ基（−ＮＨ２基）、例えばメチルアミノ基、ジメチルアミノ基、エチルアミノ基、ジエチルアミノ基、ｎ-プロピルアミノ基、ジ-ｎ-プロピルアミノ基、イソプロピルアミノ基、ジイソプロピルアミノ基、ｎ-ブチルアミノ基、ジ-ｎ-ブチルアミノ基、イソブチルアミノ基、ジイソブチルアミノ基、sec-ブチルアミノ基、ジ-sec-ブチルアミノ基、tert-ブチルアミノ基、ジ-tert-ブチルアミノ基、シクロブチルアミノ基、ジシクロブチルアミノ基等の炭素数１〜４のアルキル基で置換されたアミノ基が挙げられ、なかでも、炭素数１〜４のアルキル基で置換されたアミノ基が好ましく、そのなかでも、炭素数１のアルキル基でアミノ基が置換されたジメチルアミノ基がより好ましい。
【００９８】
一般式（Ａ）におけるＲ７で示されるアミノ基を有する炭素数１〜１２のアルキル基の具体例としては、例えば下記一般式（Ｄ７）で示されるものが挙げられる。
【００９９】
2014208632.tif 000021
（式中、ｎ７個のＲ５６およびＲ５７はそれぞれ独立して、水素原子または炭素数１〜４のアルキル基を表し、Ｒ５８およびＲ５９は、それぞれ独立して、水素原子または炭素数１〜４のアルキル基を表し、ｎ７は１〜８の整数を表す。ただし、ｎ７個の（Ｒ５６−Ｃ−Ｒ５７）を構成する基の炭素数は１２以下である。）
【０１００】
一般式（Ｄ７）におけるＲ５６〜Ｒ５９で示される炭素数１〜４のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基等が挙げられ、なかでも、炭素数１のアルキル基であるメチル基が好ましい。
【０１０１】
一般式（Ｄ７）におけるｎ７個のＲ５６およびＲ５７としては、水素原子がより好ましい。
【０１０２】
一般式（Ｄ７）におけるＲ５８およびＲ５９としては、炭素数１〜４のアルキル基がより好ましい。
【０１０３】
一般式（Ｄ７）におけるｎ７としては、通常１〜８の整数を表し、なかでも、２〜８の整数が好ましく、そのなかでも、２〜６の整数がより好ましく、２〜３の整数がとくに好ましい。
【０１０４】
一般式（Ｄ７）におけるｎ７個の（Ｒ５６−Ｃ−Ｒ５７）を構成する基の炭素数としては、通常１２以下の整数であり、なかでも、８以下の整数が好ましく、そのなかでも、６以下の整数がより好ましく、３以下の整数がとくに好ましい。
【０１０５】
一般式（Ｂ１）、（Ｂ２）、（Ｂ３）および（Ｂ４）におけるＲ８〜Ｒ４２で示される炭素数１〜１２のアルコキシ基としては、直鎖状、分枝状もしくは環状のいずれであってもよく、具体的には、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基、ｎ-ペンチルオキシ基、イソペンチルオキシ基、sec-ペンチルオキシ基、tert-ペンチルオキシ基、ネオペンチルオキシ基、２-メチルブトキシ基、１，２-ジメチルプロポキシ基、１-エチルプロポキシ基、シクロペンチルオキシ基、ｎ-ヘキシルオキシ基、イソヘキシルオキシ基、sec-ヘキシルオキシ基、tert-ヘキシルオキシ基、ネオヘキシルオキシ基、２-メチルペンチルオキシ基、１，２-ジメチルブトキシ基、２，３-ジメチルブトキシ基、１-エチルブトキシ基、シクロヘキシルオキシ基、ｎ-ヘプチルオキシ基、イソヘプチルオキシ基、sec-ヘプチルオキシ基、tert-ヘプチルオキシ基、ネオヘプチルオキシ基、シクロヘプチルオキシ基、ｎ-オクチルオキシ基、イソオクチルオキシ基、sec-オクチルオキシ基、tert-オクチルオキシ基、ネオオクチルオキシ基、２-エチルヘキシルオキシ基、シクロオクチルオキシ基、ｎ-ノニルオキシ基、イソノニルオキシ基、sec-ノニルオキシ基、tert-ノニルオキシ基、ネオノニルオキシ基、シクロノニルオキシ基、ｎ-デシルオキシ基、イソデシルオキシ基、sec-デシルオキシ基、tert-デシルオキシ基、ネオデシルオキシ基、シクロデシルオキシ基、ｎ-ウンデシルオキシ基、シクロウンデシルオキシ基、ｎ-ドデシルオキシ基、シクロドデシルオキシ基、ノルボルニルオキシ基（ノルボルナン-χ-イルオキシ基）、ボルニルオキシ基（ボルナン-χ-イルオキシ基）、メンチルオキシ基（メンタ-χ-イルオキシ基）、アダマンチルオキシ基、デカヒドロナフチルオキシ基等が挙げられ、なかでも、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基等の炭素数１〜４の直鎖状、分枝状もしくは環状のアルコキシ基が好ましく、そのなかでも、炭素数１のアルコキシ基であるメトキシ基がより好ましい。
【０１０６】
一般式（Ｂ１）、（Ｂ２）、（Ｂ３）および（Ｂ４）におけるＲ８〜Ｒ４２で示されるハロゲン原子としては、具体的には、例えばフッ素原子、塩素原子、臭素原子、ヨウ素原子等が挙げられ、なかでも、塩素原子、臭素原子が好ましい。
【０１０７】
一般式（Ｂ３）および（Ｂ４）において、２つのＲが互いに結合して環構造を形成していてもよい場合の２つのＲとは、Ｒ２６とＲ２７、Ｒ２７とＲ２８、Ｒ２８とＲ２９、Ｒ３０とＲ３１、Ｒ３２とＲ３３、Ｒ３４とＲ３５、Ｒ３７とＲ３８、Ｒ３８とＲ３９およびＲ３９とＲ４０のことを指す。すなわち、これらの２つのＲが飽和または不飽和のアルキレン鎖を介して互いに結合して環構造を形成することを意味する。かかる環構造としては、脂肪族環もしくは芳香環のいずれであってもよく、具体的には、例えばシクロペンタン環、シクロヘキサン環、シクロヘプタン環、シクロオクタン環等の炭素数５〜８の脂肪族環、例えばベンゼン環、ナフタレン環等の炭素数６〜１０の芳香環等が挙げられる。
【０１０８】
一般式（Ａ）におけるＲ１〜Ｒ４としては、炭素数１〜１２のアルキル基がより好ましい。
【０１０９】
一般式（Ａ）におけるＲ５としては、炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基がより好ましい。
【０１１０】
一般式（Ａ）におけるＲ６としては、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基；炭素数２〜１２のアルケニル基；炭素数１〜６のアルキル基、炭素数１〜６のアルコキシ基、ハロゲン原子およびニトロ基からなる群から選ばれる置換基を有していてもよい炭素数７〜１５のアリールアルキル基がより好ましい。
【０１１１】
一般式（Ａ）におけるＲ６における「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基」としては、置換基を有さない炭素数１〜１２のアルキル基がより好ましい。
【０１１２】
一般式（Ａ）におけるＲ７としては、アミノ基を有していてもよい炭素数１〜１２のアルキル基；炭素数１〜６のアルキル基、炭素数１〜６のアルコキシ基、ハロゲン原子およびニトロ基からなる群から選ばれる置換基を有していてもよい炭素数６〜１４のアリール基がより好ましい。
【０１１３】
一般式（Ａ）におけるＺ−としては、一般式（Ｂ１）、（Ｂ２）または（Ｂ３）で示される、カルボン酸由来のアニオンがより好ましく、そのなかでも、一般式（Ｂ１）または（Ｂ２）で示される、カルボン酸由来のアニオンがさらに好ましく、一般式（Ｂ１）で示される、カルボン酸由来のアニオンがとくに好ましい。
【０１１４】
一般式（Ｂ１）におけるＲ８〜Ｒ１５としては、水素原子および炭素数１〜１２のアルキル基がより好ましく、そのなかでも、水素原子がさらに好ましい。
【０１１５】
一般式（Ｂ１）におけるＲ１６としては、水素原子および炭素数１〜１２のアルキル基がより好ましく、そのなかでも、炭素数１〜１２のアルキル基がさらに好ましい。
【０１１６】
一般式（Ｂ２）におけるＲ１７〜Ｒ２４としては、水素原子および炭素数１〜１２のアルキル基がより好ましく、そのなかでも、水素原子がさらに好ましい。
【０１１７】
一般式（Ｂ２）におけるＲ２５としては、水素原子および炭素数１〜１２のアルキル基がより好ましく、そのなかでも、炭素数１〜１２のアルキル基がさらに好ましい。
【０１１８】
一般式（Ｂ２）におけるＹとしては、酸素原子がより好ましい。
【０１１９】
一般式（Ｂ３）におけるＲ２６、Ｒ２７、Ｒ２９〜Ｒ３４およびＲ３６としては、水素原子および炭素数１〜１２のアルキル基がより好ましく、そのなかでも、水素原子がさらに好ましい。
【０１２０】
一般式（Ｂ３）におけるＲ２８としては、水素原子および炭素数１〜１２のアルコキシ基がより好ましく、そのなかでも、炭素数１〜１２のアルコキシ基がさらに好ましい。
【０１２１】
一般式（Ｂ３）におけるＲ３５としては、水素原子および炭素数１〜１２のアルキル基がより好ましく、そのなかでも、炭素数１〜１２のアルキル基がさらに好ましい。
【０１２２】
一般式（Ｂ４）におけるＲ３７〜Ｒ４２としては、水素原子および炭素数１〜１２のアルキル基がより好ましく、そのなかでも、水素原子がさらに好ましい。
【０１２３】
本発明の上記一般式（Ａ）で示される化合物のより好ましい具体例としては、下記一般式（Ａ'）および（Ａ''）で示される化合物が挙げられる。一般式（Ａ'）および（Ａ''）で示される化合物は、本発明の一般式（Ａ）で示される化合物のなかでも、短工程で容易かつ安価に製造でき、有機溶剤および塩基反応性化合物に対する溶解性がより高い塩基発生剤となり得るという点において好ましいものである。
【０１２４】
2014208632.tif 000022
（式中、Ｒ１'〜Ｒ５'はそれぞれ独立して、炭素数１〜８のアルキル基を表し、Ｒ６'は、水素原子；エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基；炭素数２〜６のアルケニル基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７'は、アミノ基を有していてもよい炭素数１〜８のアルキル基を表し、Ｚ−は、上記に同じ。）
【０１２５】
2014208632.tif 000023
（式中、Ｒ１'''〜Ｒ４'''はそれぞれ独立して、炭素数１〜８のアルキル基を表し、Ｒ５'''は、炭素数１〜１０のアルキル基；または炭素数１〜６のアルキル基、炭素数１〜６のアルコキシ基、ハロゲン原子およびニトロ基からなる群から選ばれる置換基を有していてもよい炭素数６〜１４のアリール基を表し、Ｒ７'''は、炭素数１〜６のアルキル基、炭素数１〜６のアルコキシ基、ハロゲン原子およびニトロ基からなる群から選ばれる置換基を有していてもよい炭素数６〜１４のアリール基を表し、Ｚ−は、上記に同じ。）
【０１２６】
一般式（Ａ'）におけるＲ１'〜Ｒ５'で示される炭素数１〜８のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等が挙げられ、なかでも、Ｒ１'〜Ｒ４'においては、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基が好ましく、そのなかでも、炭素数１のアルキル基であるメチル基がより好ましく、Ｒ５'においては、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数２〜８の直鎖状、分枝状もしくは環状のアルキル基が好ましく、そのなかでも、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等の炭素数２〜６の直鎖状、分枝状もしくは環状のアルキル基がより好ましい。
【０１２７】
一般式（Ａ'）におけるＲ６'で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基」における炭素数１〜６のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基が好ましい。なお、ここで示されるアルキル基の炭素数は、アルキル基を構成する炭素数を意味し、置換基を構成する炭素数は、当該「炭素数１〜６」で示される炭素数に含まない。
【０１２８】
一般式（Ａ'）におけるＲ６'で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基」における炭素数２〜６のアルコキシカルボニル基としては、直鎖状、分枝状もしくは環状のいずれであってもよく、具体的には、例えばメトキシカルボニル基、エトキシカルボニル基、ｎ-プロポキシカルボニル基、イソプロポキシカルボニル基、ｎ-ブトキシカルボニル基、ｎ-イソブトキシカルボニル基、sec-ブトキシカルボニル基、tert-ブトキシカルボニル基、シクロブトキシカルボニル基、ｎ-ペンチルオキシカルボニル基、イソペンチルオキシカルボニル基、sec-ペンチルオキシカルボニル基、tert-ペンチルオキシカルボニル基、ネオペンチルオキシカルボニル基、２-メチルブトキシカルボニル基、１，２-ジメチルプロポキシカルボニル基、１-エチルプロポキシカルボニル基、シクロペンチルオキシカルボニル基等が挙げられ、なかでも、例えばメトキシカルボニル基、エトキシカルボニル基、ｎ-プロポキシカルボニル基、イソプロポキシカルボニル基、ｎ-ブトキシカルボニル基、ｎ-イソブトキシカルボニル基、sec-ブトキシカルボニル基、tert-ブトキシカルボニル基、シクロブトキシカルボニル基等の炭素数２〜５のアルコキシカルボニル基が好ましい。
【０１２９】
一般式（Ａ'）におけるＲ６'で示されるエポキシ基を有する炭素数１〜６のアルキル基の具体例としては、例えば下記一般式（Ｄ１'）で示されるものが挙げられる。
【０１３０】
2014208632.tif 000024
（式中、ｎ１'個のＲ４３'およびＲ４４'はそれぞれ独立して、水素原子またはメチル基を表し、ｎ１'は１〜３の整数を表す。ただし、ｎ１'個の（Ｒ４３'−Ｃ−Ｒ４４'）を構成する基の炭素数は６以下である。）
【０１３１】
一般式（Ｄ１'）におけるｎ１'個のＲ４３'およびＲ４４'としては、水素原子がより好ましい。
【０１３２】
一般式（Ｄ１'）におけるｎ１'としては、通常１〜３の整数を表し、なかでも、１〜２の整数が好ましく、より好ましくは１である。
【０１３３】
一般式（Ｄ１'）におけるｎ１'個の（Ｒ４３'−Ｃ−Ｒ４４'）を構成する基の炭素数としては、通常６以下の整数であり、なかでも、４以下の整数が好ましく、そのなかでも、１がより好ましい。
【０１３４】
一般式（Ａ'）におけるＲ６'で示される炭素数２〜６のアルコキシカルボニル基を有する炭素数１〜６のアルキル基の具体例としては、例えば下記一般式（Ｄ２'）で示されるものが挙げられる。
【０１３５】
2014208632.tif 000025
（式中、ｎ２'個のＲ４５'およびＲ４６'はそれぞれ独立して、水素原子またはメチル基を表し、Ｒ４７'は、炭素数１〜５のアルキル基を表し、炭素数ｎ２'は１〜３の整数を表す。ただし、ｎ２'個の（Ｒ４５'−Ｃ−Ｒ４６'）を構成する基の炭素数は６以下である。）
【０１３６】
一般式（Ｄ２'）におけるＲ４７'で示される炭素数１〜５のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４のアルキル基が好ましい。
【０１３７】
一般式（Ｄ２'）におけるｎ２'としては、一般式（Ｄ１'）におけるｎ１'と同様の整数であり、好ましいｎ２'およびより好ましいｎ２'もｎ１'と同様の整数である。
【０１３８】
一般式（Ｄ２'）におけるｎ２'個の（Ｒ４５'−Ｃ−Ｒ４６'）を構成する基の炭素数としては、通常６以下の整数であり、なかでも、４以下の整数が好ましい。
【０１３９】
一般式（Ａ'）におけるＲ６'で示されるクマリニルカルボニル基を有する炭素数１〜６のアルキル基の具体例としては、例えば下記一般式（Ｄ３'）で示されるものが挙げられる。
【０１４０】
2014208632.tif 000026
（式中、ｎ３'個のＲ４８'およびＲ４９'はそれぞれ独立して、水素原子またはメチル基を表し、ｎ３'は１〜３の整数を表す。ただし、ｎ３'個の（Ｒ４８'−Ｃ−Ｒ４９'）を構成する基の炭素数は６以下である。）
【０１４１】
一般式（Ｄ３'）におけるｎ３'個のＲ４８'およびＲ４９'としては、水素原子がより好ましい。
【０１４２】
一般式（Ｄ３'）におけるｎ３'としては、一般式（Ｄ１'）におけるｎ１'と同様の整数であり、好ましいｎ３'およびより好ましいｎ３'もｎ１'と同様の整数である。
【０１４３】
一般式（Ｄ３'）におけるｎ３'個の（Ｒ４８'−Ｃ−Ｒ４９'）を構成する基の炭素数としては、通常６以下の整数であり、なかでも、４以下の整数が好ましく、１がとくに好ましい。
【０１４４】
一般式（Ａ'）におけるＲ６'で示されるアントラキノニル基を有する炭素数１〜６のアルキル基の具体例としては、例えば下記一般式（Ｄ４'）で示されるものが挙げられる。
【０１４５】
2014208632.tif 000027
（式中、ｎ４'個のＲ５０'およびＲ５１'はそれぞれ独立して、水素原子またはメチル基を表し、ｎ４'は１〜３の整数を表す。ただし、ｎ４'個の（Ｒ５０'−Ｃ−Ｒ５１'）を構成する基の炭素数は６以下である。）
【０１４６】
一般式（Ｄ４'）におけるｎ４'個のＲ５０'およびＲ５１'としては、水素原子がより好ましい。
【０１４７】
一般式（Ｄ４'）におけるｎ４'としては、一般式（Ｄ１'）におけるｎ１'と同様の整数であり、好ましいｎ４'およびより好ましいｎ４'もｎ１'と同様の整数である。
【０１４８】
一般式（Ｄ４'）におけるｎ４'個の（Ｒ５０'−Ｃ−Ｒ５１'）を構成する基の炭素数としては、通常６以下の整数であり、なかでも、４以下の整数が好ましい。
【０１４９】
一般式（Ａ'）におけるＲ６'で示されるキサントニル基を有する炭素数１〜６のアルキル基の具体例としては、例えば下記一般式（Ｄ５'）で示されるものが挙げられる。
【０１５０】
2014208632.tif 000028
（式中、ｎ５'個のＲ５２'およびＲ５３'はそれぞれ独立して、水素原子またはメチル基を表し、ｎ５'は１〜３の整数を表す。ただし、ｎ５'個の（Ｒ５２'−Ｃ−Ｒ５３'）を構成する基の炭素数は６以下である。）
【０１５１】
一般式（Ｄ５'）におけるｎ５'個のＲ５２'およびＲ５３'としては、水素原子がより好ましい。
【０１５２】
一般式（Ｄ５'）におけるｎ５'としては、一般式（Ｄ１'）におけるｎ１'と同様の整数であり、好ましいｎ５'およびより好ましいｎ５'もｎ１'と同様の整数である。
【０１５３】
一般式（Ｄ５'）におけるｎ５'個の（Ｒ５２'−Ｃ−Ｒ５３'）を構成する基の炭素数としては、通常６以下の整数であり、なかでも、４以下の整数が好ましい。
【０１５４】
一般式（Ａ'）におけるＲ６'で示されるチオキサントニル基を有する炭素数１〜６のアルキル基の具体例としては、例えば下記一般式（Ｄ６'）で示されるものが挙げられる。
【０１５５】
2014208632.tif 000029
（式中、ｎ６'個のＲ５４'およびＲ５５'はそれぞれ独立して、水素原子またはメチル基を表し、ｎ６'は１〜３の整数を表す。ただし、ｎ６'個の（Ｒ５４'−Ｃ−Ｒ５５'）を構成する基の炭素数は６以下である。）
【０１５６】
一般式（Ｄ６'）におけるｎ６'個のＲ５４'およびＲ５５'としては、水素原子がより好ましい。
【０１５７】
一般式（Ｄ６'）におけるｎ６'としては、一般式（Ｄ１'）におけるｎ１'と同様の整数であり、好ましいｎ６'およびより好ましいｎ６'もｎ１'と同様の整数である。
【０１５８】
一般式（Ｄ６'）におけるｎ６'個の（Ｒ５４'−Ｃ−Ｒ５５'）を構成する基の炭素数としては、通常６以下の整数であり、なかでも、４以下の整数が好ましい。
【０１５９】
一般式（Ａ'）におけるＲ６'で示される炭素数２〜６のアルケニル基としては、直鎖状、分枝状もしくは環状のいずれであってもよく、具体的には、例えばビニル基、１-プロペニル基、２-プロペニル基（アリル基）、イソプロペニル基、ｎ-ブテニル基、ｎ-ペンテニル基、シクロペンテニル基、ｎ-ヘキセニル基、シクロヘキセニル基等が挙げられ、なかでも、例えばビニル基、１-プロペニル基、２-プロペニル基（アリル基）等の炭素数２〜３の直鎖状もしくは分枝状のアルケニル基が好ましい。
【０１６０】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数７〜１５のアリールアルキル基としては、単環式もしくは縮合多環式のいずれであってもよく、具体的には、例えばベンジル基、フェネチル基、メチルベンジル基、フェニルプロピル基、１-メチルフェニルエチル基、フェニルブチル基、２-メチルフェニルプロピル基、テトラヒドロナフチル基、ナフチルメチル基、ナフチルエチル基、インデニル基、フルオレニル基、アントラセニルメチル基（アントリルメチル基）、フェナントレニルメチル基（フェナントリルメチル基）等が挙げられ、なかでも、ベンジル基、アントラセニルメチル基（アントリルメチル基）が好ましい。なお、ここで示されるアリールアルキル基の炭素数は、アリールアルキル基を構成する炭素数を意味し、置換基を構成する炭素数は、当該「炭素数７〜１５」で示される炭素数に含まない。
【０１６１】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数１〜６のアルキル基は、アリール基上の炭素原子に結合する炭素数１〜６のアルキル基を意味し、その具体例としては、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４のアルキル基が好ましい。
【０１６２】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における炭素数１〜６のアルコキシ基は、アリール基上の炭素原子に結合する炭素数１〜６のアルコキシ基を意味し、その具体例としては、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基、ｎ-ペンチルオキシ基、イソペンチルオキシ基、sec-ペンチルオキシ基、tert-ペンチルオキシ基、ネオペンチルオキシ基、２-メチルブトキシ基、１，２-ジメチルプロポキシ基、１-エチルプロポキシ基、シクロペンチルオキシ基、ｎ-ヘキシルオキシ基、イソヘキシルオキシ基、sec-ヘキシルオキシ基、tert-ヘキシルオキシ基、ネオヘキシルオキシ基、２-メチルペンチルオキシ基、１，２-ジメチルブトキシ基、２，３-ジメチルブトキシ基、１-エチルブトキシ基、シクロヘキシルオキシ基等が挙げられ、なかでも、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基等の炭素数１〜４のアルコキシ基が好ましい。
【０１６３】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」におけるハロゲン原子は、アリール基上の炭素原子に結合するハロゲン原子を意味し、その具体例としては、例えばフッ素原子、塩素原子、臭素原子、ヨウ素原子等が挙げられ、なかでも、塩素原子、臭素原子が好ましい。
【０１６４】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」におけるニトロ基は、アリール基上の炭素原子に結合するニトロ基を意味する。
【０１６５】
一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」における置換基のなかでも、炭素数１〜６のアルキル基、炭素数１〜６のアルコキシ基が好ましい。
【０１６６】
一般式（Ａ'）におけるＲ７'で示されるアミノ基を有していてもよい炭素数１〜８のアルキル基における炭素数１〜８のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等が挙げられ、なかでも、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数２〜８のアルキル基が好ましく、そのなかでも、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基等の炭素数２〜６の直鎖状、分枝状もしくは環状のアルキル基がより好ましい。
【０１６７】
一般式（Ａ'）におけるＲ７'で示されるアミノ基を有していてもよい炭素数１〜８のアルキル基におけるアミノ基としては、無置換のアミノ基であってもよいし、炭素数１〜４のアルキル基で置換されたアミノ基であってもよい。当該アミノ基の具体例としては、例えば（無置換）アミノ基（−ＮＨ２基）、例えばメチルアミノ基、ジメチルアミノ基、エチルアミノ基、ジエチルアミノ基、ｎ-プロピルアミノ基、ジ-ｎ-プロピルアミノ基、イソプロピルアミノ基、ジイソプロピルアミノ基、ｎ-ブチルアミノ基、ジ-ｎ-ブチルアミノ基、イソブチルアミノ基、ジイソブチルアミノ基、sec-ブチルアミノ基、ジ-sec-ブチルアミノ基、tert-ブチルアミノ基、ジ-tert-ブチルアミノ基、シクロブチルアミノ基、ジシクロブチルアミノ基等の炭素数１〜４のアルキル基で置換されたアミノ基が挙げられ、なかでも、炭素数１〜４のアルキル基で置換されたアミノ基が好ましく、そのなかでも、炭素数１のアルキル基でアミノ基が置換されたジメチルアミノ基がより好ましい。
【０１６８】
一般式（Ａ'）におけるＲ７'で示されるアミノ基を有する炭素数１〜８のアルキル基の具体例としては、例えば下記一般式（Ｄ７'）で示されるものが挙げられる。
【０１６９】
2014208632.tif 000030
（式中、ｎ７'個のＲ５６'およびＲ５７'はそれぞれ独立して、水素原子またはメチル基を表し、Ｒ５８'およびＲ５９'は、それぞれ独立して、水素原子または炭素数１〜４のアルキル基を表し、ｎ７'は１〜８の整数を表す。ただし、ｎ７'個の（Ｒ５６'−Ｃ−Ｒ５７'）を構成する基の炭素数は８以下である。）
【０１７０】
一般式（Ｄ７'）におけるｎ７'個のＲ５６'およびＲ５７'としては、水素原子がより好ましい。
【０１７１】
一般式（Ｄ７'）におけるＲ５８'およびＲ５９'としては、炭素数１〜４のアルキル基がより好ましい。
【０１７２】
一般式（Ｄ７'）におけるｎ７'としては、通常１〜８の整数を表し、なかでも、２〜８の整数が好ましく、そのなかでも、２〜６の整数がより好ましく、さらにそのなかでも、２〜３の整数がとくに好ましく、３が最も好ましい。
【０１７３】
一般式（Ｄ７'）におけるｎ７'個の（Ｒ５６'−Ｃ−Ｒ５７'）を構成する基の炭素数としては、通常８以下の整数であり、なかでも、６以下の整数が好ましく、そのなかでも、３以下の整数がより好ましく、３がとくに好ましい。
【０１７４】
一般式（Ａ'）におけるＺ−で示される、カルボン酸由来のアニオンのより好ましい具体例としては、下記一般式（Ｂ１'）、（Ｂ２'）、（Ｂ３'）および（Ｂ４'）で示されるアニオンが挙げられる。
【０１７５】
2014208632.tif 000031
（式中、Ｒ８'〜Ｒ１６'はそれぞれ独立して、水素原子または炭素数１〜４のアルキル基を表す。）
【０１７６】
2014208632.tif 000032
（式中、Ｒ１７'〜Ｒ２５'はそれぞれ独立して、水素原子または炭素数１〜４のアルキル基を表し、Ｙは酸素原子または硫黄原子を表す。）
【０１７７】
2014208632.tif 000033
（式中、Ｒ２６'、Ｒ２７'およびＲ２９'〜Ｒ３６'はそれぞれ独立して、水素原子または炭素数１〜４のアルキル基を表し、Ｒ２８'は、水素原子または炭素数１〜４のアルコキシ基を表す。）
【０１７８】
2014208632.tif 000034
（式中、Ｒ３７'〜Ｒ４２'はそれぞれ独立して、水素原子または炭素数１〜４のアルキル基を表す。）
【０１７９】
一般式（Ｂ１'）、（Ｂ２'）、（Ｂ３'）および（Ｂ４'）におけるＲ８'〜Ｒ２７'およびＲ２９'〜Ｒ４２'で示される炭素数１〜４のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基等が挙げられ、なかでも、炭素数１のアルキル基であるメチル基が好ましい。
【０１８０】
一般式（Ｂ１'）、（Ｂ２'）、（Ｂ３'）および（Ｂ４'）におけるＲ２８'で示される炭素数１〜４のアルコキシ基としては、直鎖状、分枝状もしくは環状のいずれであってもよく、具体的には、例えばメトキシ基、エトキシ基、ｎ-プロポキシ基、イソプロポキシ基、ｎ-ブトキシ基、イソブトキシ基、sec-ブトキシ基、tert-ブトキシ基、シクロブトキシ基等が挙げられ、なかでも、炭素数１のアルコキシ基であるメトキシ基が好ましい。
【０１８１】
一般式（Ａ'）におけるＺ−としては、一般式（Ｂ１'）、（Ｂ２'）または（Ｂ３'）で示される、カルボン酸由来のアニオンがより好ましく、そのなかでも、一般式（Ｂ１'）または（Ｂ２'）で示される、カルボン酸由来のアニオンがさらに好ましく、一般式（Ｂ１'）で示される、カルボン酸由来のアニオンがとくに好ましい。
【０１８２】
一般式（Ａ'）におけるＲ６'で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基」としては、置換基を有さない炭素数１〜６のアルキル基がより好ましい。
【０１８３】
一般式（Ｂ１'）におけるＲ８'〜Ｒ１５'としては、水素原子がより好ましい。
【０１８４】
一般式（Ｂ１'）におけるＲ１６'としては、炭素数１〜４のアルキル基がより好ましい。
【０１８５】
一般式（Ｂ２'）におけるＲ１７'〜Ｒ２４'としては、水素原子がより好ましい。
【０１８６】
一般式（Ｂ２'）におけるＲ２５'としては、炭素数１〜４のアルキル基がより好ましい。
【０１８７】
一般式（Ｂ２'）におけるＹとしては、酸素原子がより好ましい。
【０１８８】
一般式（Ｂ３'）におけるＲ２６'、Ｒ２７'、Ｒ２９'〜Ｒ３４'およびＲ３６'としては、水素原子がより好ましい。
【０１８９】
一般式（Ｂ３'）におけるＲ２８'としては、炭素数１〜４のアルコキシ基がより好ましい。
【０１９０】
一般式（Ｂ３'）におけるＲ３５'としては、炭素数１〜４のアルキル基がより好ましい。
【０１９１】
一般式（Ｂ４'）におけるＲ３７'〜Ｒ４２'としては、水素原子がより好ましい。
【０１９２】
一般式（Ａ'）で示される化合物のなかでも、下記式（Ａ-１）〜（Ａ-１６）から選ばれるビグアニジウムカチオン（ビグアニド構造）と、下記式（Ｂ１-１）、（Ｂ２-１）、（Ｂ３-１）および（Ｂ４-１）から選ばれるカルボン酸イオン（カルボン酸由来のアニオン；カルボン酸構造）との組み合わせからなる化合物がより好ましい。
【０１９３】
2014208632.tif 000035
【０１９４】
2014208632.tif 000036
【０１９５】
さらに、上記ビグアニジウムカチオン（ビグアニド構造）と上記カルボン酸イオン（カルボン酸由来のアニオン；カルボン酸構造）との組み合わせからなる化合物の具体例としては、例えば下記式（１）、（２）、（３）、（４）、（５）、（６）、（７）および（８）で示され化合物が挙げられる。
【０１９６】
2014208632.tif 000037
【０１９７】
2014208632.tif 000038
【０１９８】
2014208632.tif 000039
【０１９９】
2014208632.tif 000040
【０２００】
2014208632.tif 000041
【０２０１】
2014208632.tif 000042
【０２０２】
2014208632.tif 000043
【０２０３】
2014208632.tif 000044
【０２０４】
式（１）で示される化合物は、一般式（Ａ）で示される化合物において、Ｒ１〜Ｒ４が炭素数１のアルキル基であるメチル基であり、Ｒ５およびＲ７が炭素数３の分枝状のアルキル基であるイソプロピル基であり、Ｒ６が水素原子であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２０５】
式（２）で示される化合物は、一般式（Ａ）で示される化合物において、Ｒ１〜Ｒ４が炭素数１のアルキル基であるメチル基であり、Ｒ５およびＲ７が炭素数３の分枝状のアルキル基であるイソプロピル基であり、Ｒ６が置換基を有さない炭素数１のアルキル基であるメチル基であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２０６】
式（３）で示される化合物は、一般式（Ａ）で示される化合物において、Ｒ１〜Ｒ４が炭素数１のアルキル基であるメチル基であり、Ｒ５およびＲ７が炭素数６の環状のアルキル基であるシクロヘキシル基であり、Ｒ６が水素原子であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２０７】
式（４）で示される化合物は、一般式（Ａ）で示される化合物において、Ｒ１〜Ｒ４が炭素数１のアルキル基であるメチル基であり、Ｒ５およびＲ７が炭素数６の環状のアルキル基であるシクロヘキシル基であり、Ｒ６が水素原子であり、Ｚ−が一般式（Ｂ２）で示されるカルボン酸由来のアニオンであって、当該一般式（Ｂ２）におけるＲ１７〜Ｒ２４が水素原子であり、Ｒ２５が炭素数１のアルキル基であるメチル基であり、Ｙが酸素原子であるものに相当する。
【０２０８】
式（５）で示される化合物は、一般式（Ａ）で示される化合物において、Ｒ１〜Ｒ４が炭素数１のアルキル基であるメチル基であり、Ｒ５およびＲ７が炭素数３の分枝状のアルキル基であるイソプロピル基であり、Ｒ６が水素原子であり、Ｚ−が一般式（Ｂ３）で示されるカルボン酸由来のアニオンであって、当該一般式（Ｂ３）におけるＲ２６、Ｒ２７、Ｒ２９〜Ｒ３４およびＲ３６が水素原子であり、Ｒ２８が炭素数１のアルコキシ基であるメトキシ基であり、Ｒ３５が炭素数１のアルキル基であるメチル基であるものに相当する。
【０２０９】
式（６）で示される化合物は、一般式（Ａ）で示される化合物において、Ｒ１〜Ｒ４が炭素数１のアルキル基であるメチル基であり、Ｒ５およびＲ７が炭素数６の環状のアルキル基であるシクロヘキシル基であり、Ｒ６が水素原子であり、Ｚ−が一般式（Ｂ３）で示されるカルボン酸由来のアニオンであって、当該一般式（Ｂ３）におけるＲ２６、Ｒ２７、Ｒ２９〜Ｒ３４およびＲ３６が水素原子であり、Ｒ２８が炭素数１のアルコキシ基であるメトキシ基であり、Ｒ３５が炭素数１のアルキル基であるメチル基であるものに相当する。
【０２１０】
式（７）で示される化合物は、一般式（Ａ）で示される化合物において、Ｒ１〜Ｒ４が炭素数１のアルキル基であるメチル基であり、Ｒ５およびＲ７が炭素数３の分枝状のアルキル基であるイソプロピル基であり、Ｒ６が水素原子であり、Ｚ−が一般式（Ｂ２）で示されるカルボン酸由来のアニオンであって、当該一般式（Ｂ２）におけるＲ１７〜Ｒ２４が水素原子であり、Ｒ２５が炭素数１のアルキル基であるメチル基であり、Ｙが酸素原子であるものに相当する。
【０２１１】
式（８）で示される化合物は、一般式（Ａ）で示される化合物において、Ｒ１〜Ｒ４が炭素数１のアルキル基であるメチル基であり、Ｒ５およびＲ７が炭素数３の分枝状のアルキル基であるイソプロピル基であり、Ｒ６が水素原子であり、Ｚ−が一般式（Ｂ４）で示されるカルボン酸由来のアニオンであって、当該一般式（Ｂ４）におけるＲ３７〜Ｒ４２が水素原子であるものに相当する。
【０２１２】
一般式（Ａ''）におけるＲ１'''〜Ｒ４'''で示される炭素数１〜８のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等が挙げられ、なかでも、例えばメチル基、エチル基、ｎ-プロピル基、イソプロピル基、ｎ-ブチル基、イソブチル基、sec-ブチル基、tert-ブチル基、シクロブチル基等の炭素数１〜４の直鎖状、分枝状もしくは環状のアルキル基が好ましく、そのなかでも、炭素数１のアルキル基であるメチル基がより好ましい。
【０２１３】
一般式（Ａ''）におけるＲ５'''で示される炭素数１〜１０のアルキル基としては、直鎖状、分枝状もしくは環状のいずれであってもよく、具体的には、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ｎ-ノニル基、イソノニル基、sec-ノニル基、tert-ノニル基、ネオノニル基、シクロノニル基、ｎ-デシル基、イソデシル基、sec-デシル基、tert-デシル基、ネオデシル基、シクロデシル基、ノニルボニル基（ノルボルナン-χ-イル基）、ボルニル基（ボルナン-χ-イル基）、メンチル基（メンタ-χ-イル基）、アダマンチル基、デカヒドロナフチル基が挙げられ、なかでも、例えばメチル基、エチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数１〜８の直鎖状、分枝状もしくは環状のアルキル基が好ましく、そのなかでも、例えばエチル基、ｎ-プロピル基、イソプロピル基、ｎ-ブチル基、イソブチル基、sec-ブチル基、tert-ブチル基、シクロブチル基、ｎ-ペンチル基、イソペンチル基、sec-ペンチル基、tert-ペンチル基、ネオペンチル基、２-メチルブチル基、１，２-ジメチルプロピル基、１-エチルプロピル基、シクロペンチル基、ｎ-ヘキシル基、イソヘキシル基、sec-ヘキシル基、tert-ヘキシル基、ネオヘキシル基、２-メチルペンチル基、１，２-ジメチルブチル基、２，３-ジメチルブチル基、１-エチルブチル基、シクロヘキシル基、ｎ-ヘプチル基、イソヘプチル基、sec-ヘプチル基、tert-ヘプチル基、ネオヘプチル基、シクロヘプチル基、ｎ-オクチル基、イソオクチル基、sec-オクチル基、tert-オクチル基、ネオオクチル基、２-エチルヘキシル基、シクロオクチル基、ノルボルニル基（ノルボルナン-χ-イル基）等の炭素数２〜８の直鎖状、分枝状もしくは環状のアルキル基がより好ましい。
【０２１４】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数６〜１４のアリール基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数６〜１４のアリール基の具体例と同様のものが挙げられ、好ましいアリール基およびより好ましいアリール基の具体例も同様のものが挙げられる。
【０２１５】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルキル基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルキル基の具体例と同様のものが挙げられ、好ましいアルキル基の具体例も同様のものが挙げられる。
【０２１６】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルコキシ基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルコキシ基の具体例と同様のものが挙げられ、好ましいアルコキシ基の具体例も同様のものが挙げられる。
【０２１７】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」におけるハロゲン原子の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」におけるハロゲン原子の具体例と同様のものが挙げられ、好ましいハロゲン原子の具体例も同様のものが挙げられる。
【０２１８】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」におけるニトロ基は、アリール基上の炭素原子に結合するニトロ基を意味する。
【０２１９】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」における置換基のなかでも、炭素数１〜６のアルキル基、炭素数１〜６のアルコキシ基が好ましい。
【０２２０】
一般式（Ａ''）におけるＲ５'''及びＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」の具体例としては、例えばフェニル基、ナフチル基等の置換基を有さない炭素数６〜１４のアリール基、例えば４-メチルフェニル基、４-エチルフェニル基、４-ｎ-プロピルフェニル基、４-イソプロピルフェニル基、４-ｎ-ブチルフェニル基、４-イソブチルフェニル基、４-sec-ブチルフェニル基、４-tert-ブチルフェニル基、４-シクロブチルフェニル基、２，６-ジメチルフェニル基、２，６-ジエチルフェニル基、２，６-ジ-ｎ-プロピルフェニル基、２，６-ジイソプロピルフェニル基、２，６-ジ-ｎ-ブチルフェニル基、２，６-ジイソブチルフェニル基、２，６-ジ-sec-ブチルフェニル基、２，６-ジ-tert-ブチルフェニル基、２，６-ジシクロブチルフェニル基等の炭素数１〜４のアルキル基を有する炭素数６〜１４のアリール基、例えば３，４-ジメトキシフェニル基、３，４-ジエトキシフェニル基、３，４-ジ-ｎ-プロポキシフェニル基、３，４-ジイソプロポキシフェニル基、３，４-ジ-ｎ-ブトキシフェニル基、３，４-ジイソブトキシフェニル基、３，４-ジ-sec-ブトキシフェニル基、３，４-ジ-tert-ブトキシフェニル基、３，４-ジシクロブトキシフェニル基等の炭素数１〜４のアルコキシ基を有する炭素数６〜１４のアリール基等が挙げられる。
【０２２１】
一般式（Ａ''）におけるＺ−で示される、カルボン酸由来のアニオンのより好ましい具体例としては、上記一般式（Ｂ１'）、（Ｂ２'）、（Ｂ３'）および（Ｂ４'）で示されるアニオンが挙げられる。
【０２２２】
一般式（Ａ''）で示される化合物のなかでも、下記式（Ａ-１７）〜（Ａ-２０）から選ばれるビグアニジウムカチオン（ビグアニド構造）と、下記式（Ｂ１-１）、（Ｂ２-１）、（Ｂ３-１）および（Ｂ４-１）から選ばれるカルボン酸イオン（カルボン酸由来のアニオン；カルボン酸構造）との組み合わせからなる化合物がより好ましい。
【０２２３】
2014208632.tif 000045
【０２２４】
2014208632.tif 000046
【０２２５】
さらに、上記ビグアニジウムカチオン（ビグアニド構造）と上記カルボン酸イオン（カルボン酸由来のアニオン；カルボン酸構造）との組み合わせからなる化合物の具体例としては、例えば下記式（９）、（１０）、（１１）および（１２）で示され化合物が挙げられる。
【０２２６】
2014208632.tif 000047
【０２２７】
2014208632.tif 000048
【０２２８】
2014208632.tif 000049
【０２２９】
2014208632.tif 000050
【０２３０】
式（９）で示される化合物は、一般式（Ａ）で示される化合物において、Ｒ１〜Ｒ４が炭素数１のアルキル基であるメチル基であり、Ｒ５およびＲ７が、置換基として炭素数３の分枝状のアルキル基であるイソプロピル基を２つ有する炭素数６のアリール基であるフェニル基であり、Ｒ６が水素原子であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２３１】
式（１０）で示される化合物は、一般式（Ａ）で示される化合物において、Ｒ１〜Ｒ４が炭素数１のアルキル基であるメチル基であり、Ｒ５が炭素数６の環状のアルキル基であるシクロヘキシル基であり、Ｒ６が水素原子であり、Ｒ７が炭素数６のアリール基であるフェニル基であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２３２】
式（１１）で示される化合物は、一般式（Ａ）で示される化合物において、Ｒ１〜Ｒ４が炭素数１のアルキル基であるメチル基であり、Ｒ５が炭素数８の分枝状のアルキル基である２-エチル-ｎ-ヘキシル基であり、Ｒ６が水素原子であり、Ｒ７が炭素数６のアリール基であるフェニル基であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２３３】
式（１２）で示される化合物は、一般式（Ａ）で示される化合物において、Ｒ１〜Ｒ４が炭素数１のアルキル基であるメチル基であり、Ｒ５が、置換基として炭素数１のアルコキシ基であるメトキシ基を２つ有する炭素数６のアリール基であるフェニル基であり、Ｒ６が水素原子であり、Ｒ７が炭素数６のアリール基であるフェニル基であり、Ｚ−が一般式（Ｂ１）で示されるカルボン酸由来のアニオンであって、当該一般式（Ｂ１）におけるＲ８〜Ｒ１５が水素原子であり、Ｒ１６が炭素数１のアルキル基であるメチル基であるものに相当する。
【０２３４】
本発明の一般式（Ａ）で示される化合物は、末端のイミンにプロトンが結合して、末端部にカチオンが存在する化合物を示してあるが、当該プロトンは一般式（Ａ）で示される化合物におけるビグアニド構造の３位の窒素原子にも結合し、下記一般式（ＡＡ）で示される化合物にもなり得る。すなわち、これらはプロトン互変異性を引き起こし、一般式（Ａ）で示される化合物と一般式（ＡＡ）で示される化合物とは互いに互変異性体の関係となる。このため、本発明の一般式（Ａ）で示される化合物は、一般式（ＡＡ）で示される化合物、あるいはこれらの混合物のものも、本発明の一般式（Ａ）で示される化合物に含まれる。
【０２３５】
2014208632.tif 000051
（式中、Ｒ１〜Ｒ７およびＺ−は、上記に同じ。）
【０２３６】
−本発明の一般式（Ａ）で示される化合物の製造方法−
上述した本発明の一般式（Ａ）で示される化合物は、例えば以下のスキームに示す方法で製造することができる。すなわち、一般式（Ａ）で示される化合物のうち、一般式（Ａ）におけるＲ６が水素原子である化合物（下記一般式（Ａ１）で示される化合物）は、例えば一般式（Ｉ）で示されるグアニジンまたはグアニジン誘導体と一般式（ＩＩ）で示されるカルボジイミド誘導体を反応させて、一般式（ＩＩＩ）で示される化合物を得、次いで、当該一般式（ＩＩＩ）で示される化合物と一般式（Ｂ１-Ｈ）、（Ｂ２-Ｈ）、（Ｂ３-Ｈ）または（Ｂ４-Ｈ）で示されるカルボン酸を反応させることにより合成すればよい。また、一般式（Ａ）で示される化合物のうち、一般式（Ａ）におけるＲ６が水素原子以外の化合物（下記一般式（Ａ２）で示される化合物）は、例えば上記の方法により合成した一般式（ＩＩＩ）で示される化合物を塩基の存在下、一般式（ＩＶ）で示される化合物と反応させて、一般式（Ｖ）で示される化合物を得、次いで、当該一般式（Ｖ）で示される化合物と一般式（Ｂ１-Ｈ）、（Ｂ２-Ｈ）、（Ｂ３-Ｈ）または（Ｂ４-Ｈ）で示されるカルボン酸を反応させることにより合成すればよい。
【０２３７】
2014208632.tif 000052
【０２３８】
2014208632.tif 000053
（式中、Ｒ１〜Ｒ４は、上記に同じ。）
【０２３９】
2014208632.tif 000054
（式中、Ｒ５およびＲ７は、上記に同じ。）
【０２４０】
2014208632.tif 000055
（式中、Ｒ１〜Ｒ５およびＲ７は、上記に同じ。）
【０２４１】
2014208632.tif 000056
（式中、Ｘは、ハロゲン原子を表し、Ｒ６は、上記に同じ。）
【０２４２】
2014208632.tif 000057
（式中、Ｒ１〜Ｒ７は、上記に同じ。）
【０２４３】
2014208632.tif 000058
（式中、Ｒ８〜Ｒ１６は、上記に同じ。）
【０２４４】
2014208632.tif 000059
（式中、Ｒ１７〜Ｒ２５およびＹは、上記に同じ。）
【０２４５】
2014208632.tif 000060
（式中、Ｒ２６〜Ｒ３６は、上記に同じ。）
【０２４６】
2014208632.tif 000061
（式中、Ｒ３７〜Ｒ４２は、上記に同じ。）
【０２４７】
2014208632.tif 000062
（式中、Ｒ１〜Ｒ５、Ｒ７およびＺ−は、上記に同じ。）
【０２４８】
2014208632.tif 000063
（式中、Ｒ６ａは、エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基；炭素数２〜１２のアルケニル基；炭素数２〜１２のアルキニル基；炭素数１〜６のアルキル基、炭素数１〜６のアルコキシ基、ハロゲン原子およびニトロ基からなる群から選ばれる置換基を有していてもよい炭素数６〜１４のアリール基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ１〜Ｒ５、Ｒ７およびＺ−は、上記に同じ。）
【０２４９】
一般式（ＩＶ）におけるＸで示されるハロゲン原子としては、具体的には、例えば塩素原子、臭素原子、ヨウ素原子等が挙げられ、なかでも、ヨウ素原子が好ましい。
【０２５０】
一般式（Ａ２）におけるＲ６ａで示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基」の具体例としては、一般式（Ａ）におけるＲ６で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜１２のアルキル基」の具体例と同様のものが挙げられ、好ましい具体例も同様のものが挙げられる。
【０２５１】
一般式（Ａ２）におけるＲ６ａで示される炭素数２〜１２のアルケニル基の具体例としては、一般式（Ａ）におけるＲ６で示される炭素数２〜１２のアルケニル基の具体例と同様のものが挙げられ、好ましいアルケニル基およびより好ましいアルケニル基の具体例も同様のものが挙げられる。
【０２５２】
一般式（Ａ２）におけるＲ６ａで示される「炭素数１〜６のアルキル基、炭素数１〜６のアルコキシ基、ハロゲン原子およびニトロ基からなる群から選ばれる置換基を有していてもよい炭素数６〜１４のアリール基」の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」の具体例と同様のものが挙げられ、好ましい具体例も同様のものが挙げられる。
【０２５３】
一般式（Ａ２）におけるＲ６ａで示される「炭素数１〜６のアルキル基、炭素数１〜６のアルコキシ基、ハロゲン原子およびニトロ基からなる群から選ばれる置換基を有していてもよい炭素数７〜１５のアリールアルキル基」の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」の具体例と同様のものが挙げられ、好ましい具体例も同様のものが挙げられる。
【０２５４】
本発明の一般式（Ａ）で示される化合物の製造方法にかかる一般式（Ｉ）で示されるグアニジン誘導体の具体例としては、例えば１，１，３，３-テトラメチルグアニジン、１，１，３，３-テトラエチルグアニジン、１，１，３，３-テトラ-ｎ-プロピルグアニジン、１，１，３，３-テトライソプロピルグアニジン、１，１，３，３-テトラ-ｎ-ブチルグアニジン、１，１，３，３-テトライソブチルグアニジン、１，１，３，３-テトラ-sec-ブチルグアニジン、１，１，３，３-テトラ-tert-ブチルグアニジン、１，１，３，３-テトラシクロブチルグアニジン、１，１，３，３-テトラ-ｎ-ペンチルグアニジン、１，１，３，３-テトライソペンチルグアニジン、１，１，３，３-テトラ-sec-ペンチルグアニジン、１，１，３，３-テトラ-tert-ペンチルグアニジン、１，１，３，３-テトラネオペンチルグアニジン、１，１，３，３-テトラシクロペンチルグアニジン、１，１，３，３-テトラ-ｎ-ヘキシルグアニジン、１，１，３，３-テトライソヘキシルグアニジン、１，１，３，３-テトラ-sec-ヘキシルグアニジン、１，１，３，３-テトラ-tert-ヘキシルグアニジン、１，１，３，３-テトラネオヘキシルグアニジン、１，１，３，３-テトラシクロヘキシルグアニジン、１，１，３，３-テトラ-ｎ-ヘプチルグアニジン、１，１，３，３-テトライソヘプチルグアニジン、１，１，３，３-テトラ-sec-ヘプチルグアニジン、１，１，３，３-テトラ-tert-ヘプチルグアニジン、１，１，３，３-テトラネオヘプチルグアニジン、１，１，３，３-テトラシクロヘプチルグアニジン、１，１，３，３-テトラ-ｎ-オクチルグアニジン、１，１，３，３-テトライソオクチルグアニジン、１，１，３，３-テトラ-sec-オクチルグアニジン、１，１，３，３-テトラ-tert-オクチルグアニジン、１，１，３，３-テトラネオオクチルグアニジン、１，１，３，３-テトラシクロオクチルグアニジン、１，１，３，３-テトラ-ｎ-ノニルグアニジン、１，１，３，３-テトライソノニルグアニジン、１，１，３，３-テトラ-sec-ノニルグアニジン、１，１，３，３-テトラ-tert-ノニルグアニジン、１，１，３，３-テトラネオノニルグアニジン、１，１，３，３-テトラシクロノニルグアニジン、１，１，３，３-テトラ-ｎ-デシルグアニジン、１，１，３，３-テトライソデシルグアニジン、１，１，３，３-テトラ-sec-デシルグアニジン、１，１，３，３-テトラ-tert-デシルグアニジン、１，１，３，３-テトラネオデシルグアニジン、１，１，３，３-テトラシクロデシルグアニジン、１，１，３，３-テトラ-ｎ-ウンデシルグアニジン、１，１，３，３-テトラシクロウンデシルグアニジン、１，１，３，３-テトラ-ｎ-ドデシルグアニジン、１，１，３，３-テトラシクロドデシルグアニジン、１，１，３，３-テトラノルボルニルグアニジン、１，１，３，３-テトラボルニルグアニジン、１，１，３，３-テトラメンチルグアニジン、１，１，３，３-テトラアダマンチルグアニジン、１，１，３，３-テトラ（デカヒドロナフチル）グアニジン、１，１，３，３-テトラフェニルグアニジン、１，１，３，３-テトラナフチルグアニジン、１，１，３，３-テトラアントラセニルグアニジン、１，１，３，３-テトラフェナントレニルグアニジン、１，１，３，３-テトラベンジルグアニジン、１，１，３，３-テ��ラフェネチルグアニジン、１，１，３，３-テトラ（メチルベンジル）グアニジン、１，１，３，３-テトラ（フェニルプロピル）グアニジン、１，１，３，３-テトラ（フェニルブチル）グアニジン、１，１，３，３-テトラ（テトラヒドロナフチル）グアニジン、１，１，３，３-テトラ（ナフチルメチル）グアニジン、１，１，３，３-テトラ（ナフチルエチル）グアニジン、１，１，３，３-テトラインデニルグアニジン、１，１，３，３-テトラフルオレニルグアニジン、１，１，３，３-テトラ（アントラセニルメチル）グアニジン、１，１，３，３-テトラ（フェナントレニルメチル）グアニジン、１，５，７-トリアザビシクロ［４．４．０］デカ-５-エン（ＴＢＤ）等が挙げられる。なお、かかる一般式（Ｉ）で示されるグアニジンまたはグアニジン誘導体は、市販のもの、あるいは自体公知の方法によって適宜合成したものを用いればよい。
【０２５５】
本発明の一般式（Ａ）で示される化合物の製造方法にかかる一般式（ＩＩ）で示されるカルボジイミド誘導体の具体例としては、例えばＮ，Ｎ'-ジエチルカルボジイミド、Ｎ，Ｎ'-ジイソプロピルカルボジイミド、Ｎ-tert-ブチル-Ｎ'-エチルカルボジイミド、Ｎ，Ｎ'-ジ-tert-ブチルカルボジイミド、Ｎ，Ｎ'-ジシクロヘキシルカルボジイミド、Ｎ-［３-（ジメチルアミノ）プロピル］-Ｎ'-エチルカルボジイミド、Ｎ，Ｎ'-ビス（２，６-ジイソプロピルフェニル）カルボジイミド、Ｎ，Ｎ'-ビス（２，２-ジメチル-１，３-ジオキソラン-４-イルメチル）カルボジイミド、１-シクロヘキシル-３-フェニルカルボジイミド、１-（２-エチル）ヘキシル-３-フェニルカルボジイミド、１-（３，４-ジメトキシフェニル）-３-フェニルカルボジイミド等が挙げられる。なお、かかる一般式（ＩＩ）で示されるカルボジイミド誘導体は、市販のもの、あるいは自体公知の方法によって適宜合成したものを用いればよい。
【０２５６】
本発明の一般式（Ａ）で示される化合物の製造方法にかかる一般式（ＩＶ）で示される化合物の具体例としては、例えば塩化メチル、臭化メチル、ヨウ化メチル、塩化エチル、臭化エチル、ヨウ化エチル、塩化プロピル、臭化プロピル、ヨウ化プロピル、塩化ブチル、臭化ブチル、ヨウ化ブチル、塩化ペンチル、臭化ペンチル、ヨウ化ペンチル、塩化ヘキシル、臭化ヘキシル、ヨウ化ヘキシル、塩化ヘプチル、臭化ヘプチル、ヨウ化ヘプチル、塩化オクチル、臭化オクチル、ヨウ化オクチル、塩化ノニル、臭化ノニル、ヨウ化ノニル、塩化デシル、臭化デシル、ヨウ化デシル、塩化ウンデシル、臭化ウンデシル、ヨウ化ウンデシル、塩化ドデシル、臭化ドデシル、ヨウ化ドデシル、塩化ノルボルニル、臭化ノルボルニル、ヨウ化ノルボルニル、塩化ボルニル、臭化ボルニル、ヨウ化ボルニル、塩化メンチル、臭化メンチル、ヨウ化メンチル、塩化アダマンチル、臭化アダマンチル、ヨウ化アダマンチル、塩化デカヒドロナフチル、臭化デカヒドロナフチル、ヨウ化デカヒドロナフチル、塩化プロペニル（塩化アリル）、臭化プロペニル（臭化アリル）、ヨウ化プロペニル（ヨウ化アリル）、塩化ブテニル、臭化ブテニル、ヨウ化ブテニル、塩化ペンテニル、臭化ペンテニル、ヨウ化ペンテニル、塩化ヘキセニル、臭化ヘキセニル、ヨウ化ヘキセニル、塩化ヘプテニル、臭化ヘプテニル、ヨウ化ヘプテニル、塩化オクテニル、臭化オクテニル、ヨウ化オクテニル、塩化ノネニル、臭化ノネニル、ヨウ化ノネニル、塩化デセニル、臭化デセニル、ヨウ化デセニル、塩化プロピニル、臭化プロピニル、ヨウ化プロピニル、塩化ブチニル、臭化ブチニル、ヨウ化ブチニル、塩化ペンチニル、臭化ペンチニル、ヨウ化ペンチニル、塩化ヘキシニル、臭化ヘキシニル、ヨウ化ヘキシニル、塩化へプチニル、臭化へプチニル、ヨウ化へプチニル、塩化オクチニル、臭化オクチニル、ヨウ化オクチニル、塩化ノニニル、臭化ノニニル、ヨウ化ノニニル、塩化デシニル、臭化デシニル、ヨウ化デシニル、クロロベンゼン、ブロモベンゼン、ヨードベンゼン、クロロナフタレン、ブロモナフタレン、ヨードナフタレン、クロロアントラセン、ブロモアントラセン、ヨードアントラセン、クロロフェナントレン、ブロモフェナントレン、ヨードフェナントレン、塩化ベンジル、臭化ベンジル、ヨウ化ベンジル、塩化フェネチル、臭化フェネチル、ヨウ化フェネチル、塩化メチルナフタレン、臭化メチルナフタレン、ヨウ化メチルナフタレン、塩化エチルナフタレン、臭化エチルナフタレン、ヨウ化エチルナフタレン、塩化フルオレン、臭化フルオレン、ヨウ化フルオレン、塩化メチルアントラセン、臭化メチルアントラセン、ヨウ化メチルアントラセン、塩化メチルフェナントレン、臭化メチルフェナントレン、ヨウ化メチルフェナントレン、エピクロロヒドリン、エピブロモヒドリン、エピヨードヒドリン、クロロプロピオン酸-tert-ブチル、ブロモプロピオン酸-tert-ブチル、ヨードプロピオン酸-tert-ブチル、クロロジメチル酢酸-tert-ブチル、ブロモジメチル酢酸-tert-ブチル、ヨードジメチル酢酸-tert-ブチル、３-（２-クロロアセチル）-２Ｈ-１-ベンゾピラン、３-（２-ブロモアセチル）-２Ｈ-１-ベンゾピラン、３-（２-ヨードアセチル）-２Ｈ-１-ベンゾピラン、２-（１-クロロエチル）アントラキノン、２-（１-ブロモエチル）アントラキノン、２-（１-ヨードエチル）アントラキノン、２-（２-クロロ-２-メチルエチル）チオキサントン、２-（２-ブロモ-２-メチルエチル）チオキサントン、２-（２-ヨード-２-メチルエチル）チオキサントン等が挙げられる。なお、上述の具体例において、ハロゲン化アルキル；エポキシ基、アルコキシカルボニル基、クマリニルカルボニル基、アントラキノニル基、キサントニル基およびチオキサントニル基からなる群から選ばれる置換基を有するハロゲン化アルキル；ハロゲン化アルケニル、ハロゲン化アルキニルおよびハロゲン化アリールアルキルにおけるアルキル基は、normal-体に限定されず、sec-体、tert-体、イソ体、ネオ体等の分枝状もしくはシクロ体のような環状のアルキル基のものも上述の具体例に含まれる。また、かかる一般式（ＩＶ）で示される化合物は、市販のもの、あるいは自体公知の方法によって適宜合成したものを用いればよい。
【０２５７】
本発明の一般式（Ａ）で示される化合物の製造方法にかかる一般式（Ｂ１-Ｈ）で示されるカルボン酸の具体例としては、例えば３-ベンゾイルフェニル酢酸、ケトプロフェン、２-アセトキシメチル-２-（３-ベンゾイルフェニル）プロピオン酸、２-（３-ベンゾイルフェニル）-３-クロロ-２-メチルプロピオン酸、２-（３-ベンゾイルフェニル）-３-ブロモ-２-メチルプロピオン酸、２-（３-ベンゾイルフェニル）-３-ヨード-２-メチルプロピオン酸等が挙げられる。なお、かかる一般式（Ｂ１-Ｈ）で示されるカルボン酸は、市販のもの、あるいは自体公知の方法によって適宜合成したものを用いればよい。
【０２５８】
本発明の一般式（Ａ）で示される化合物の製造方法にかかる一般式（Ｂ２-Ｈ）で示されるカルボン酸の具体例としては、例えば（９-オキソ-９Ｈ-キサン-２-イル）酢酸、２-（９-オキソ-９Ｈ-キサンテン-２-イル）プロピオン酸、３-アセトキシ-２-メチル-２-（９-オキソ-９Ｈ-キサンテン-２-イル）プロピオン酸、３-クロロ-２-メチル-２-（９-オキソ-９Ｈ-キサンテン-２-イル）プロピオン酸、３-ブロモ-２-メチル-２-（９-オキソ-９Ｈ-キサンテン-２-イル）プロピオン酸、３-ヨード-２-メチル-２-（９-オキソ-９Ｈ-キサンテン-２-イル）プロピオン酸等が挙げられる。なお、かかる一般式（Ｂ２-Ｈ）で示されるカルボン酸は、市販のもの、あるいは自体公知の方法によって適宜合成したものを用いればよい。
【０２５９】
本発明の一般式（Ａ）で示される化合物の製造方法にかかる一般式（Ｂ３-Ｈ）で示されるカルボン酸の具体例としては、例えば８（７Ｈ）-エチリデン-４-メトキシ-５，６-ジヒドロナフタレン-１-カルボン酸、８（７Ｈ）-エチリデン-２-メトキシ-５，６-ジヒドロナフタレン-１-カルボン酸等が挙げられる。なお、かかる一般式（Ｂ３-Ｈ）で示されるカルボン酸は、市販のもの、あるいは自体公知の方法によって適宜合成したものを用いればよい。
【０２６０】
本発明の一般式（Ａ）で示される化合物の製造方法にかかる一般式（Ｂ４-Ｈ）で示されるカルボン酸の具体例としては、例えばＮ-フタロイルグリシン、フタロイル-Ｄ，Ｌ-アラニン、２-（５-ニトロ-１，３-ジオキソイソインドリン-２-イル）酢酸等が挙げられる。なお、かかる一般式（Ｂ４-Ｈ）で示されるカルボン酸は、市販のもの、あるいは自体公知の方法によって適宜合成したものを用いればよい。
【０２６１】
一般式（ＩＩＩ）で示される化合物と一般式（ＩＶ）で示される化合物とを反応させて、一般式（Ｖ）で示される化合物を得る反応において使用される塩基の具体例としては、例えば水素化ナトリウム、水素化カリウム等のアルカリ金属水素化物、例えばナトリウムメトキシド、カリウムメトキシド、ナトリウムエトキシド、カリウムエトキシド、リチウム-tert-ブトキシド、ナトリウム-tert-ブトキシド、カリウム-tert-ブトキシド等のアルカリ金属アルコキシド、例えばｎ-ブチルリチウム、sec-ブチルリチウム、tert-ブチルリチウム、ｎ-ヘキシルリチウム等のアルキルリチウム、例えば水酸化ナトリウム、水酸化カリウム等のアルカリ金属水酸化物、例えば炭酸ナトリウム、炭酸カリウム、炭酸セシウム等の炭酸のアルカリ金属塩、例えばトリエチルアミン、ピリジン、１，８-ジアザビシクロ［５．４．０］ウンデカ-７-エン（ＤＢＵ）、１，５-ジアザビシクロ［４．３．０］ノナ-５-エン（ＤＢＮ）等の３級アミン、例えばリチウムジイソプロピルアミド（ＬＤＡ）、リチウムヘキサメチルジシラザン（ＬＨＭＤＳ）、ナトリウムヘキサメチルジシラザン（ＮａＨＭＤＳ）、カリウムヘキサメチルジシラザン（ＫＨＭＤＳ）等の金属アミド等が挙げられ、なかでも、例えば水素化ナトリウム、水素化カリウム等のアルカリ金属水素化物が好ましい。なお、かかる塩基は、１種類の塩基を単独で用いてもよいし、２種以上の塩基を組み合わせて用いてもよい。また、かかる塩基は、市販のものを用いればよい。
【０２６２】
本発明の一般式（Ａ）で示される化合物の製造方法において、上述した一般式（ＩＩ）で示されるカルボジイミド誘導体の使用量としては、実用的な量であれば特に制限されず、例えば一般式（Ｉ）で示されるグアニジンまたはグアニジン誘導体のｍｏｌ数に対して、通常０．８〜１０当量、好ましくは０．９〜５当量、より好ましくは１〜２当量である。カルボジイミド誘導体の使用量が極めて少ない場合には、一般式（ＩＩＩ）で示される化合物の収率が低下するおそれがある。一方で、カルボジイミドの使用量が非常に多い場合には、経済性が損なわれるなどの問題が生じる。
【０２６３】
本発明の一般式（Ａ）で示される化合物の製造方法において、上述した一般式（ＩＶ）で示される化合物の使用量としては、実用的な量であれば特に制限されず、例えば一般式（ＩＩＩ）で示される化合物のｍｏｌ数に対して、通常０．８〜１０当量、好ましくは０．９〜５当量、より好ましくは１〜２当量である。一般式（ＩＶ）で示される化合物の使用量が極めて少ない場合には、一般式（Ｖ）で示される化合物の収率が低下するおそれがある。一方で、一般式（ＩＶ）で示される化合物の使用量が非常に多い場合には、経済性が損なわれるなどの問題が生じる。
【０２６４】
本発明の一般式（Ａ）で示される化合物の製造方法において、上述した一般式（Ｂ１-Ｈ）、（Ｂ２-Ｈ）、（Ｂ３-Ｈ）および（Ｂ４-Ｈ）で示されるカルボン酸の使用量としては、実用的な量であれば特に制限されず、例えば一般式（ＩＩＩ）または一般式（Ｖ）で示される化合物のｍｏｌ数に対して、通常０．８〜１０当量、好ましくは０．９〜５当量、より好ましくは１〜２当量である。カルボン酸の使用量が極めて少ない場合には、本発明の一般式（Ａ１）または一般式（Ａ２）で示される化合物の収率が低下するおそれがある。一方で、カルボン酸の使用量が非常に多い場合には、経済性が損なわれるなどの問題が生じる。
【０２６５】
本発明の一般式（Ａ）で示される化合物の製造方法において、一般式（Ｖ）で示される化合物を得る反応において使用される塩基の使用量としては、実用的な量であれば特に制限されず、例えば一般式（ＩＩＩ）で示される化合物のｍｏｌ数に対して、通常０．８〜１０当量、好ましくは０．９〜５当量、より好ましくは１〜２当量である。塩基の使用量が極めて少ない場合には、一般式（Ｖ）で示される化合物の収率が低下するおそれがある。一方で、塩基の使用量が非常に多い場合には、経済性が損なわれるなどの問題が生じる。
【０２６６】
本発明の一般式（Ａ）で示される化合物の製造方法における一連の反応は、無溶媒中で行ってもよいし、有機溶媒中で行ってもよい。当該有機溶媒の具体例としては、グアニジンまたはグアニジン誘導体、カルボジイミド誘導体、カルボン酸、一般式（ＩＩＩ）、（ＩＶ）および（Ｖ）で示される化合物、ならびに塩基と反応しない有機溶媒であれば特に制限はなく、例えばヘキサン、ヘプタン、オクタン等の脂肪族炭化水素系溶媒、例えばベンゼン、トルエン、キシレン等の芳香族炭化水素系溶媒、例えばジクロロメタン、トリクロロメタン（クロロホルム）、テトラクロロメタン（四塩化炭素）等のハロゲン系溶媒、例えばジエチルエーテル、ジイソプロピルエーテル、メチルtert-ブチルエーテル、シクロペンチルメチルエーテル、テトラヒドロフラン、２-メチルテトラヒドロフラン、１，４-ジオキサン等のエーテル系溶媒、例えばエチレングリコールジメチルエーテル、プロピレングリコールジメチルエーテル、エチレングリコールジエチルエーテル、プロピレングリコールジエチルエーテル、ジエチレングリコールジメチルエーテル、ジプロピレングリコールジメチルエーテル、ジプロピレングリコールジエチルエーテル等のグリコールエーテル系溶媒、例えばエチレングリコールモノエチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、ジプロピレングリコールモノメチルエーテルアセテート、ジプロピレングリコールモノエチルエーテルアセテート等のグリコールエーテルアセテート系溶媒、例えば２-プロパノン（アセトン）、２-ブタノン（エチルメチルケトン）、４-メチル-２-ペンタノン（メチルイソブチルケトン）等のケトン系溶媒、例えば酢酸エチル、酢酸-ｎ-プロピル、酢酸イソプロピル、酢酸イソブチル、酢酸-sec-ブチル、酢酸-tert-ブチル、酪酸エチル、酪酸イソアミル等のエステル系溶媒、例えばＮ，Ｎ-ジメチルホルムアミド、Ｎ，Ｎ-ジメチルアセトアミド、１-メチル-２-ピロリジノン（Ｎ-メチルピロリドン）、１，３-ジメチル-２-イミダゾリジノン（ジメチルエチレン尿素）等のアミド系溶媒、例えばアセトニトリル等のニトリル系溶媒等が挙げられる。なお、かかる有機溶媒は、１種類の有機溶媒を単独で用いてもよいし、２種以上の有機溶媒を組み合わせて用いてもよい。また、かかる有機溶媒は、市販のものを用いればよい。
【０２６７】
上述した有機溶媒の使用量は、実用的な量であれば特に制限されず、例えば一般式（Ｉ）で示されるグアニジンまたはグアニジン誘導体、一般式（ＩＩＩ）で示される化合物、あるいは一般式（Ｖ）で示される化合物１ｍｍｏｌに対して、通常０．０１〜５００ｍＬ、好ましくは０．１〜１００ｍＬである。
【０２６８】
本発明の一般式（Ａ）で示される化合物の製造方法における一連の反応は、以下に示す条件（反応温度、圧力、反応時間）下で行うことが望ましい。
【０２６９】
一般式（Ｉ）で示されるグアニジンまたはグアニジン誘導体と一般式（ＩＩ）で示されるカルボジイミド誘導体との反応における反応時の温度（反応温度）は、グアニジンまたはグアニジン誘導体とカルボジイミド誘導体とが効率よく反応し、一般式（ＩＩＩ）で示される化合物が収率よく得られる温度に設定することが望ましい。具体的には、例えば通常０〜１８０℃、好ましくは２０〜１５０℃である。
【０２７０】
一般式（ＩＩＩ）で示される化合物と一般式（ＩＶ）で示される化合物との反応における反応時の温度（反応温度）は、一般式（ＩＩＩ）で示される化合物と一般式（ＩＶ）で示される化合物とが効率よく反応し、一般式（Ｖ）で示される化合物が収率よく得られる温度に設定することが望ましい。具体的には、例えば通常−２０〜１００℃、好ましくは０〜８０℃である。
【０２７１】
一般式（ＩＩＩ）または一般式（Ｖ）で示される化合物と一般式（Ｂ１-Ｈ）、（Ｂ２-Ｈ）、（Ｂ３-Ｈ）および（Ｂ４-Ｈ）で示されるカルボン酸との反応における反応時の温度（反応温度）は、一般式（ＩＩＩ）または一般式（Ｖ）で示される化合物とカルボン酸とが効率よく反応し、本発明の一般式（Ａ１）または一般式（Ａ２）で示される化合物が収率よく得られる温度に設定することが望ましい。具体的には、例えば通常−２０〜１００℃、好ましくは０〜８０℃である。
【０２７２】
本発明の一般式（Ａ）で示される化合物の製造方法における一連の反応時の圧力は、一連の反応が滞りなく実施されれば特に制限はなく、例えば常圧で行えばよい。
【０２７３】
本発明の一般式（Ａ）で示される化合物の製造方法における一連の反応時の反応時間は、グアニジンまたはグアニジン誘導体、カルボジイミド誘導体、カルボン酸、一般式（ＩＩＩ）、（ＩＶ）、（Ｖ）で示される化合物および塩基の種類、かかる化合物および塩基の使用量、有機溶媒の有無およびその種類、反応温度、反応時の圧力などに影響を受ける場合がある。このため、望ましい反応時間は、一概に言えるものではないが、例えば通常１分〜２４時間、好ましくは３分〜１２時間である。
【０２７４】
本発明の一般式（Ａ）で示される化合物の製造方法における反応後の一連の生成物は、通常この分野で行われる一般的な後処理操作及び精製操作により単離することができる。単離方法の具体例としては、例えば必要に応じて、反応系内にヘキサン等の非極性溶媒を添加して、冷却後、生じた結晶を濾取することにより生成物を単離することができる。また、必要に応じて、反応液をろ過または洗浄したり、反応液を濃縮して得られた残渣について、再結晶、蒸留、カラムクロマトグラフィー等を行うことによって生成物を単離してもよい。
【０２７５】
従来から知られたビグアニド類の合成は、毒性・腐食性の高い塩化シアンを使用したり、超強酸のアンチモンを使用したりするなど、安全性に問題があるばかりでなく、多段階を経て合成する必要があったが、上述した製造方法における一般式（ＩＩＩ）または一般式（Ｖ）で示される化合物は、安全な原料で合成でき、短工程で簡便に合成できるため、かかる化合物から得られる本発明の一般式（Ａ）で示される化合物は、安全かつ簡便に合成することができる。
【０２７６】
−本発明の塩基発生剤−
本発明の塩基発生剤は、本発明の上記一般式（Ａ）で示される化合物を含んでなるものである。
【０２７７】
本発明の塩基発生剤は、例えば紫外線、可視光線、赤外線、Ｘ線等の活性エネルギー線の照射によって塩基を発生するものであり、とくに波長１００〜７００ｎｍ、好ましくは、波長２００〜５００ｎｍの活性エネルギー線の照射によって塩基を発生する。本発明の塩基発生剤は、波長２００〜５００ｎｍの領域において、モル吸光係数の高い吸収波長領域が存在するので、効率的に塩基を発生し得る。また、本発明の塩基発生剤は、上記の波長領域のなかでも、ｉ線、ｈ線、ｇ線の少なくとも１つ以上の活性エネルギー線に吸収を示すものが、汎用性の観点から好ましい。なお、本発明の塩基発生剤は、活性エネルギー線の照射により塩基を発生するものであるが、例えば加熱等の光エネルギー以外のエネルギーを与えることによって塩基を発生することを排除するものではない。
【０２７８】
本発明の塩基発生剤は、加熱して初期の重量から５％重量が減少したときの温度（以下、５％重量減少温度と略記する場合がある。）が１５０℃以上であることが好ましい。本発明の塩基発生剤を用いて硬化膜を作製する場合に、ベーク等を行う場合があるが、塩基発生剤の５％重量減少温度が高い場合には、ベーク温度を高く設定できるので、ベーク後において、例えば後述する本発明の塩基反応性組成物に含有される有機溶剤の残留を極力少なくすることができる。これにより、残留有機溶剤による露光部（硬化部）と未露光部（未硬化部）とのコントラストの悪化を抑制することができる。
【０２７９】
本発明の塩基発生剤のうち、一般式（Ｂ３）で示されるカルボン酸由来のアニオンを有する本発明の塩基発生剤は、活性エネルギー線の照射によって塩基を発生すると共に、分子内での光環化が進行してラクトン構造が生じる。この光環化では脱炭酸を伴わずに強塩基（ビグアニド類）が発生するため、脱炭酸を伴う他の塩基発生剤とは異なり、炭酸ガスが副生することによる硬化膜の膜強度の低下や硬化膜表面の膜荒れの発生を回避することができる。
【０２８０】
−本発明の塩基反応性組成物−
本発明の塩基反応性組成物は、本発明の塩基発生剤および塩基反応性化合物を含んでなるものである。
【０２８１】
本発明の塩基反応性組成物に含まれる塩基反応性化合物は、本発明の塩基発生剤により発生した強塩基（ビグアニド類）の作用によって反応し、架橋等により硬化する化合物であれば特に制限はない。当該塩基反応性化合物の具体例としては、例えば少なくとも１つのエポキシ基を有するエポキシ系化合物、例えば少なくとも１つのアルコキシシリル基やシラノール基等を有するケイ素系化合物、例えば少なくとも１つのイソシアネート基を有するイソシアネート系化合物、例えば少なくとも１つのアミド結合を有するポリアミック酸系化合物等が挙げられる。かかる塩基反応性化合物は、１種類の塩基反応性化合物を単独で用いてもよいし、２種以上の塩基反応性化合物を組み合わせて用いてもよい。
【０２８２】
エポキシ系化合物（エポキシ系樹脂）としては、モノマー、オリゴマーもしくはポリマーのいずれであってもよく、具体的には、例えばジグリシジルエーテル、エチレングリコールジグリシジルエーテル、スピログリコールジグリシジルエーテル、ジエチレングリコールジグリシジルエーテル、プロピレングリコールジグリシジルエーテル、トリプロピレングリコールジグリシジルエーテル、ブタンジオールジグリシジルエーテル、グリセリンジグリシジルエーテル、グリシジルプロポキシトリメトキシシラン、アリルグリシジルエーテル、ブチルグリシジルエーテル、ネオペンチルグリコールジグリシジルエーテル、１，６-ヘキサンジオールジグリシジルエーテル、フェニルグリシジルエーテル、クレジルグリシジルエーテル、アルキルフェノールグリシジルエーテル、脂肪族ジグリシジルエーテル、多官能グリシジルエーテル、３級脂肪酸モノグリシジルエーテル、ポリエチレングリコールジグリシジルエーテル、ポリプロピレングリコールジグリシジルエーテル、ポリグリシジルメタクリレート、グリセリンポリグリシジルエーテル、ジグリセリンポリグリシジルエーテル、トリメチロールプロパンポリグリシジルエーテル、ソルビトールポリグリシジルエーテル等が挙げられる。かかるエポキシ系化合物はハロゲン化されていてもよいし、水素添加されていてもよい。また、かかるエポキシ系化合物は上述した具体例の誘導体も含まれる。なお、かかるエポキシ系化合物は、１種類のエポキシ系化合物を単独で用いてもよいし、２種以上のエポキシ系化合物を組み合わせて用いてもよい。また、かかるエポキシ系化合物は、市販のもの、あるいは自体公知の方法によって適宜合成したものを用いればよい。
【０２８３】
エポキシ系化合物（エポキシ系樹脂）がオリゴマーもしくはポリマーの場合における重量平均分子量は、本発明の塩基反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明の塩基反応性組成物から得られる硬化膜または成形体の強度が不十分となるおそれがある。一方で、重量平均分子量が３０，０００を超える場合には、エポキシ系化合物（エポキシ系樹脂）自体の粘度が上昇して溶解性が悪くなるばかりでなく、硬化膜表面が均質で膜厚が一定のものを得るのが難しくなるおそれがある。なお、重量平均分子量は、ゲルパーミエーションクロマトグラフィーで測定し、標準ポリスチレン換算した値である。
【０２８４】
ケイ素系化合物（ケイ素系樹脂）としては、モノマー、オリゴマーもしくはポリマーのいずれであってもよく、具体的には、例えばアルコキシシラン化合物やシランカップリング剤等が挙げられる。アルコキシシラン化合物の具体例としては、例えばトリメチルメトキシシラン、ジメチルジメトキシシラン、メチルトリメトキシシラン、テトラメトキシシラン、トリメチルエトキシシラン、ジメチルジエトキシシラン、メチルトリエトキシシラン、テトラエトキシシラン、ジフェニルジメトキシシラン、フェニルトリメトキシシラン、ジフェニルジエトキシシラン、フェニルトリエトキシシラン、ヘキシルトリメトキシシラン、テトラプロポキシシラン、テトラブトキシシラン、ポリ-３-（メチルジメトキシシラン）プロピルメタクリレート、ポリ-３-（メチルジエトキシシラン）プロピルメタクリレート、ポリ-３-（トリメトキシシリル）プロピルメタクリレート、ポリ-３-（トリエトキシシリル）プロピルメタクリレート等が挙げられる。かかるアルコキシシラン化合物は、１種類のアルコキシシラン化合物を単独で用いてもよいし、２種以上のアルコキシシラン化合物を組み合わせて用いてもよい。なお、かかるアルコキシシラン化合物は、市販のもの、あるいは自体公知の方法によって適宜合成したものを用いればよい。
【０２８５】
シランカップリング剤の具体例としては、例えばビニルシラン、アクリルシラン、エポキシシラン、アミノシラン等が挙げられる。ビニルシランの具体例としては、例えばビニルトリクロルシラン、ビニルトリス（β-メトキシエトキシ）シラン、ビニルトリエトキシシラン、ビニルトリメトキシシラン等が挙げられる。アクリルシランの具体例としては、例えばγ-メタクリロキシプロピルトリメトキシシラン、γ-メタクリロキシプロピルメチルジメトキシシラン等が挙げられる。エポキシシランの具体例としては、例えばβ-（３，４-エポキシシクロへキシル）エチルトリメトキシシラン、γ-グリシドキシプロピルトリメトキシシラン、γ-グリシドキシプロピルメチルジエトキシシラン等が挙げられる。アミノシランの具体例としては、例えばＮ-β-（アミノエチル）-γ-アミノプロピルトリメトキシシラン、Ｎ-β-（アミノエチル）-γ-アミノプロピルメチルジメトキシシラン、γ-アミノプロピルトリメトキシシラン、Ｎ-フェニル-γ-アミノプロピルトリメトキシシラン等が挙げられる。上記以外のシランカップリング剤の具体例としては、例えばγ-メルカプトプロピルトリメトキシシラン、γ-クロロプロピルメチルジメトキシシラン、γ-クロロプロピルメチルジエトキシシシラン等が挙げられる。かかるシランカップリング剤は、１種類のシランカップリング剤を単独で用いてもよいし、２種以上のシランカップリング剤を組み合わせて用いてもよい。なお、かかるシランカップリング剤は、市販のもの、あるいは自体公知の方法によって適宜合成したものを用いればよい。
【０２８６】
ケイ素系化合物（ケイ素系樹脂）がオリゴマーもしくはポリマーの場合における重量平均分子量は、本発明の塩基反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明の塩基反応性組成物から得られる硬化膜または成形体の強度が不十分となるおそれがある。一方で、重量平均分子量が３０，０００を超える場合には、ケイ素系化合物（ケイ素系樹脂）自体の粘度が上昇して溶解性が悪くなるばかりでなく、硬化膜表面が均質で膜厚が一定のものを得るのが難しくなるおそれがある。なお、重量平均分子量は、ゲルパーミエーションクロマトグラフィーで測定し、標準ポリスチレン換算した値である。
【０２８７】
イソシアネート系化合物の具体例としては、モノマー、オリゴマーもしくはポリマーのいずれであってもよく、具体的には、例えば単量体のイソシアネート系化合物、２量体のイソシアネート系化合物等が挙げられる。イソシアネート系化合物の好ましい具体例としては、例えばトルエン-２，４-ジイソシアネート、トルエン-２，６-ジイソシアネート、ｍ-キシリレンジイソシアネート、ヘキサヒドロ-ｍ-キシリレンジイソシアネート、ヘキサメチレンジイソシアネート、イソホロンジイソシアネート、メチレンジフェニル-４，４'-ジイソシアネート、ポリメチレンポリフェニルポリイソシアネート等が挙げられる。かかるイソシアネート系化合物は、１種類のイソシアネート系化合物を単独で用いてもよいし、２種以上のイソシアネート系化合物を組み合わせて用いてもよい。なお、かかるイソシアネート系化合物は、市販のもの、あるいは自体公知の方法によって適宜合成したものを用いればよい。
【０２８８】
イソシアネート系化合物がオリゴマーもしくはポリマーの場合における重量平均分子量は、本発明の塩基反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明の塩基反応性組成物から得られる硬化膜または成形体の強度が不十分となるおそれがある。一方で、重量平均分子量が３０，０００を超える場合には、イソシアネート系化合物自体の粘度が上昇して溶解性が悪くなるばかりでなく、硬化膜表面が均質で膜厚が一定のものを得るのが難しくなるおそれがある。なお、重量平均分子量は、ゲルパーミエーションクロマトグラフィーで測定し、標準ポリスチレン換算した値である。
【０２８９】
ポリアミック酸系化合物の具体例としては、酸無水物とジアミンとの反応によって得られる自体公知のポリアミック酸系化合物（ポリアミック酸系樹脂）等が挙げられる。ポリアミック酸系化合物の好ましい具体例としては、例えばピロメリット酸二無水物、ナフタレンテトラカルボン酸二無水物、ビフェニルエーテルテトラカルボン酸二無水物、ベンゾフェノンテトラカルボン酸二無水物、シクロペンタンテトラカルボン酸二無水物、シクロヘキサンテトラカルボン酸二無水物、４-（１，２-ジカルボキシエチル）-１，２，３，４-テトラヒドロナフタレン-１，２-ジカルボン酸二無水物、５-（１，２-ジカルボキシエチル）-３-メチルシクロヘキサン-１，２-ジカルボン酸二無水物等のテトラカルボン酸二無水物と、フェニレンジアミン、ジアミノビフェニルエーテル、ジアミノベンゾフェノン等のジアミンとを反応させて得られるポリアミック酸系化合物（ポリアミック酸系樹脂）が挙げられる。かかるポリアミック酸系化合物はハロゲン化されていてもよいし、水素添加されていてもよい。また、かかるポリアミック酸系化合物は上述した具体例の誘導体も含まれる。なお、かかるポリアミック酸系化合物は、１種類のポリアミック酸系化合物を単独で用いてもよいし、２種以上のポリアミック酸系化合物を組み合わせて用いてもよい。また、かかるポリアミック酸系化合物は、市販のもの、あるいは自体公知の方法によって適宜合成したものを用いればよい。
【０２９０】
ポリアミック酸系化合物の重量平均分子量は、本発明の塩基反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明の塩基反応性組成物から得られる硬化膜または成形体の強度が不十分となるおそれがある。一方で、重量平均分子量が３０，０００を超える場合には、ポリアミック酸系化合物自体の粘度が上昇して溶解性が悪くなるばかりでなく、硬化膜表面が均質で膜厚が一定のものを得るのが難しくなるおそれがある。なお、重量平均分子量は、ゲルパーミエーションクロマトグラフィーで測定し、標準ポリスチレン換算した値である。
【０２９１】
本発明の塩基反応性組成物に含まれる本発明の塩基発生剤の含有量としては、実用的な量であれば特に制限されず、例えば塩基反応性化合物の重量に対して、通常０．１〜１００重量％、好ましくは１〜５０重量％、より好ましくは５〜３０重量％である。塩基発生剤の含有量が極めて少ない場合には、本発明の塩基反応性組成物の硬化が不十分となるおそれがある。一方で、塩基発生剤の含有量が非常に多い場合には、経済性が損なわれるなどの問題が生じる。
【０２９２】
本発明の塩基反応性組成物には、架橋剤として、さらにチオール系化合物または／および酸無水物を含有することが望ましい。
【０２９３】
チオール系化合物は、エポキシ系化合物等と併用することにより、エポキシ系化合物におけるエポキシ基と反応して、エポキシ系化合物を硬化させる架橋剤として作用するものである。チオール系化合物としては、モノマー、オリゴマーもしくはポリマーのいずれであってもよいが、チオール基を２個以上有するチオール系化合物を使用することが好ましく、当該チオール系化合物の好ましい具体例としては、例えばエチレングリコールビス（３-メルカプトブチレート）、ブタンジオールビス（３-メルカプトブチレート）、ペンタエリスリトールテトラキス（３-メルカプトブチレート）、ジペンタエリスリトールヘキサキス（３-メルカプトブチレート）、エチレングリコールビス（３-メルカプトイソブチレート）、ブタンジオールビス（３-メルカプトイソブチレート）、ペンタエリスリトールテトラキス（３-メルカプトイソブチレート）、ジペンタエリスリトールヘキサキス（３-メルカプトイソブチレート）、トリメチロールプロパントリス（３-メルカプトイソブチレート）、トリス［（３-メルカプトプロピオニルオキシ）エチル］イソシアヌレート、ペンタエリスリトールテトラキス（３-メルカプトプロピオネート）、ジペンタエリスリトールヘキサ（３-メルカプトプロピオネート）、トリメチロールプロパントリス（３-メルカプトプロピオネート）、ジエチレングリコールビス（３-メルカプトプロピオネート）、ペンタエリスリトールテトラキス（３-メルカプトブチレート）、１，４-ビス（３-メルカプトブチリルオキシ）ブタン、１，３，５-トリス（３-メルカプトブチルオキシエチル）-１，３，５-トリアジン-２，４，６-（１Ｈ，３Ｈ，５Ｈ）-トリオン等のチオール基を２〜５個有するチオール系化合物、液状ポリメルカプタン、ポリサルファイド等が挙げられる。これらのチオール系化合物のなかでも、反応性等や扱いやすさを考慮すると、ペンタエリスリトールテトラキス（３-メルカプトプロピオネート）、ペンタエリスリトールテトラキス（３-メルカプトブチレート）、トリス［（３-メルカプトプロピオニルオキシ）エチル］イソシアヌレートが好ましい。かかるチオール系化合物は、１種類のチオール系化合物を単独で用いてもよいし、２種以上のチオール系化合物を組み合わせて用いてもよい。なお、かかるチオール系化合物は、市販のもの、あるいは自体公知の方法によって適宜合成したものを用いればよい。
【０２９４】
チオール系化合物がオリゴマーもしくはポリマーの場合における重量平均分子量は、本発明の塩基反応性組成物の耐熱性、塗布性、有機溶剤に対する溶解性、現像液に対する溶解性などの観点から、１００〜１０，０００とすることが好ましく、２００〜５，０００とすることがより好ましい。重量平均分子量が１００未満の場合には、本発明の塩基反応性組成物から得られる硬化膜または成形体の強度が不十分となるおそれがある。一方で、重量平均分子量が１０，０００を超える場合には、チオール系化合物自体の粘度が上昇して溶解性が悪くなるばかりでなく、硬化膜表面が均質で膜厚が一定のものを得るのが難しくなるおそれがある。なお、重量平均分子量は、ゲルパーミエーションクロマトグラフィーで測定し、標準ポリスチレン換算した値である。
【０２９５】
チオール系化合物の含有量としては、例えば塩基反応性化合物におけるエポキシ系化合物に対して、チオール基の当量（ＳＨ基の当量）／エポキシ基の当量＝０．３／１．７〜１．７／０．３の比率となるようにすることが好ましく、なかでも、０．８／１．２〜１．２／０．８の比率となるようにすることがより好ましい。
【０２９６】
酸無水物は、エポキシ系化合物等と併用することにより、エポキシ系化合物におけるエポキシ基と反応して、エポキシ系化合物を硬化させる架橋剤として作用するものである。酸無水物としては、モノマー、オリゴマーもしくはポリマーのいずれであってもよく、当該酸無水物の好ましい具体例としては、例えば無水フタル酸、テトラヒドロ無水フタル酸、ヘキサヒドロ無水フタル酸、メチルテトラヒドロ無水フタル酸、メチルヘキサヒドロ無水フタル酸、無水メチルナジック酸、ドデシル無水コハク酸、無水クロレンディック酸等の１官能性酸無水物、無水ピロメリット酸、ベンゾフェノンテトラカルボン酸無水物、エチレングリコールビス（アンヒドロトリメ−ト）、メチルシクロヘキセンテトラカルボン酸無水物等の２官能性酸無水物、無水トリメット酸、ポリアゼライン酸無水物等の遊離酸酸無水物等が挙げられる。かかる酸無水物は、１種類の酸無水物を単独で用いてもよいし、２種以上の酸無水物を組み合わせて用いてもよい。なお、かかる酸無水物は、市販のもの、あるいは自体公知の方法によって適宜合成したものを用いればよい。
【０２９７】
酸無水物がオリゴマーもしくはポリマーの場合における重量平均分子量は、本発明の塩基反応性組成物の耐熱性、塗布性、有機溶剤に対する溶解性、現像液に対する溶解性などの観点から、１００〜１０，０００とすることが好ましく、２００〜５，０００とすることがより好ましい。重量平均分子量が１００未満の場合には、本発明の塩基反応性組成物から得られる硬化膜または成形体の強度が不十分となるおそれがある。一方で、重量平均分子量が１０，０００を超える場合には、酸無水物自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０２９８】
酸無水物の含有量としては、例えば塩基反応性化合物におけるエポキシ系化合物に対して、酸無水物基の当量（−Ｃ(＝Ｏ)ＯＣ(＝Ｏ)−基の当量）／エポキシ基の当量＝０．３／２．７〜２．０／１．０の比率となるようにすることが好ましく、なかでも、０．５／２．５〜１．５／１．５の比率となるようにすることがより好ましい。
【０２９９】
本発明の塩基反応性組成物を所定の基材に塗布等する場合にあっては、有機溶剤を含有する組成物が望ましい場合もある。塩基反応性組成物に有機溶剤を含有させることにより、塗布性を高めることができ、作業性が良好となる。当該有機溶剤としては、通常この分野で一般的に用いられている有機溶剤であれば特に制限はない。当該有機溶剤の好ましい具体例としては、例えばペンタン、ヘキサン、ヘプタン、オクタン、ノナン、デカン、テトラヒドロナフタレン、メンタン、スクワラン等の飽和または不飽和の脂肪族炭化水素系溶剤、例えばベンゼン、トルエン、エチルベンゼン、スチレン、キシレン、ジエチルベンゼン、トリメチルベンゼン等の芳香族炭化水素系溶剤、例えばジクロロメタン、トリクロロメタン（クロロホルム）、テトラクロロメタン（四塩化炭素）等のハロゲン系溶剤、例えばジエチルエーテル、ジ-ｎ-プロピルエーテル、ジイソプロピルエーテル、メチル-tert-ブチルエーテル、ジ-ｎ-ブチルエーテル、ジ-tert-ブチルエーテル、シクロペンチルメチルエーテル、テトラヒドロフラン、２-メチルテトラヒドロフラン、１，４-ジオキサン等のエーテル系溶剤、例えばメタノール、エタノール、ｎ-プロパノール、イソプロパノール、ｎ-ブタノール、イソブタノール、sec-ブタノール、tert-ブタノール、２-メトキシエタノール等のアルコール系溶剤、例えばエチレングリコールモノメチルエーテル、プロピレングリコールモノメチルエーテル（ＰＧＭＥ）、プロピレングリコールモノエチルエーテル、ジエチレングリコールモノメチルエーテル、ジプロピレングリコールモノメチルエーテル、ジプロピレングリコールモノエチルエーテル、エチレングリコールジメチルエーテル、プロピレングリコールジメチルエーテル、エチレングリコールジエチルエーテル、プロピレングリコールジエチルエーテル、ジエチレングリコールジメチルエーテル、ジプロピレングリコールジメチルエーテル、ジプロピレングリコールジエチルエーテル等のグリコールエーテル系溶剤、例えばエチレングリコールモノエチルエーテルアセテート、ジエチレングリコールモノエチルエーテルアセテート、ジエチレングリコールモノブチルエーテルアセテート、プロピレングリコールモノメチルエーテルアセテート（ＰＧＭＥＡ）、プロピレングリコールモノエチルエーテルアセテート、ジプロピレングリコールモノメチルエーテルアセテート、ジプロピレングリコールモノエチルエーテルアセテート等のグリコールエーテルアセテート系溶剤、例えば２-プロパノン（アセトン）、２-ブタノン（エチルメチルケトン）、ジエチルケトン、４-メチル-２-ペンタノン（メチルイソブチルケトン）、シクロペンタノン、シクロヘキサノン、シクロヘプタノン等のケトン系溶剤、例えば酢酸メチル、酢酸エチル、酢酸-ｎ-プロピル、酢酸イソプロピル、酢酸イソブチル、酢酸-sec-ブチル、酢酸-tert-ブチル、酪酸エチル、酪酸イソアミル、乳酸エチル（ＥＬ）、乳酸-ｎ-プロピル、乳酸イソプロピル、乳酸イソブチル、乳酸-sec-ブチル、乳酸-tert-ブチル、乳酸イソアミル、γ-プチロラクトン、ステアリン酸ブチル等のエステル系溶剤、例えばＮ，Ｎ-ジメチルホルムアミド、Ｎ，Ｎ-ジメチルアセトアミド、１-メチル-２-ピロリジノン（Ｎ-メチルピロリド��）、１，３-ジメチル-２-イミダゾリジノン（ジメチルエチレン尿素）等のアミド系溶剤、例えばアセトニトリル等のニトリル系溶剤等が挙げられる。これらの有機溶剤のなかでも、グリコールエーテルアセテート系溶剤、エステル系溶剤が好ましい。グリコールエーテルアセテート系溶剤およびエステル系溶剤は、（１）適度な沸点を有するので通常室温で行う組成物の調製を安定して行うことができるばかりでなく、ベーク温度を高温にする必要がないため、塩基発生剤、塩基反応性化合物等が熱による悪影響を受けにくい、（２）基板との相性が良くスピンコートの際の塩基反応性組成物の延びが良好であるため、該組成物を基板上に簡便に塗布することができる、（３）他の有機溶剤と比較して塩基発生剤の溶解性が高いので、例えば塗膜を作製する際に塩基発生剤が相分離を起こしにくい、（４）アミド系溶剤のように分解物が塩基性を示すことがないため安定性が高い、という特徴がある。なお、かかる有機溶剤は、１種類の有機溶剤を単独で用いてもよいし、２種以上の有機溶剤を組み合わせて用いてもよい。また、かかる有機溶剤は、市販のものを用いればよい。
【０３００】
本発明の塩基反応性組成物に、要すれば含まれる有機溶剤の含有量としては、実用的な量であれば特に制限されず、例えば所定の基材上に塩基反応性組成物を塗布し、塩基反応性組成物による層を形成する際に、均一に塗工されるように適宜選択すればよく、例えば塩基反応性化合物１ｇに対して、通常０．０１〜５０ｍＬ、好ましくは０．０５〜３０ｍＬ、より好ましくは０．１〜１０ｍＬである。
【０３０１】
本発明の塩基反応性組成物は、感光性樹脂組成物として使用する場合、感光波長領域を拡大して感度を高めるために、増感剤を添加してもよい。当該増感剤としては、通常この分野で一般的に用いられている増感剤であれば特に制限はない。当該増感剤の好ましい具体例としては、例えばベンゾフェノン、ｐ，ｐ'-テトラメチルジアミノベンゾフェノン、ｐ，ｐ'-テトラエチルアミノベンゾフェノン、２-クロロチオキサントン、アントロン、９-エトキシアントラセン、アントラセン、ピレン、ペリレン、フェノチアジン、ベンジル、アクリジンオレンジ、ベンゾフラビン、セトフラビン-Ｔ、９，１０-ジフェニルアントラセン、９-フルオレノン、アセトフェノン、フェナントレン、２-ニトロフルオレン、５-ニトロアセナフテン、ベンゾキノン、２-クロロ-４-ニトロアニリン、Ｎ-アセチル-ｐ-ニトロアニリン、ｐ-ニトロアニリン、Ｎ-アセチル-４-ニトロ-１-ナフチルアミン、ピクラミド、アントラキノン、２-エチルアントラキノン、２-tert-ブチルアントラキノン、１，２-ベンズアントラキノン、３-メチル-１，３-ジアザ-１，９-ベンズアンスロン、ジベンザルアセトン、１，２-ナフトキノン、３，３'-カルボニル-ビス（５，７-ジメトキシカルボニルクマリン）、コロネン等が挙げられる。かかる増感剤は、１種類の増感剤を単独で用いてもよいし、２種以上の増感剤を組み合わせて用いてもよい。なお、かかる増感剤は、市販のもの、あるいは自体公知の方法によって適宜合成したものを用いればよい。
【０３０２】
本発明の塩基反応性組成物に、要すれば含まれる増感剤の含有量としては、実用的な量であれば特に制限されず、使用する塩基発生剤や塩基反応性化合物、および必要とされる感度などにより適宜決定すればよい。より具体的には、増感剤が含まれる場合には、増感剤の含有量は、塩基反応性組成物全体に対して１〜３０質量％であることが好ましく、そのなかでも、５〜２０重量％であることがより好ましい。増感剤の含有量が１質量％より少ない場合には、感度が十分に高められないことがある。一方で、増感剤の含有量が３０質量％を超えると、感度を高めるのに過剰となることがある。
【０３０３】
本発明の塩基反応性組成物には、上述した増感剤以外にも、本発明の目的および効果を妨げない範囲において、例えば充填剤、顔料、染料、レベリング剤、消泡剤、帯電防止剤、ｐＨ調整剤、分散剤、分散助剤、表面改質剤、可塑剤、可塑促進剤、タレ防止剤、硬化促進剤等の添加剤を含んでいてもよい。かかる添加剤は、１種類の添加剤を単独で用いてもよいし、２種以上の添加剤を組み合わせて用いてもよい。なお、かかる添加剤は、市販のもの、あるいは自体公知の方法によって適宜合成したものを用いればよい。
【０３０４】
本発明の塩基反応性組成物を用いてパターンを形成するには、例えば当該組成物を有機溶剤に溶解して塗布液を調製し、調製された塗布液を基板等の適当な固体表面に塗布し、乾燥して塗膜を形成するようにする。そして、形成された塗膜に対して、パターン露光を行って塩基を発生させた後、所定の条件で加熱処理を行って、塩基反応性組成物に含有される塩基反応性化合物の重合反応を促すようにすればよい。
【０３０５】
本発明の塩基反応性組成物は、本発明の塩基発生剤を含有するため、活性エネルギー線を照射すれば、室温でも重合反応は進行するが、重合反応を効率よく進行させるには、ベーク（加熱）処理を施すことが好ましい。ベーク（加熱）処理の条件は、照射（露光）エネルギー、使用する塩基発生剤から発生する強塩基（ビグアニド類）の種類、エポキシ系化合物、ケイ素系化合物等の塩基反応性化合物の種類などによって適宜決定すればよいが、ベーク（加熱）温度は５０℃〜１５０℃の範囲内とすることが好ましく、６０℃〜１３０℃の範囲内とすることがより好ましい。また、ベーク（加熱）時間は１０秒〜６０分とすることが好ましく、６０秒〜３０分とすることがより好ましい。活性エネルギー線を照射して、要すれば加熱処理を行った後の塗膜が形成された基板を、露光部と未露光部とで溶解度に差を生じる溶媒（現像液）中に浸漬して現像を行ってパターンを得ることができる。
【０３０６】
上述したパターン形成時に行われる、本発明の塩基反応性組成物の基板への塗布方法、ベーク方法、活性エネルギー線の照射方法、現像方法等は自体公知の方法を適宜採用すればよい。
【０３０７】
以上説明した本発明の塩基反応性組成物は、本発明の塩基発生剤と塩基反応性化合物を含有することにより、活性エネルギー線の照射や加熱等の操作によって、塩基発生剤から発生した強塩基（ビグアニド類）を開始剤として、塩基反応性化合物の重合反応が連鎖的に進行し、硬化が速やかかつ十分になされる組成物とすることができる。かかる効果を奏する本発明の塩基反応性組成物は、例えば高感度の光硬化材料やレジスト材料（パターン形成材料）等に好適に用いることができる。
【０３０８】
本発明の塩基反応性組成物を硬化材料に用いた場合、硬化操作後に形成される成形体は、耐熱性、寸法安定性、絶縁性などの特性が有効とされる分野の部材等として、例えば塗料、印刷インキ、カラーフィルター、フレキシブルディスプレー用フィルム、半導体装置、電子部品、層間絶縁膜、配線被覆膜、光回路、光回路部品、反射防止膜、ホログラム、光学部材または建築材料の構成部材として広く用いられ、印刷物、カラーフィルター、フレキシブルディスプレー用フィルム、半導体装置、電子部品、層間絶縁膜、配線被覆膜、光回路、光回路部品、反射防止膜、ホログラム、光学部材または建築部材等が提供される。また、本発明の塩基反応性組成物をレジスト材料（パタ−ン形成材料）に用いた場合、パタ−ン形成操作後に形成されたパタ−ン等は、耐熱性および絶縁性を備え、例えばカラーフィルター、フレキシブルディスプレー用フィルム、電子部品、半導体装置、層間絶縁膜、配線被覆膜、光回路、光回路部品、反射防止膜、その他の光学部材または電子部材として有効に使用することができる。
【０３０９】
−本発明の塩基発生方法−
本発明の塩基発生方法は、本発明の一般式（Ａ）で示される化合物に、例えば紫外線、可視光線、赤外線、Ｘ線等の活性エネルギー線を照射することを特徴とするものである。
【０３１０】
本発明の塩基発生方法は、より具体的には、波長１００〜７００ｎｍ、好ましくは、波長２００〜５００ｎｍの活性エネルギー線の照射によって塩基を発生する方法であり、上記の波長領域のなかでも、ｉ線、ｈ線、ｇ線の少なくとも１つ以上の活性エネルギー線を含んでなることが好ましい。また、上記の波長領域の活性エネルギー線のなかでも、その露光強度が、通常０．１〜１００ｍＷ／ｃｍ２、好ましくは１．０〜５０ｍＷ／ｃｍ２の活性エネルギー線を、０．０１〜１，０００秒、好ましくは０．１〜３００秒の照射時間の間、照射することにより、効率よく強塩基（ビグアニド類）を発生することができる。
【０３１１】
−本発明の一般式（Ｅ）で示される化合物−
本発明の下記一般式（Ｅ）で示される化合物は、本発明の一般式（Ａ）で示される化合物のうち、塩基発生剤としての性質と共に、ラジカル発生剤としての性質も有するものである。
【０３１２】
2014208632.tif 000064
（式中、Ｚ'−は、上記一般式（Ｂ１）または（Ｂ２）で示される、カルボン酸由来のアニオンを表し、Ｒ１〜Ｒ７は、上記に同じ。）
【０３１３】
一般式（Ｅ）におけるＺ'−で示される、カルボン酸由来のアニオンのより好ましい具体例としては、上記一般式（Ｂ１'）および（Ｂ２'）で示されるアニオンが挙げられる。
【０３１４】
一般式（Ｅ）におけるＺ'−としては、一般式（Ｂ１）で示される、カルボン酸由来のアニオンが好ましい。
【０３１５】
−本発明のラジカル発生剤−
本発明のラジカル発生剤は、本発明の上記一般式（Ｅ）で示される化合物を含んでなるものであり、例えば紫外線、可視光線、赤外線、Ｘ線等の光（活性エネルギー線）の照射や加熱によってラジカルを発生するものである。
【０３１６】
本発明のラジカル発生剤が活性エネルギー線の照射によってラジカルを発生させる場合、本発明のラジカル発生剤は、とくに波長１００〜７８０ｎｍ、好ましくは、波長２００〜４５０ｎｍの活性エネルギー線の照射によってラジカルを発生させることができる。本発明のラジカル発生剤は、波長２００〜４５０ｎｍの領域において、モル吸光係数の高い吸収波長領域が存在するので、効率的にラジカルを発生し得る。また、本発明のラジカル発生剤は、上記の波長領域のなかでも、ｉ線、ｈ線、ｇ線の少なくとも１つ以上の活性エネルギー線に吸収を示すものが、汎用性の観点から好ましい。
【０３１７】
また、本発明のラジカル発生剤は、半導体の表面処理工程におけるレジスト剥離剤中のラジカル発生剤としても使用することができ、本発明のラジカル発生剤を含有する組成物を用いれば、反射防止膜層等が施された半導体表面を処理して残存したレジスト層の残渣や反射防止膜層の残渣を効率的に取り除くことが可能である。
【０３１８】
このような目的で用いる場合には、たとえばＷＯ２００９／１１０５８２号公報に記載された内容に準じて、本発明のラジカル発生剤を用いればよく、その使用量やその他共存させる物質やその使用量等についても、当該公報の記載内容に準じて適宜選択すればよい。
【０３１９】
さらに、本発明のラジカル発生剤は、ラジカル反応を用いた炭素−炭素結合形成反応における触媒として使用することも可能である。
【０３２０】
このような目的で用いる場合には、たとえば特開平１１−５０３３号公報に記載された内容に準じて、本発明のラジカル発生剤を用いればよく、その使用量やその他共存させる物質やその使用量等についても、当該公報の記載内容に準じて適宜選択すればよい。
【０３２１】
−本発明のラジカル反応性組成物−
本発明のラジカル反応性組成物は、本発明のラジカル発生剤およびラジカル反応性化合物を含んでなるものである。
【０３２２】
本発明のラジカル反応性組成物に含まれるラジカル反応性化合物は、本発明のラジカル発生剤により発生したラジカルの作用によって重合反応を生じ、硬化する化合物であれば特に制限はない。ラジカル反応性化合物としては、少なくとも１つのラジカル重合可能なエチレン性不飽和結合を有する化合物であればよく、当該ラジカル反応性化合物の好ましい具体例としては、例えばアクリレート、メタクリレート、アリレート、イタコン酸、クロトン酸、イソクロトン酸、マレイン酸等の不飽和カルボン酸、エステル、ウレタン、アミド、アミド無水物、酸アミド、アクリロ二トリル、スチレン、不飽和ポリエステル、不飽和ポリエーテル、不飽和ポリアミド、不飽和ポリウレタン等のラジカル反応性化合物等が挙げられる。かかるラジカル反応性化合物は、１種類のラジカル反応性化合物を単独で用いてもよいし、２種以上のラジカル反応性化合物を組み合わせて用いてもよい。
【０３２３】
アクリレートとしては、モノマー、オリゴマーもしくはポリマーのいずれであってもよく、具体的には、例えば単官能アルキルアクリレート類、単官能含エーテル基アクリレート類、単官能含カルボキシルアクリレート類、二官能アクリレート類、三官能以上のアクリレート類等が挙げられる。かかるアクリレートはハロゲン化されていてもよいし、水素添加されていてもよい。また、かかるアクリレートは上述した具体例の誘導体も含まれる。なお、かかるアクリレートは、１種類のアクリレートを単独で用いてもよいし、２種以上のアクリレートを組み合わせて用いてもよい。また、かかるアクリレートは、市販のもの、あるいは自体公知の方法によって適宜合成したものを用いればよい。
【０３２４】
単官能アルキルアクリレート類の具体例としては、メチルアクリレート、エチルアクリレート、プロピルアクリレート、イソプロピルアクリレート、ブチルアクリレート、イソアミルアクリレート、ヘキシルアクリレート、２-エチルヘキシルアクリレート、オクチルアクリレート、デシルアクリレート、ラウリルアクリレート、ステアリルアクリレート、イソボルニルアクリレート、シクロヘキシルアクリレート、ジシクロペンテニルアクリレート、ジシクロペンテニルオキシエチルアクリレート、ベンジルアクリレート等が挙げられる。
【０３２５】
単官能含エーテル基アクリレート類の具体例としては、２-メトキシエチルアクリレート、１，３-ブチレングリコールメチルエーテルアクリレート、ブトキシエチルアクリレート、メトキシトリエチレングリコールアクリレート、メトキシポリエチレングリコール＃４００アクリレート、メトキシジプロピレングリコールアクリレート、メトキシトリプロピレングリコールアクリレート、メトキシポリプロピレングリコールアクリレート、エトキシジエチレングリコールアクリレート、エチルカルビトールアクリレート、２-エチルヘキシルカルビトールアクリレート、テトラヒドロフルフリルアクリレート、フェノキシエチルアクリレート、フェノキシジエチレングリコールアクリレート、フェノキシポリエチレングリコールアクリレート、クレジルポリエチレングリコールアクリレート、ｐ-ノニルフェノキシエチルアクリレート、ｐ-ノニルフェノキシポリエチレングリコールアクリレート、グリシジルアクリレート等が挙げられる。
【０３２６】
単官能含カルボキシルアクリレート類の具体例としては、β-カルボキシエチルアクリレート、コハク酸モノアクリロイルオキシエチルエステル、ω-カルボキシポリカプロラクトンモノアクリレート、２-アクリロイルオキシエチルハイドロゲンフタレート、２-アクリロイルオキシプロピルハイドロゲンフタレート、２-アクリロイルオキシプロピルヘキサヒドロハイドロゲンフタレート、２-アクリロイルオキシプロピルテトラヒドロハイドロゲンフタレート等が挙げられる。
【０３２７】
単官能アルキルアクリレート類、単官能含エーテル基アクリレート類および単官能含カルボキシルアクリレート類に含まれないその他の単官能アクリレート類の具体例としては、Ｎ，Ｎ-ジメチルアミノエチルアクリレート、Ｎ，Ｎ-ジメチルアミノプロピルアクリレート、モルホリノエチルアクリレート、トリメチルシロキシエチルアクリレート、ジフェニル-２-アクリロイルオキシエチルホスフェート、２-アクリロイルオキシエチルアシッドホスフェート、カプロラクトン変性-２-アクリロイルオキシエチルアシッドホスフェート等が挙げられる。
【０３２８】
二官能アクリレート類の具体例としては、１，４-ブタンジオールジアクリレート、１，６-ヘキサンジオールジアクリレート、エチレングリコールジアクリレート、ジエチレングリコールジアクリレート、トリエチレングリコールジアクリレート、テトラエチレングリコールジアクリレート、ポリエチレングリコール＃２００ジアクリレート、ポリエチレングリコール＃３００ジアクリレート、ポリエチレングリコール＃４００ジアクリレート、ポリエチレングリコール＃６００アクリレート、ジプロピレングリコールジアクリレート、トリプロピレングリコールジアクリレート、テトラプロピレングリコールジアクリレート、ポリプロピレングリコール＃４００ジアクリレート、ポリプロピレングリコール＃７００ジアクリレート、ネオペンチルグリコールジアクリレート、ネオペンチルグリコールＰＯ変性ジアクリレート、ヒドロキシピバリン酸ネオペンチルグリコールエステルジアクリレート、ヒドロキシピバリン酸ネオペンチルグリコールエステルのカプロラクトン付加物ジアクリレート、１，６-ヘキサンジオールビス（２-ヒドロキシ-３-アクリロイルオキシプロピル）エーテル、ビス（４-アクリロキシポリエトキシフェニル）プロパン、１，９-ノナンジオールジアクリレート、ペンタエリスリトールジアクリレート、ペンタエリスリトールジアクリレートモノステアレート、ペンタエリスリトールジアクリレートモノベンゾエート、ビスフェノールＡジアクリレート、ＥＯ変性ビスフェノールＡジアクリレート、ＰＯ変性ビスフェノールＡジアクリレート、水素化ビスフェノールＡジアクリレート、ＥＯ変性水素化ビスフェノールＡジアクリレート、ＰＯ変性水素化ビスフェノールＡジアクリレート、ビスフェノールＦジアクリレート、ＥＯ変性ビスフェノールＦジアクリレート、ＰＯ変性ビスフェノールＦジアクリレート、ＥＯ変性テトラブロモビスフェノールＡジアクリレート、トリシクロデカンジメチロールジアクリレート、イソシアヌル酸ＥＯ変性ジアクリレート等が挙げられる。
【０３２９】
三官能以上のアクリレート類の具体例としては、グリセリンＰＯ変性トリアクリレート、トリメチロールプロパントリアクリレート、トリメチロールプロパンＥＯ変性トリアクリレート、トリメチロールプロパンＰＯ変性トリアクリレート、イソシアヌル酸ＥＯ変性トリアクリレート、イソシアヌル酸ＥＯ変性ε-カプロラクトン変性トリアクリレート、１，３，５-トリアクリロイルヘキサヒドロ-ｓ-トリアジン、ペンタエリスリトールトリアクリレート、ジペンタエリスリトールトリアクリレートトリプロピオネート、ペンタエリスリトールテトラアクリレート、ジペンタエリスリトールテトラアクリレート、ジペンタエリスリトールペンタアクリレートモノプロピオネート、ジペンタエリスリトールヘキサアクリレート、テトラメチロールメタンテトラアクリレート、オリゴエステルテトラアクリレート、トリス（アクリロイルオキシ）ホスフェート等が挙げられる。
【０３３０】
アクリレートがオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、アクリレート自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３３１】
メタクリレートとしては、モノマー、オリゴマーもしくはポリマーのいずれであってもよく、具体的には、例えば単官能アルキルメタクリレート類、単官能含エーテル基メタクリレート類、単官能含カルボキシルメタクリレート類、二官能メタクリレート類、三官能以上のメタクリレート類等が挙げられる。かかるメタクリレートはハロゲン化されていてもよいし、水素添加されていてもよい。また、かかるメタクリレートは上述した具体例の誘導体も含まれる。なお、かかるメタクリレートは、１種類のメタクリレートを単独で用いてもよいし、２種以上のメタクリレートを組み合わせて用いてもよい。また、かかるメタクリレートは、市販のもの、あるいは自体公知の方法によって適宜合成したものを用いればよい。
【０３３２】
単官能アルキルメタクリレート類の具体例としては、メチルメタクリレート、エチルメタクリレート、プロピルメタクリレート、イソプロピルメタクリレート、ブチルメタクリレート、イソアミルメタクリレート、ヘキシルメタクリレート、２-ヘキシルメタクリレート、２-エチルヘキシルメタクリレート、オクチルメタクリレート、デシルメタクリレート、ラウリルメタクリレート、ステアリルメタクリレート、イソボルニルメタクリレート、シクロヘキシルメタクリレート、ジシクロペンテニルメタクリレート、ジシクロペンテニルオキシエチルメタクリレート、ベンジルメタクリレート等が挙げられる。
【０３３３】
単官能含エーテル基メタクリレート類の具体例としては、２-メトキシエチルメタクリレート、１，３-ブチレングリコールメチルエーテルメタクリレート、ブトキシエチルメタクリレート、メトキシトリエチレングリコールメタクリレート、メトキシポリエチレングリコール＃４００メタクリレート、メトキシジプロピレングリコールメタクリレート、メトキシトリプロピレングリコールメタクリレート、メトキシポリプロピレングリコールメタクリレート、エトキシジエチレングリコールメタクリレート、２-エチルヘキシルカルビトールメタクリレート、テトラヒドロフルフリルメタクリレート、フェノキシエチルメタクリレート、フェノキシジエチレングリコールメタクリレート、フェノキシポリエチレングリコールメタクリレート、クレジルポリエチレングリコールメタクリレート、ｐ-ノニルフェノキシエチルメタクリレート、ｐ-ノニルフェノキシポリエチレングリコールメタクリレート、グリシジルメタクリレート等が挙げられる。
【０３３４】
単官能含カルボキシルメタクリレート類の具体例としては、β-カルボキシエチルメタクリレート、コハク酸モノメタクリロイルオキシエチルエステル、ω-カルボキシポリカプロラクトンモノメタクリレート、２-メタクリロイルオキシエチルハイドロゲンフタレート、２-メタクリロイルオキシプロピルハイドロゲンフタレート、２-メタクリロイルオキシプロピルヘキサヒドロハイドロゲンフタレート、２-メタクリロイルオキシプロピルテトラヒドロハイドロゲンフタレート等が挙げられる。
【０３３５】
単官能アルキルメタクリレート類、単官能含エーテル基メタクリレート類および単官能含カルボキシルメタクリレート類に含まれないその他の単官能メタクリレート類の具体例としては、ジメチルアミノメチルメタクリレート、Ｎ，Ｎ-ジメチルアミノエチルメタクリレート、Ｎ，Ｎ-ジメチルアミノプロピルメタクリレート、モルホリノエチルメタクリレート、トリメチルシロキシエチルメタクリレート、ジフェニル-２-メタクリロイルオキシエチルホスフェート、２-メタクリロイルオキシエチルアシッドホスフェート、カプロラクトン変性-２-メタクリロイルオキシエチルアシッドホスフェート等が挙げられる。
【０３３６】
二官能メタクリレート類の具体例としては、１，４-ブタンジオールジメタクリレート、１，６-ヘキサンジオールジメタクリレート、エチレングリコールジメタクリレート、ジエチレングリコールジメタクリレート、トリエチレングリコールジメタクリレート、テトラエチレングリコールジメタクリレート、ポリエチレングリコール＃２００ジメタクリレート、ポリエチレングリコール＃３００ジメタクリレート、ポリエチレングリコール＃４００ジメタクリレート、ポリエチレングリコール＃６００ジメタクリレート、ジプロピレングリコールジメタクリレート、トリプロピレングリコールジメタクリレート、テトラプロピレングリコールジメタクリレート、ポリプロピレングリコール＃４００ジメタクリレート、ポリプロピレングリコール＃７００ジメタクリレート、ネオペンチルグリコールジメタクリレート、ネオペンチルグリコールＰＯ変性ジメタクリレート、ヒドロキシピバリン酸ネオペンチルグリコールエステルジメタクリレート、ヒドロキシピバリン酸ネオペンチルグリコールエステルのカプロラクトン付加物ジメタクリレート、１，６-ヘキサンジオールビス（２-ヒドロキシ-３-メタクリロイルオキシプロピル）エーテル、１，９-ノナンジオールジメタクリレート、ペンタエリスリトールジメタクリレート、ペンタエリスリトールジメタクリレートモノステアレート、ペンタエリスリトールジメタクリレートモノベンゾエート、２，２-ビス（４-メタクリロキシポリエトキシフェニル）プロパン、ビスフェノールＡジメタクリレート、ＥＯ変性ビスフェノールＡジメタクリレート、ＰＯ変性ビスフェノールＡジメタクリレート、水素化ビスフェノールＡジメタクリレート、ＥＯ変性水素化ビスフェノールＡジメタクリレート、ＰＯ変性水素化ビスフェノールＡジメタクリレート、ビスフェノールＦジメタクリレート、ＥＯ変性ビスフェノールＦジメタクリレート、ＰＯ変性ビスフェノールＦジメタクリレート、ＥＯ変性テトラブロモビスフェノールＡジメタクリレート、トリシクロデカンジメチロールジメタクリレート、イソシアヌル酸ＥＯ変性ジメタクリレート等が挙げられる。
【０３３７】
三官能以上のメタクリレート類の具体例としては、グリセリンＰＯ変性トリメタクリレート、トリメチロールエタントリメタクリレート、トリメチロールプロパントリメタクリレート、トリメチロールプロパンＥＯ変性トリメタクリレート、トリメチロールプロパンＰＯ変性トリメタクリレート、イソシアヌル酸ＥＯ変性トリメタクリレート、イソシアヌル酸ＥＯ変性ε-カプロラクトン変性トリメタクリレート、１，３，５-トリメタクリロイルヘキサヒドロ-ｓ-トリアジン、ペンタエリスリトールトリメタクリレート、ジペンタエリスリトールトリメタクリレートトリプロピオネート、ペンタエリスリトールテトラメタクリレート、ジペンタエリスリトールペンタメタクリレートモノプロピオネート、ジペンタエリスリトールヘキサメタクリレート、テトラメチロールメタンテトラメタクリレート、オリゴエステルテトラメタクリレート、トリス（メタクリロイルオキシ）ホスフェート等が挙げられる。
【０３３８】
メタクリレートがオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、メタクリレート自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３３９】
アリレートとしては、モノマー、オリゴマーもしくはポリマーのいずれであってもよく、具体的には、例えばアリルグリシジルエーテル、ジアリルフタレート、トリアリルトリメリテート、イソシアヌル酸トリアリレート等が挙げられる。かかるアリレートはハロゲン化されていてもよいし、水素添加されていてもよい。また、かかるアリレートは上述した具体例の誘導体も含まれる。なお、かかるアリレートは、１種類のアリレートを単独で用いてもよいし、２種以上のアリレートを組み合わせて用いてもよい。また、かかるアリレートは、市販のもの、あるいは自体公知の方法によって適宜合成したものを用いればよい。
【０３４０】
アリレートがオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、アリレート自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３４１】
酸アミドとしては、モノマー、オリゴマーもしくはポリマーのいずれであってもよく、具体的には、例えばアクリルアミド、Ｎ-メチロールアクリルアミド、ジアセトンアクリルアミド、Ｎ，Ｎ-ジメチルアクリルアミド、Ｎ，Ｎ-ジエチルアクリルアミド、Ｎ-イソプロピルアクリルアミド、アクリロイルモルホリン、メタクリルアミド、Ｎ-メチロールメタクリルアミド、ジアセトンメタクリルアミド、Ｎ，Ｎ-ジメチルメタクリルアミド、Ｎ，Ｎ-ジエチルメタクリルアミド、Ｎ-イソプロピルメタクリルアミド、メタクリロイルモルホリン等が挙げられる。かかる酸アミドはハロゲン化されていてもよいし、水素添加されていてもよい。また、かかる酸アミドは上述した具体例の誘導体も含まれる。なお、かかる酸アミドは、１種類の酸アミドを単独で用いてもよいし、２種以上の酸アミドを組み合わせて用いてもよい。また、かかる酸アミドは、市販のもの、あるいは自体公知の方法によって適宜合成したものを用いればよい。
【０３４２】
酸アミドがオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、酸アミド自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３４３】
スチレン類としては、モノマー、オリゴマーもしくはポリマーのいずれであってもよく、具体的には、例えばスチレン、ｐ-メチルスチレン、ｐ-メトキシスチレン、ｐ-tert-ブトキシスチレン、ｐ-tert-ブトキシカルボニルスチレン、ｐ-tert-ブトキシカルボニルオキシスチレン、２，４-ジフェニル-４-メチル-１-ペンテン等が挙げられる。かかるスチレン類はハロゲン化されていてもよいし、水素添加されていてもよい。また、かかるスチレン類は上述した具体例の誘導体も含まれる。なお、かかるスチレン類は、１種類のスチレン類を単独で用いてもよいし、２種以上のスチレン類を組み合わせて用いてもよい。また、かかるスチレン類は、市販のもの、あるいは自体公知の方法によって適宜合成したものを用いればよい。
【０３４４】
スチレン類がオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、スチレン類自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３４５】
不飽和カルボン酸、酸アミドおよびスチレンに含まれないその他のビニル化合物の具体例としては、酢酸ビニル、モノクロロ酢酸ビニル、安息香酸ビニル、ピバル酸ビニル、酪酸ビニル、ラウリン酸ビニル、アジピン酸ジビニル、メタクリル酸ビニル、クロトン酸ビニル、２-エチルヘキサン酸ビニル、Ｎ-ビニルカルバゾール、Ｎ-ビニルピロリドン等が挙げられる。
【０３４６】
ビニル化合物がオリゴマーもしくはポリマーの場合における重量平均分子量は、本発明のラジカル反応性組成物の耐熱性、塗布性、有機溶剤に対する溶解性、現像液に対する溶解性などの観点から、１００〜３０，０００とすることが好ましく、２００〜２０，０００とすることがより好ましい。重量平均分子量が１００未満の場合には、本発明のラジカル反応性組成物から得られる硬化膜または成形体の強度が不十分となるおそれがある。一方で、重量平均分子量が３０，０００を超える場合には、ビニル化合物自体の粘度が上昇して溶解性が悪くなるばかりでなく、硬化膜表面が均質で膜厚が一定のものを得るのが難しくなるおそれがある。なお、重量平均分子量は、ゲルパ−ミエ−ションクロマトグラフィ−で測定し、標準ポリスチレン換算した値である。
【０３４７】
本発明のラジカル反応性組成物に含まれる本発明のラジカル発生剤の含有量としては、通常この分野で一般的に用いられている量であれば特に制限されず、例えばラジカル反応性化合物の重量に対して、通常０．１〜１００重量％、好ましくは１〜５０重量％、より好ましくは５〜３０重量％である。本発明のラジカル発生剤の含有量が極めて少ない場合には、ラジカル反応性組成物の硬化が不十分となるおそれがある。一方で、本発明のラジカル発生剤の含有量が非常に多い場合には、経済性が損なわれるなどの問題が生じる。
【０３４８】
本発明のラジカル反応性組成物は、感光性樹脂組成物として使用する場合、感光波長領域を拡大して感度を高めるために、増感剤を添加してもよい。当該増感剤としては、通常この分野で一般的に用いられている増感剤であれば特に制限はない。当該増感剤の好ましい具体例としては、上述した本発明の塩基反応性組成物において用いられる増感剤の具体例と同様のものが挙げられる。かかる増感剤は、１種類の増感剤を単独で用いてもよいし、２種以上の増感剤を組み合わせて用いてもよい。なお、かかる増感剤は、市販のもの、あるいは自体公知の方法によって適宜合成したものを用いればよい。
【０３４９】
本発明のラジカル反応性組成物に、要すれば含まれる増感剤の含有量としては、通常この分野で一般的に用いられている量であれば特に制限されず、使用するラジカル発生剤やラジカル反応性化合物、および必要とされる感度などにより適宜決定すればよい。より具体的には、増感剤が含まれる場合には、増感剤の含有量は、ラジカル反応性組成物全体に対して１〜３０質量％であることが好ましく、その中でも、１〜２０重量％であることがより好ましい。増感剤の含有量が１質量％より少ない場合には、感度が十分に高められないことがある。一方で、増感剤の含有量が３０質量％を超えると、感度を高めるのに過剰となることがある。
【０３５０】
本発明のラジカル反応性組成物を所定の基材に塗布等する場合にあっては、有機溶剤を含有する組成物が望ましい場合もある。ラジカル反応性組成物に有機溶剤を含有させることにより、塗布性を高めることができ、作業性が良好となる。当該有機溶剤としては、通常この分野で一般的に用いられている有機溶剤であれば特に制限はない。当該有機溶剤の好ましい具体例としては、上述した本発明の塩基反応性組成物において用いられる有機溶剤の具体例と同様のものが挙げられる。なお、かかる有機溶剤は、１種類の有機溶剤を単独で用いてもよいし、２種以上の有機溶剤を組み合わせて用いてもよい。また、かかる有機溶剤は、市販のものを用いればよい。
【０３５１】
本発明のラジカル反応性組成物に、要すれば含まれる有機溶剤の含有量としては、通常この分野で一般的に用いられている量であれば特に制限されず、例えば所定の基材上にラジカル反応性組成物を塗布し、ラジカル反応性組成物による層を形成する際に、均一に塗工されるように適宜選択すればよく、例えばラジカル反応性組成物１ｇに対して、通常０．０１〜５０ｍＬ、好ましくは０．０５〜３０ｍＬ、より好ましくは０．１〜１０ｍＬである。
【０３５２】
本発明のラジカル反応性組成物には、上述した添加剤以外にも、本発明の目的および効果を妨げない範囲において、例えば顔料；染料；ｐ-メトキシフェノール、ハイドロキノン、アルキル置換ハイドロキノン、カテコール、tert-ブチルカテコール、フェノチアジン等の熱重合防止剤；Ｎ-フェニルグリシン、トリエタノールアミン、Ｎ，Ｎ-ジエチルアニリン等のアミン類、チオール類、ジスルフィド類、チオン類、Ｏ-アシルチオヒドロキサメート、Ｎ-アルキルオキシピリジンチオン類硬化促進剤や連鎖移動触媒；ホスフィン、ホスホネート、ホスファイト等の酸素除去剤や還元剤；カブリ防止剤；退色防止剤；ハレーション防止剤；蛍光増白剤；界面活性剤；着色剤；増量剤；可塑剤；難燃剤；酸化防止剤；紫外線吸収剤；発砲剤；防カビ剤；帯電防止剤；磁性体やその他種々の特性を付与する添加剤；希釈溶剤等の添加剤を含んでいてもよい。かかる添加剤は、１種類の添加剤を単独で用いてもよいし、２種以上の添加剤を組み合わせて用いてもよい。なお、かかる添加剤は、市販のもの、あるいは自体公知の方法によって適宜合成したものを用いればよい。
【０３５３】
本発明のラジカル反応性組成物を用いてパタ−ンを形成するには、例えば当該組成物を有機溶剤に溶解して塗布液を調製し、調製された塗布液を基板等の適当な固体表面に塗布し、乾燥して塗膜を形成するようにする。そして、形成された塗膜に対して、パタ−ン露光を行ってラジカルを発生させ、ラジカル反応性組成物に含有されるラジカル反応性化合物の重合反応を促すようにすればよい。
【０３５４】
上述したパタ−ン形成時に行われる、本発明のラジカル反応性組成物の基板への塗布方法、活性エネルギー線の照射方法、現像方法等は自体公知の方法を適宜採用すればよい。
【０３５５】
以上説明した本発明のラジカル反応性組成物は、本発明のラジカル発生剤とラジカル反応性化合物を含有することにより、活性エネルギー線の照射や加熱等の操作によって、ラジカル発生剤から発生したラジカルを開始剤として、ラジカル反応性化合物の重合反応を生じ、ラジカル反応性化合物の硬化を効果的に進行させることが可能な組成物である。かかる効果を奏する本発明のラジカル反応性組成物は、例えば硬化材料やレジスト材料（パタ−ン形成材料）等に好適に用いることができる。
【０３５６】
本発明のラジカル反応性組成物を硬化材料に用いた場合、硬化操作後に形成される成形体は、耐熱性、寸法安定性、絶縁性などの特性が有効とされる分野の部材等として、例えば塗料、印刷インキ、カラ−フィルタ−、フレキシブルディスプレ−用フィルム、半導体装置、電子部品、層間絶縁膜、配線被覆膜、光回路、光回路部品、反射防止膜、ホログラム、光学部材または建築材料の構成部材として広く用いられ、印刷物、カラ−フィルタ−、フレキシブルディスプレ−用フィルム、半導体装置、電子部品、層間絶縁膜、配線被覆膜、光回路、光回路部品、反射防止膜、ホログラム、光学部材または建築部材等が提供される。また、本発明のラジカル反応性組成物をレジスト材料（パタ−ン形成材料）に用いた場合、パタ−ン形成操作後に形成されたパタ−ン等は、耐熱性および絶縁性を備え、例えばカラ−フィルタ−、フレキシブルディスプレ−用フィルム、電子部品、半導体装置、層間絶縁膜、配線被覆膜、光回路、光回路部品、反射防止膜、その他の光学部材または電子部材として有効に使用することができる。
【０３５７】
−本発明の一般式（Ｃ１）および（Ｃ２）で示される化合物−
本発明の化合物は、下記一般式（Ｃ１）および（Ｃ２）で示されるものである。
【０３５８】
2014208632.tif 000065
（式中、Ｒ１''〜Ｒ４''はそれぞれ独立して、炭素数１〜８のアルキル基を表し、Ｒ５''は、炭素数２〜８のアルキル基を表し、Ｒ６''は、エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基；炭素数２〜６のアルケニル基；または炭素数１〜６のアルキル基、炭素数１〜６のアルコキシ基、ハロゲン原子およびニトロ基からなる群から選ばれる置換基を有していてもよい炭素数７〜１５のアリールアルキル基を表し、Ｒ７''は、アミノ基を有していてもよい炭素数２〜８のアルキル基を表す。）
【０３５９】
2014208632.tif 000066
（式中、Ｒ１''''〜Ｒ４''''はそれぞれ独立して、炭素数１〜８のアルキル基を表し、Ｒ５''''は、炭素数１〜１０のアルキル基；または炭素数１〜６のアルキル基、炭素数１〜６のアルコキシ基、ハロゲン原子およびニトロ基からなる群から選ばれる置換基を有していてもよい炭素数６〜１４のアリール基を表し、Ｒ７''''は、炭素数１〜６のアルキル基、炭素数１〜６のアルコキシ基、ハロゲン原子およびニトロ基からなる群から選ばれる置換基を有していてもよい炭素数６〜１４のアリール基を表す。）
【０３６０】
一般式（Ｃ１）におけるＲ１''〜Ｒ４''で示される炭素数１〜８のアルキル基の具体例としては、一般式（Ａ'）におけるＲ１'〜Ｒ４'で示される炭素数１〜８のアルキル基の具体例と同様のものが挙げられ、好ましいアルキル基およびより好ましいアルキル基の具体例も同様のものが挙げられる。
【０３６１】
一般式（Ｃ１）におけるＲ５''で示される炭素数２〜８のアルキル基の具体例としては、一般式（Ａ'）におけるＲ５'で示される好ましいアルキル基として挙げられる、炭素数２〜８のアルキル基の具体例と同様のものが挙げられ、より好ましい具体例も同様のものが挙げられる。
【０３６２】
一般式（Ｃ１）におけるＲ６''で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基」の具体例としては、一般式（Ａ'）におけるＲ６'で示される「エポキシ基、炭素数２〜６のアルコキシカルボニル基、クマリニルカルボニル基、アントラキノニル基、キサントニル基およびチオキサントニル基からなる群から選ばれる置換基を有していてもよい炭素数１〜６のアルキル基」の具体例と同様のものが挙げられ、好ましい具体例も同様のものが挙げられる。
【０３６３】
一般式（Ｃ１）におけるＲ６''で示される炭素数２〜６のアルケニル基の具体例としては、一般式（Ａ'）におけるＲ６'で示される炭素数２〜６のアルケニル基の具体例と同様のものが挙げられ、好ましい具体例も同様のものが挙げられる。
【０３６４】
一般式（Ｃ１）におけるＲ６''で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」の具体例としては、一般式（Ａ'）におけるＲ６'で示される「炭素数１〜６のアルキル基、炭素数１〜６のアルコキシ基、ハロゲン原子およびニトロ基からなる群から選ばれる置換基を有していてもよい炭素数７〜１５のアリールアルキル基」の具体例と同様のものが挙げられ、好ましい具体例も同様のものが挙げられる。
【０３６５】
一般式（Ｃ１）におけるＲ７''で示されるアミノ基を有していてもよい炭素数２〜８のアルキル基の具体例としては、一般式（Ａ'）におけるＲ７'で示される好ましいアルキル基として挙げられる、アミノ基を有していてもよい炭素数２〜８のアルキル基の具体例と同様のものが挙げられ、より好ましい具体例も同様のものが挙げられる。
【０３６６】
一般式（Ｃ１）で示される化合物の好ましい具体例としては、下記式（１３）で示される化合物が挙げられる。
【０３６７】
2014208632.tif 000067
【０３６８】
式（１３）で示される化合物は、一般式（Ｃ１）で示される化合物において、Ｒ１''〜Ｒ４''が炭素数１のアルキル基であるメチル基であり、Ｒ５''およびＲ７''が炭素数３の分枝状のアルキル基であるイソプロピル基であり、Ｒ６''が置換基を有さない炭素数１のアルキル基であるメチル基であるものに相当する。
【０３６９】
一般式（Ｃ２）におけるＲ１''''〜Ｒ４''''で示される炭素数１〜８のアルキル基の具体例としては、一般式（Ａ''）におけるＲ１'''〜Ｒ４'''で示される炭素数１〜８のアルキル基の具体例と同様のものが挙げられ、好ましいアルキル基およびより好ましいアルキル基の具体例も同様のものが挙げられる。
【０３７０】
一般式（Ｃ２）におけるＲ５''''で示される炭素数１〜１０のアルキル基の具体例としては、一般式（Ａ''）におけるＲ５'''で示される炭素数１〜１０のアルキル基の具体例と同様のものが挙げられ、好ましいアルキル基およびより好ましいアルキル基の具体例も同様のものが挙げられる。
【０３７１】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数６〜１４のアリール基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数６〜１４のアリール基の具体例と同様のものが挙げられ、好ましいアリール基およびより好ましいアリール基の具体例も同様のものが挙げられる。
【０３７２】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルキル基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルキル基の具体例と同様のものが挙げられ、好ましいアルキル基の具体例も同様のものが挙げられる。
【０３７３】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルコキシ基の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」における炭素数１〜６のアルコキシ基の具体例と同様のものが挙げられ、好ましいアルコキシ基の具体例も同様のものが挙げられる。
【０３７４】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」におけるハロゲン原子の具体例としては、一般式（Ａ）におけるＲ１〜Ｒ７で示される「炭素数１〜６のアルキル基、炭素数１〜６のアルコキシ基、ハロゲン原子およびニトロ基からなる群から選ばれる置換基を有していてもよい炭素数６〜１４のアリール基」におけるハロゲン原子の具体例と同様のものが挙げられ、好ましいハロゲン原子の具体例も同様のものが挙げられる。
【０３７５】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」におけるニトロ基は、アリール基上の炭素原子に結合するニトロ基を意味する。
【０３７６】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」における置換基のなかでも、炭素数１〜６のアルキル基、炭素数１〜６のアルコキシ基が好ましい。
【０３７７】
一般式（Ｃ２）におけるＲ５''''およびＲ７''''で示される「炭素数１〜６のアルキル基、炭素数１〜６のアルコキシ基、ハロゲン原子およびニトロ基からなる群から選ばれる置換基を有していてもよい炭素数６〜１４のアリール基」の具体例としては、一般式（Ａ''）におけるＲ５'''およびＲ７'''で示される「炭素数１〜６のアルキル基、炭素数１〜６のアルコキシ基、ハロゲン原子およびニトロ基からなる群から選ばれる置換基を有していてもよい炭素数６〜１４のアリール基」の具体例と同様のものが挙げられる。
【０３７８】
一般式（Ｃ２）で示される化合物の好ましい具体例としては、下記式（１４）、式（１５）、式（１６）および式（１７）で示される化合物が挙げられる。
【０３７９】
2014208632.tif 000068
【０３８０】
2014208632.tif 000069
【０３８１】
2014208632.tif 000070
【０３８２】
2014208632.tif 000071
【０３８３】
一般式（Ｃ１）および（Ｃ２）で示される化合物は、本発明の一般式（Ａ）で示される化合物から発生する塩基に相当し、これらの化合物は、強塩基性を示し、かつ求核性が低いことから、ポリマー（樹脂）中に取り込まれずに自由度をもって触媒として機能できるビグアニド誘導体である。
【０３８４】
このような一般式（Ｃ１）および（Ｃ２）で示される化合物は、上記一般式（Ｂ１-Ｈ）、（Ｂ２-Ｈ）、（Ｂ３-Ｈ）および（Ｂ４-Ｈ）で示されるカルボン酸のほか、以下に示すカルボン酸とで塩を形成して、塩基発生剤とすることが可能である。
【０３８５】
2014208632.tif 000072
【実施例】
【０３８６】
以下、実施例および比較例に基づいて本発明を具体的に説明するが、本発明はこれらの例によって何ら限定されるものではない。【０３８７】
合成例１  １，２-ジイソプロピル-４，４，５，５-テトラメチルビグアニドの合成
１，１，３，３-テトラメチルグアニジン１１．９ｇ（１０．３ｍｍｏｌ；和光純薬工業（株）製）にＮ，Ｎ'-ジイソプロピルカルボジイミド１３．１ｇ（１０．３ｍｍｏｌ；和光純薬工業（株）製）を加え、１００℃で２時間加熱攪拌した。反応終了後、反応液にヘキサンを加え、５℃まで冷却し、得られた結晶を脱液することにより、１，２-ジイソプロピル-４，４，５，５-テトラメチルビグアニド９．８８ｇ（白色粉末、収率：３９％）を得た。以下に、１Ｈ-ＮＭＲの測定結果と、１，２-ジイソプロピル-４，４，５，５-テトラメチルビグアニドの構造式を示す。
１Ｈ-ＮＭＲ（４００ＭＨｚ，ＣＤＣｌ３）δ（ｐｐｍ）：１．１０（１２Ｈ，ｄ），２．７８（１２Ｈ，ｓ），３．３８（２Ｈ，ｑ）．【０３８８】
2014208632.tif 000073
【０３８９】
実施例１  １，２-ジイソプロピル-１，４，４，５，５-ペンタメチルビグアニドの合成
合成例１で得られた１，２-ジイソプロピル-４，４，５，５-テトラメチルビグアニド１．００ｇ（４．１ｍｍｏｌ；和光純薬工業（株）製）と、６０％ＮａＨを０．３ｇ（４．１ｍｍｏｌ；和光純薬工業（株）製）を無水テトラヒドロフラン（ＴＨＦ）２０ｍＬに溶解させ、５０℃で１時間攪拌した。次いで、反応液を室温まで冷却した後、反応液にヨウ化メチル０．６３ｇ（４．５ｍｍｏｌ；和光純薬工業（株）製）を加え、室温で１時間反応させた。反応終了後、反応液にヘキサンを加えた後、セライトろ過し、得られたろ液を減圧濃縮することにより、１，２-ジイソプロピル-１，４，４，５，５-ペンタメチルビグアニド０．８２ｇ（微黄色オイル、収率：７８％）を得た。以下に、１Ｈ-ＮＭＲの測定結果と、１，２-ジイソプロピル-１，４，４，５，５-ペンタメチルビグアニドの構造式を示す。
１Ｈ-ＮＭＲ（４００ＭＨｚ，ＣＤＣｌ３）δ（ｐｐｍ）：１．０４（１２Ｈ，ｄ），２．８３（１５Ｈ，ｓ），３．０３（１Ｈ，ｂｒｓ），４．４５（１Ｈ，ｂｒｓ）．【０３９０】
2014208632.tif 000074
【０３９１】
合成例２  １，２-ジシクロヘキシル-４，４，５，５-テトラメチルビグアニド炭酸塩の合成
１，１，３，３-テトラメチルグアニジン１２．２ｇ（１０６ｍｍｏｌ；和光純薬工業（株）製）にＮ，Ｎ'-ジシクロヘキシルカルボジイミド１０．９ｇ（５３ｍｍｏｌ；和光純薬工業（株）製）を加え、１００℃で２時間加熱攪拌した。反応終了後、反応液を減圧濃縮して１，１，３，３-テトラメチルグアニジンを除去した後、得られた残渣に、アセトン２０ｍＬおよび水２ｍＬを加え、ドライアイスを投入し、得られた結晶をろ取することにより、１，２-ジシクロヘキシル-４，４，５，５-テトラメチルビグアニド炭酸塩８．４４ｇ（白色粉末、収率：４５％）を得た。以下に、１Ｈ-ＮＭＲおよび１３Ｃ-ＮＭＲの測定結果と、１，２-ジシクロヘキシル-４，４，５，５-テトラメチルビグアニド炭酸塩の構造式を示す。
１Ｈ-ＮＭＲ（４００ＭＨｚ，Ｄ２Ｏ）δ（ｐｐｍ）：１．２２-１．８０（２０Ｈ，ｂｒｍ），２．８６（１２Ｈ，ｓ），３．０２（２Ｈ，ｍ）．
１３Ｃ-ＮＭＲ（４００ＭＨｚ，ＣＤ３ＯＤ）δ（ｐｐｍ）：２６．１，３４．１，４０．１，５２．４，１５８．０，１６１．２，１６４．４．【０３９２】
2014208632.tif 000075
【０３９３】
実施例２  １，２-ビス（２，６-ジイソプロピルフェニル）-４，４，５，５-テトラメチルビグアニドの合成
１，１，３，３-テトラメチルグアニジン３．１８ｇ（２７．６ｍｍｏｌ；和光純薬工業（株）製）にビス（２，６-ジイソプロピルフェニル）カルボジイミド１３．１ｇ（２７．６ｍｍｏｌ；東京化成工業（株）製）を加え、２５℃で３０分攪拌した。反応終了後、反応液にヘキサンを加え、５℃まで冷却し、得られた結晶を脱液することにより、１，２-ビス（２，６-ジイソプロピルフェニル）-４，４，５，５-テトラメチルビグアニド１０．２０ｇ（白色粉末、収率：７７％）を得た。以下に、１Ｈ-ＮＭＲの測定結果と、１，２-ビス（２，６-ジイソプロピルフェニル）-４，４，５，５-テトラメチルビグアニドの構造式を示す。
１Ｈ-ＮＭＲ（４００ＭＨｚ，ＣＤＣｌ３）δ（ｐｐｍ）：１．００-１．２９（２４Ｈ，ｍ），２．８１（１２Ｈ，ｓ），３．４３（４Ｈ，ｍ），７．０７-７．２６（６Ｈ，ｍ）．【０３９４】
2014208632.tif 000076
【０３９５】
合成例３  １-シクロヘキシル-３-フェニルカルボジイミドの合成
イソチオシアン酸フェニル１０．０ｇ（７４．０ｍｍｏｌ；和光純薬工業（株）製）にアセトニトリル２０ｍＬを加えて５℃へ冷却後、シクロヘキシルアミン７．３４ｇ（７４．０ｍｍｏｌ；和光純薬工業（株）製）を加え、５℃で３０分攪拌した。反応終了後、反応液に生じた結晶をろ過によって単離し、得られた結晶のうち、１０．０ｇ（４２．６ｍｍｏｌ）をアセトンに懸濁させ、トリエチルアミン４．３２ｇ（４２．６ｍｍｏｌ；和光純薬工業（株）製）およびヨウ素５．９６ｇ（４２．６ｍｍｏｌ；和光純薬工業（株）製）を加え、２５℃で１時間撹拌した。反応終了後、反応液に生じた結晶をろ過して除去し、ろ過後のろ液を濃縮して得られた残渣をシリカゲルカラムクロマグラフィーで精製することにより、１-シクロヘキシル-３-フェニルカルボジイミド１．３２ｇ（微黄色オイル、収率：１３％）を得た。以下に、１Ｈ-ＮＭＲの測定結果と、１-シクロヘキシル-３-フェニルカルボジイミドの構造式を示す。
１Ｈ-ＮＭＲ（４００ＭＨｚ，ＣＤＣｌ３）δ（ｐｐｍ）：１．２７-１．５５（５Ｈ，ｍ），１．７５-１．７９（２Ｈ，ｍ），１．９９-２．０２（２Ｈ，ｍ），３．４４-３．５０（１Ｈ，ｍ），７．０１-７．２５（３Ｈ，ｍ），７．２５-７．３０（２Ｈ，ｍ）．【０３９６】
2014208632.tif 000077
【０３９７】
実施例３  １-シクロヘキシル-３-フェニル-４，４，５，５-テトラメチルビグアニドの合成
１，１，３，３-テトラメチルグアニジン１．３２ｇ（６．５９ｍｍｏｌ；和光純薬工業（株）製）に、合成例３で得られた１-シクロヘキシル-３-フェニルカルボジイミド０．７６ｇ（６．５９ｍｍｏｌ）およびヘキサン２０ｍＬを加え、２５℃で２４時間攪拌した。反応終了後、反応液に生じた結晶をろ過によってろ取（単離）することにより、１-シクロヘキシル-３-フェニル-４，４，５，５-テトラメチルビグアニド１．８２ｇ（白色粉末、収率：８７％）を得た。以下に、１Ｈ-ＮＭＲの測定結果と、１-シクロヘキシル-３-フェニル-４，４，５，５-テトラメチルビグアニドの構造式を示す。
１Ｈ-ＮＭＲ（４００ＭＨｚ，ＣＤＣｌ３）δ（ｐｐｍ）：１．１２-１．１９（３Ｈ，ｍ），１．３４-１．４３（２Ｈ，ｍ），１．５７-１．７１（３Ｈ，ｍ），２．０８-２．１１（２Ｈ，ｍ），２．４９（１２Ｈ，ｓ），３．７１-３．７３（１Ｈ，ｍ），６．７４（１Ｈ，ｔ），７．８０（２Ｈ，ｄ）．【０３９８】
2014208632.tif 000078
【０３９９】
合成例４  １-（２-エチル）ヘキシル-３-フェニルカルボジイミドの合成
イソチオシアン酸フェニル５．４ｇ（４０．２ｍｍｏｌ；和光純薬工業（株）製）にアセトニトリル１０ｍＬを加えて５℃へ冷却後、２-エチルヘキシルアミン５．２０ｇ（４０．２ｍｍｏｌ；和光純薬工業（株）製）を加え、５℃で２時間攪拌した。反応終了後、反応液を濃縮後、得られた残渣をアセトンに溶解させ、トリエチルアミン４．０７ｇ（４０．２ｍｍｏｌ；和光純薬工業（株）製）およびヨウ素５．１１ｇ（４０．２ｍｍｏｌ；和光純薬工業（株）製）を加え、５℃で２時間撹拌した。反応終了後、反応液に生じた結晶をろ過して除去し、ろ過後のろ液を濃縮して得られた残渣をシリカゲルカラムクロマグラフィによって精製することにより、１-（２-エチル）ヘキシル-３-フェニルカルボジイミド１．００ｇ（微黄色オイル、収率：１０％）を得た。以下に、１Ｈ-ＮＭＲの測定結果と１-（２-エチル）ヘキシル-３-フェニルカルボジイミドの構造式を示す。
１Ｈ-ＮＭＲ（４００ＭＨｚ，ＣＤＣｌ３）δ（ｐｐｍ）：０．８７-０．９３（６Ｈ，ｍ），１．２５-３．４０（９Ｈ，ｍ），３．４０（２Ｈ，ｄ），７．０６-７．１１（３Ｈ，ｍ），７．２７（２Ｈ，ｔ）．【０４００】
2014208632.tif 000079
【０４０１】
実施例４  １-（２-エチル）ヘキシル-３-フェニル-４，４，５，５-テトラメチルビグアニドの合成
１，１，３，３-テトラメチルグアニジン０．５０ｇ（４．３４ｍｍｏｌ；和光純薬工業（株）製）に、合成例４で得られた１-（２-エチル）ヘキシル-３-フェニルカルボジイミド１．００ｇ（４．３４ｍｍｏｌ）およびヘキサン２０ｍＬを加え、２５℃で２４時間攪拌した。反応終了後、反応液を濃縮することにより、１-（２-エチル）ヘキシル‐３-フェニル-４，４，５，５-テトラメチルビグアニド１．４２ｇ（黄色オイル、収率：９５％）を得た。以下に、１Ｈ-ＮＭＲの測定結果と、１-（２‐エチル）ヘキシル-３-フェニル-４，４，５，５-テトラメチルビグアニドの構造式を示す。
１Ｈ-ＮＭＲ（４００ＭＨｚ，ＣＤＣｌ３）δ（ｐｐｍ）：０．８３-０．９２（６Ｈ，ｍ），１．３０-１．４０（９Ｈ，ｍ），２．５０（１２Ｈ，ｓ），３．２６（２Ｈ，ｄ），６．７５（１Ｈ，ｔ），６．８０（２Ｈ，ｄ），７．１１（２Ｈ，ｔ）．【０４０２】
2014208632.tif 000080
【０４０３】
合成例５  １-（３，４-ジメトキシフェニル）-３-フェニルカルボジイミドの合成
イソチオシアン酸フェニル１０．０ｇ（７４．０ｍｍｏｌ；和光純薬工業（株）製）にアセトニトリル３０ｍＬを加えて５℃へ冷却後、３，４-ジメトキシアニリン１１．３ｇ（７４．０ｍｍｏｌ；和光純薬工業（株）製）を加え、５℃で２時間攪拌した。反応終了後、反応液に生じた結晶をろ過によって単離し、得られた結晶のうち、５．０ｇ（１７．３ｍｍｏｌ）を酢酸エチルに懸濁させ、トリエチルアミン３．５０ｇ（３４．６ｍｍｏｌ；和光純薬工業（株）製）およびヨウ素２．４１ｇ（１９．０ｍｍｏｌ；和光純薬工業（株）製）を加え、２５℃で１時間撹拌した。反応終了後、反応液に生じた結晶をろ過して除去し、ろ過後のろ液を濃縮して得られた残渣をシリカゲルカラムクロマグラフィーで精製することにより、１-（３，４-ジメトキシフェニル）-３-フェニルカルボジイミド０．９８ｇ（微黄色オイル、収率：２０％）を得た。以下に、１Ｈ-ＮＭＲの測定結果と、１-（３，４-ジメトキシフェニル）-３-フェニルカルボジイミドの構造式を示す。
１Ｈ-ＮＭＲ（４００ＭＨｚ，ＣＤＣｌ３）δ（ｐｐｍ）：３．８７（６Ｈ，ｓ），６．７０（１Ｈ，ｓ），６．７５（２Ｈ，ｑ），７．１８（３Ｈ，ｍ），７．３４（２Ｈ，ｔ）．【０４０４】
2014208632.tif 000081
【０４０５】
実施例５  １-（３，４-ジメトキシフェニル）-３-フェニル‐４，４，５，５-テトラメチルビグアニドの合成
１，１，３，３-テトラメチルグアニジン０．９８ｇ（３．８５ｍｍｏｌ；和光純薬工業（株）製）に、合成例５で得られた１-（３，４-ジメトキシフェニル）-３-フェニルカルボジイミド０．９８ｇ（３．８５ｍｍｏｌ）およびトルエン２０ｍＬを加え、２５℃で２４時間攪拌した。反応終了後、反応液を濃縮することにより、１-（３，４-ジメトキシフェニル）-３-フェニル-４，４，５，５-テトラメチルビグアニド１．４２ｇ（黄色アモルファス、収率：９５％）を得た。以下に、１Ｈ-ＮＭＲの測定結果と、１-（３，４-ジメトキシフェニル）-３-フェニル-４，４，５，５-テトラメチルビグアニドの構造式を示す。
１Ｈ-ＮＭＲ（４００ＭＨｚ，ＣＤＣｌ３）δ（ｐｐｍ）：２．５５（１２Ｈ，ｓ），３．８２（３Ｈ，ｓ），３．８４（３Ｈ，ｓ），６．７３（１Ｈ，ｓ），６．９０（１Ｈ，ｔ），７．１７-７．２８（６Ｈ，ｔ）．【０４０６】
2014208632.tif 000082
【０４０７】
実施例６  １，２-ジイソプロピル-４，４，５，５-テトラメチルビグアニジウム ２-（３-ベンゾイルフェニル）プロピオネート（式（１）で示される化合物）の合成
ケトプロフェン７．６２ｇ（３０．０ｍｍｏｌ；浜理薬品工業（株）製）と、合成例１で得られた１，２-ジイソプロピル-４，４，５，５-テトラメチルビグアニド７．２４ｇ（３０．０ｍｍｏｌ）を、アセトン３０ｍＬに溶解させ、室温で１０分間攪拌した。反応終了後、反応液を減圧濃縮し、得られた残渣をヘキサンで洗浄後、減圧乾燥することにより、１，２-ジイソプロピル-４，４，５，５-テトラメチルビグアニジウム ２-（３-ベンゾイルフェニル）プロピオネート１４．８６ｇ（白色ワックス状固体、収率：１００％）を得た。以下に、１Ｈ-ＮＭＲの測定結果と、１，２-ジイソプロピル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：１．１０（１２Ｈ，ｄ），１．５３（３Ｈ，ｄ），２．８２（１２Ｈ，ｓ），３．２６（２Ｈ，ｑ），３．７０（１Ｈ，ｔ），７．３５（１Ｈ，ｔ），７．４４（１Ｈ，ｔ），７．５２-７．６０（２Ｈ，ｍ），７．７４（１Ｈ，ｄ），７．８０（１Ｈ，ｄ），７．８９（１Ｈ，ｓ），９．９７（１Ｈ，ｂｒｓ）．【０４０８】
2014208632.tif 000083
【０４０９】
実施例７  １，２-ジイソプロピル-１-メチル-４，４，５，５-テトラメチルビグアニジウム ２-（３-ベンゾイルフェニル）プロピオネート（式（２）で示される化合物）の合成
ケトプロフェン０．８１ｇ（３．２ｍｍｏｌ；浜理薬品工業（株）製）と、実施例１で得られた１，２-ジイソプロピル-１，４，４，５，５-ペンタメチルビグアニド０．８２ｇ（３．２ｍｍｏｌ）を、アセトン３０ｍＬに溶解させ、室温で１０分間攪拌した。反応終了後、反応液を減圧濃縮し、得られた残渣をヘキサンで洗浄後、減圧乾燥することにより、１，２-ジイソプロピル-１-メチル-４，４，５，５-テトラメチルビグアニジウム ２-（３-ベンゾイルフェニル）プロピオネート１．６３ｇ（微黄色オイル、収率：１００％）を得た。以下に、１Ｈ-ＮＭＲの測定結果と、１，２-ジイソプロピル-１-メチル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：１．０６（６Ｈ，ｄ），１．４０（６Ｈ，ｄ），１．５１（３Ｈ，ｄ），１．９８（１Ｈ，ｂｒｍ），２．９０（１２Ｈ，ｓ），３．１０（３Ｈ，ｓ），３．１２（１Ｈ，ｂｒｍ），３．６７（１Ｈ，ｑ），７．３４（１Ｈ，ｔ），７．４６（２Ｈ，ｔ），７．５２-７．５８（２Ｈ，ｍ），７．７３（１Ｈ，ｄ），７．７９（２Ｈ，ｓ），７．８５（１Ｈ，ｓ）．【０４１０】
2014208632.tif 000084
【０４１１】
実施例８  １，２-ジシクロヘキシル-４，４，５，５-テトラメチルビグアニジウム ２-（３-ベンゾイルフェニル）プロピオネート（式（３）で示される化合物）の合成
ケトプロフェン１．３９ｇ（５．５ｍｍｏｌ；浜理薬品工業（株）製）と、合成例２で得られた１，２-ジシクロヘキシル-４，４，５，５-テトラメチルビグアニド炭酸塩１．９０ｇ（２．７ｍｍｏｌ）を、メタノール３０ｍＬに溶解させ、室温で１０分間攪拌した。反応終了後、反応液を減圧濃縮し、得られた残渣をヘキサンで洗浄後、減圧乾燥することにより、１，２-ジシクロヘキシル-４，４，５，５-テトラメチルビグアニジウム ２-（３-ベンゾイルフェニル）プロピオネート３．１６ｇ（無色粘性油状物質、収率：１００％）を得た。以下に、１Ｈ-ＮＭＲの測定結果と、１，２-ジシクロヘキシル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：１．０８-１．１２（６Ｈ，ｂｒｍ），１．２８-１．３１（４Ｈ，ｂｒｍ），１．５０-１．５２（２Ｈ，ｂｒｍ），１．５２（３Ｈ，ｄ），１．６６-１．６８（８Ｈ，ｂｒｍ），２．０８（２Ｈ，ｂｒｓ），２．８１（１２Ｈ，ｓ），３．７２（１Ｈ，ｑ），７．３５（１Ｈ，ｔ），７．４４（２Ｈ，ｔ），７．５３-７．６０（２Ｈ，ｍ），７．７２（１Ｈ，ｄ），７．７９（２Ｈ，ｄ），７．８５（１Ｈ，ｓ）．【０４１２】
2014208632.tif 000085
【０４１３】
実施例９  １，２-ジシクロヘキシル-４，４，５，５-テトラメチルビグアニジウム ２-（９-オキソキサンテン-２-イル）プロピオネート（式（４）で示される化合物）の合成
２-（９-オキソキサンテン-２-イル）プロピオン酸８８ｍｇ（０．３２ｍｍｏｌ；東京化成工業（株）製）と、合成例２で得られた１，２-ジシクロヘキシル-４，４，５，５-テトラメチルビグアニド炭酸塩１１２ｍｇ（０．１６ｍｍｏｌ）を、メタノール２０ｍＬに溶解させ、室温で１０分間攪拌した。反応終了後、反応液を減圧濃縮し、得られた残渣をヘキサンで洗浄後、減圧乾燥することにより、１，２-ジシクロヘキシル-４，４，５，５-テトラメチルビグアニジウム ２-（９-オキソキサンテン-２-イル）プロピオネート０．１７ｇ（微黄色アモルファス、収率：９０％）を得た。以下に、１Ｈ-ＮＭＲの測定結果と、１，２-ジシクロヘキシル-４，４，５，５-テトラメチルビグアニジウム ２-（９-オキソキサンテン-２-イル）プロピオネートの構造式を示す。
１Ｈ-ＮＭＲ（４００ＭＨｚ，ＣＤＣｌ３）δ（ｐｐｍ）：１．０８-１．１２（６Ｈ，ｂｒｍ），１．２９-１．３１（４Ｈ，ｂｒｍ），１．４８-１．５４（２Ｈ，ｂｒｍ），１．５８（３Ｈ，ｄ），１．６６-１．６８（８Ｈ，ｂｒｍ），２．０８（２Ｈ，ｂｒｓ），２．８７（１２Ｈ，ｓ），３．８０（１Ｈ，ｑ），７．３５（１Ｈ，ｔ），７．４５（１Ｈ，ｔ），７．４７（１Ｈ，ｄ），７．６７（１Ｈ，ｔ），７．９８（１Ｈ，ｄｄ），８．３４（２Ｈ，ｍ），９．８０（１Ｈ，ｂｒｓ）．【０４１４】
2014208632.tif 000086
【０４１５】
実施例１０  １，２-ジイソプロピル-４，４，５，５-テトラメチルビグアニジウム ８（７Ｈ）-エチリデン-４-メトキシ-５，６-ジヒドロナフタレン-１-カルボキシレート（式（５）で示される化合物）の合成
８（７Ｈ）-エチリデン-４-メトキシ-５，６-ジヒドロナフタレン-１-カルボン酸０．２３ｇ（１．０ｍｍｏｌ；和光純薬工業（株）製）と、１，２-ジイソプロピル-４，４，５，５-テトラメチルビグアニド０．２６ｇ（１．０ｍｍｏｌ）を、アセトン１０ｍＬに溶解させ、室温で１０分間攪拌した。反応終了後、反応液を減圧濃縮し、得られた残渣をヘキサンで洗浄後、減圧乾燥することにより、１，２-ジイソプロピル-４，４，５，５-テトラメチルビグアニジウム ８（７Ｈ）-エチリデン-４-メトキシ-５，６-ジヒドロナフタレン-１-カルボキシレート０．４７ｇ（白色アモルファス、収率：１００％）を得た。以下に、１Ｈ-ＮＭＲの測定結果と、１，２-ジイソプロピル-４，４，５，５-テトラメチルビグアニジウム ８（７Ｈ）-エチリデン-４-メトキシ-５，６-ジヒドロナフタレン-１-カルボキシレートの構造式を示す。
１Ｈ-ＮＭＲ（４００ＭＨｚ，ＣＤＣｌ３）δ（ｐｐｍ）：１．２０（１２Ｈ，ｄ），１．６９（３Ｈ，ｄ），１．８０（２Ｈ，ｑ），２．４７（２Ｈ，ｔ），２．６２（２Ｈ，ｔ），２．９１（１２Ｈ，ｓ），３．３５（２Ｈ，ｑ），３．７６（３Ｈ，ｓ），６．１８（１Ｈ，ｔ），６．６１（１Ｈ，ｄ），７．２４（１Ｈ，ｄ）．【０４１６】
2014208632.tif 000087
【０４１７】
実施例１１  １，２-ジシクロヘキシル-４，４，５，５-テトラメチルビグアニジウム ８（７Ｈ）-エチリデン-４-メトキシ-５，６-ジヒドロナフタレン-１-カルボキシレート（式（６）で示される化合物）の合成
８（７Ｈ）-エチリデン-４-メトキシ-５，６-ジヒドロナフタレン-１-カルボン酸１．１６ｇ（５．０ｍｍｏｌ；和光純薬工業（株）製）と、合成例２で得られた１，２-ジシクロヘキシル-４，４，５，５-テトラメチルビグアニド炭酸塩１．７６ｇ（２．５ｍｍｏｌ）を、メタノール１０ｍＬに溶解させ、室温で１０分間攪拌した。反応終了後、反応液を減圧濃縮し、得られた残渣をヘキサンで洗浄後、減圧乾燥することにより、１，２-ジシクロヘキシル-４，４，５，５-テトラメチルビグアニジウム ８（７Ｈ）-エチリデン-４-メトキシ-５，６-ジヒドロナフタレン-１-カルボキシレート２．５６ｇ（白色アモルファス、収率：９２％）を得た。以下に、１Ｈ-ＮＭＲの測定結果と、１，２-ジシクロヘキシル-４，４，５，５-テトラメチルビグアニジウム ８（７Ｈ）-エチリデン-４-メトキシ-５，６-ジヒドロナフタレン-１-カルボキシレートの構造式を示す。
１Ｈ-ＮＭＲ（４００ＭＨｚ，ＣＤＣｌ３）δ（ｐｐｍ）：１．２２-１．８０（２５Ｈ，ｂｒｍ），２．４８（２Ｈ，ｔ），２．６１（２Ｈ，ｔ），２．９２（１２Ｈ，ｓ），３．３５（２Ｈ，ｂｒｍ），３．７８（３Ｈ，ｓ），６．１８（１Ｈ，ｔ），６．６１（１Ｈ，ｄ），７．２４（１Ｈ，ｄ）．【０４１８】
2014208632.tif 000088
【０４１９】
実施例１２  １，２-ジイソプロピル-４，４，５，５-テトラメチルビグアニジウム ２-（９-オキソキサンテン-２-イル）プロピオネート（式（７）で示される化合物）の合成
２-（９-オキソキサンテン-２-イル）プロピオン酸０．２６ｇ（１０ｍｍｏｌ；東京化成工業（株）製）と、合成例１で得られた１，２-ジイソプロピル-４，４，５，５-テトラメチルビグアニド０．２４ｇ（１０ｍｍｏｌ）を、アセトン２０ｍＬに溶解させ、室温で１０分間攪拌した。反応終了後、反応液を減圧濃縮し、得られた残渣をジイソプロピルエーテルで洗浄後、減圧乾燥することにより、１，２-ジイソプロピル-４，４，５，５-テトラメチルビグアニジウム ２-（９-オキソキサンテン-２-イル）プロピオネート０．４４ｇ（微黄色粉末、収率：８８％）を得た。以下に、１Ｈ-ＮＭＲの測定結果と、１，２-ジイソプロピル-４，４，５，５-テトラメチルビグアニジウム ２-（９-オキソキサンテン-２-イル）プロピオネートの構造式を示す。
１Ｈ-ＮＭＲ（４００ＭＨｚ，ＣＤＣｌ３）δ（ｐｐｍ）：１．１５（１２Ｈ，ｄ），１．５８（３Ｈ，ｄ），２．８９（１２Ｈ，ｓ），３．３１（２Ｈ，ｍ），３．８０（１Ｈ，ｑ），７．３５（１Ｈ，ｔ），７．４６（１Ｈ，ｔ），７．４７（１Ｈ，ｄ），７．６７（１Ｈ，ｔ），７．９７（１Ｈ，ｄｄ），８．３２（２Ｈ，ｍ），９．８６（１Ｈ，ｂｒｓ）．【０４２０】
2014208632.tif 000089
【０４２１】
実施例１３  １，２-ジイソプロピル-４，４，５，５-テトラメチルビグアニジウム Ｎ-フタロイルグリシン（式（８）で示される化合物）の合成
Ｎ-フタロイルグリシン２．０５ｇ（１０ｍｍｏｌ；和光純薬工業（株）製）と、合成例１で得られた１，２-ジイソプロピル-４，４，５，５-テトラメチルビグアニド２．４１ｇ（１０ｍｍｏｌ）を、メタノール２０ｍＬに溶解させ、室温で１０分間攪拌した。反応終了後、反応液を減圧濃縮し、得られた残渣をアセトンで洗浄後、減圧乾燥することにより、１，２-ジイソプロピル-４，４，５，５-テトラメチルビグアニジウム Ｎ-フタロイルグリシン３．４２ｇ（白色粉末、収率：７６％）を得た。以下に、１Ｈ-ＮＭＲの測定結果と、１，２-ジイソプロピル-４，４，５，５-テトラメチルビグアニジウム Ｎ-フタロイルグリシンの構造式を示す。
１Ｈ-ＮＭＲ（４００ＭＨｚ，ＣＤＣｌ３）δ（ｐｐｍ）：１．１３（１２Ｈ，ｄ），２．８５（１２Ｈ，ｓ），３．３０（２Ｈ，ｍ），４．３０（１Ｈ，ｓ），７．６４（２Ｈ，ｄ），７．８２（２Ｈ，ｄ），９．７６（１Ｈ，ｂｒｓ）．【０４２２】
2014208632.tif 000090
【０４２３】
実施例１４  １，２-ビス（２，６-ジイソプロピルフェニル）-４，４，５，５-テトラメチルビグアニジウム ２-（３-ベンゾイルフェニル）プロピオネート（式（９）で示される化合物）の合成
ケトプロフェン０．６３ｇ（２．５ｍｍｏｌ；浜理薬品工業（株）製）と、実施例２で得られた１，２-ビス（２，６-ジイソプロピルフェニル）-４，４，５，５-テトラメチルビグアニド１．１９ｇ（２．５ｍｍｏｌ）を、メタノール２０ｍＬに溶解させ、室温で１０分間攪拌した。反応終了後、反応液を減圧濃縮し、得られた残渣をジイソプロピルエーテルで洗浄後、減圧乾燥することにより、１，２-ビス（２，６-ジイソプロピルフェニル）-４，４，５，５-テトラメチルビグアニジウム ２-（３-ベンゾイルフェニル）プロピオネート１．８４ｇ（白色粉末、収率：１００％）を得た。以下に、１Ｈ-ＮＭＲの測定結果と、１，２-ビス（２，６-ジイソプロピルフェニル）-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：０．９７-１．３７（２３Ｈ，ｍ），２．４７（６Ｈ，ｓ），２．９１（６Ｈ，ｓ），３．１８-３．４７（４Ｈ，ｍ），３．５５（１Ｈ，ｑ），７．０９-７．３０（１Ｈ，ｔ），７．４６（１Ｈ，ｔ），７．４７（１Ｈ，ｄ），７．６７（１Ｈ，ｔ），７．９７（１Ｈ，ｄｄ），８．３２（２Ｈ，ｍ），９．８６（１Ｈ，ｂｒｓ）．【０４２４】
2014208632.tif 000091
【０４２５】
実施例１５  １-シクロヘキシル-３-フェニル-４，４，５，５-テトラメチルビグアニジウム ２-（３-ベンゾイルフェニル）プロピオネート（式（１０）で示される化合物）の合成
ケトプロフェン０．２５ｇ（１．０ｍｍｏｌ；浜理薬品工業（株）製）と、実施例３で得られた１-シクロヘキシル-３-フェニル-４，４，５，５-テトラメチルビグアニド０．３１ｇ（１．０ｍｍｏｌ）を、アセトン２０ｍＬに溶解させ、室温で１０分間攪拌した。反応終了後、反応液を減圧濃縮し、得られた残渣をジイソプロピルエーテルで洗浄後、減圧乾燥することにより、１-シクロヘキシル-３-フェニル-４，４，５，５-テトラメチルビグアニジウム ２-（３-ベンゾイルフェニル）プロピオネート０．５５ｇ（白色粉末、収率：１００％）を得た。以下に、１Ｈ-ＮＭＲの測定結果と、１-シクロヘキシル-３-フェニル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：１．２１-１．２４（３Ｈ，ｍ），１．３６（２Ｈ，ｑ），１．５１（３Ｈ，ｄ），１．５２-１．５４（１Ｈ，ｍ），１．７２-１．８５（５Ｈ，ｍ），２．５６（１２Ｈ，ｓ），３．４０-３．５８（１Ｈ，ｍ），３．７２（１Ｈ，ｑ），６．９７-７．０１（３Ｈ，ｍ），７．１８（２Ｈ，ｔ），７．３２（１Ｈ，ｔ），７．４４（１Ｈ，ｔ），７．４２（１Ｈ，ｔ），７．５３-７．５７（２Ｈ，ｍ），７．７１（１Ｈ，ｄ），７．７９（１Ｈ，ｄ），７．８８（１Ｈ，ｓ），１０．５０（１Ｈ，ｂｒｓ）．【０４２６】
2014208632.tif 000092
【０４２７】
実施例１６  １-（２-エチル）ヘキシル-３-フェニル-４，４，５，５-テトラメチルビグアニジウム ２-（３-ベンゾイルフェニル）プロピオネート（式（１１）で示される化合物）の合成
ケトプロフェン０．２９ｇ（１．１ｍｍｏｌ；浜理薬品工業（株）製）と、実施例４で得られた１-（２-エチル）ヘキシル-３-フェニル-４，４，５，５-テトラメチルビグアニド０．４０ｇ（１．１ｍｍｏｌ）を、アセトン２０ｍＬに溶解させ、室温で１０分間攪拌した。反応終了後、反応液を減圧濃縮し、得られた残渣をジイソプロピルエーテルで洗浄後、減圧乾燥することにより、１-（２-エチル）ヘキシル-３-フェニル-４，４，５，５-テトラメチルビグアニジウム ２-（３-ベンゾイルフェニル）プロピオネート０．６８ｇ（微黄色オイル、収率：１００％）を得た。以下に、１Ｈ-ＮＭＲの測定結果と、１-（２-エチル）ヘキシル-３-フェニル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：０．８１-０．８８（６Ｈ，ｍ），１．２５-１．３２（８Ｈ，ｍ），１．５０（３Ｈ，ｄ），１．５１-１．５４（１Ｈ，ｍ），２．５７（１２Ｈ，ｓ），３．１１-３．１６（２Ｈ，ｍ），３．７１（１Ｈ，ｑ），６．９８-７．０３（３Ｈ，ｍ），７．１８（２Ｈ，ｔ），７．３２（１Ｈ，ｔ），７．４３（２Ｈ，ｔ），７．５３（１Ｈ，ｔ），７．５９（２Ｈ，ｄ），７．７１（１Ｈ，ｄ），７．７８（１Ｈ，ｄ），７．８５（１Ｈ，ｓ），１０．８０（１Ｈ，ｂｒｓ）．【０４２８】
2014208632.tif 000093
【０４２９】
実施例１７  １-（３，４-ジメトキシフェニル）-３-フェニル-４，４，５，５-テトラメチルビグアニジウム ２-（３-ベンゾイルフェニル）プロピオネート（式（１２）で示される化合物）の合成
ケトプロフェン０．２５ｇ（１．０ｍｍｏｌ；浜理薬品工業（株）製）と、実施例５で得られた１-（３，４-ジメトキシフェニル）-３-フェニル-４，４，５，５-テトラメチルビグアニド０．３６ｇ（１．０ｍｍｏｌ）を、アセトン２０ｍＬに溶解させ、室温で１０分間攪拌した。反応終了後、反応液を減圧濃縮し、得られた残渣をジイソプロピルエーテルで洗浄後、減圧乾燥することにより、１-（３，４-ジメトキシフェニル）-３-フェニル-４，４，５，５-テトラメチルビグアニジウム ２-（３-ベンゾイルフェニル）プロピオネート０．５８ｇ（微黄色オイル、収率：９２％）を得た。以下に、１Ｈ-ＮＭＲの測定結果と、１-（３，４-ジメトキシフェニル）-３-フェニル-４，４，５，５-テトラメチルビグアニジウム ２-（３-ベンゾイルフェニル）プロピオネートの構造式を示す。
１Ｈ-ＮＭＲ（４００ＭＨｚ，ＣＤＣｌ３）δ（ｐｐｍ）：１．５０（３Ｈ，ｄ），２．５９（１２Ｈ，ｓ），３．７６（１Ｈ，ｑ），３．７８（３Ｈ，ｓ），３．８２（３Ｈ，ｓ），６．７０（１Ｈ，ｄ），６．９１（１Ｈ，ｄ），７．００-７．０３（２Ｈ，ｍ），７．１９（２Ｈ，ｔ），７．２１-７．４３（５Ｈ，ｍ），７．５３（１Ｈ，ｔ），７．５９（１Ｈ，ｄ），７．６１（１Ｈ，ｄ），７．７６（２Ｈ，ｄ），７．８５（１Ｈ，ｓ），１０．８０（１Ｈ，ｂｒｓ）．【０４３０】
2014208632.tif 000094
【０４３１】
合成例６  グアニジウム ２-（３-ベンゾイルフェニル）プロピオネート（式（１０１）で示される化合物）の合成
ケトプロフェン２．５４ｇ（１０ｍｍｏｌ；浜理薬品工業（株）製）と、グアニジン炭酸塩１．３７ｇ（７．６ｍｍｏｌ；和光純薬工業（株）製）を、メタノール３ｍＬに溶解させ、５０℃で１０分間攪拌した。反応終了後、反応液を減圧濃縮し、得られた残渣にイソプロパノール５ｍＬを加えて再結晶し、ろ取した結晶を減圧乾燥することにより、グアニジウム ２-（３-ベンゾイルフェニル）プロピオネート２．２７ｇ（白色粉末、収率：７２％）を得た。以下に、１Ｈ-ＮＭＲおよび１３Ｃ-ＮＭＲの測定結果と、グアニジウム ２-（３-ベンゾイルフェニル）プロピオネートの構造式を示す。
１Ｈ-ＮＭＲ（４００ＭＨｚ，Ｄ２Ｏ）δ（ｐｐｍ）：１．２９（３Ｈ，ｄ），３．５５（１Ｈ，ｑ），７．３５-７．６４（９Ｈ，ｍ）．
１３Ｃ-ＮＭＲ（４００ＭＨｚ，ｄ-ＤＭＳＯ）δ（ｐｐｍ）：１９．７，４８．４，１２４．３，１２４．４，１２６．９，１２７．８，１２８．４，１２８．７，１２９．５，１３２．０，１３２．４，１３６．３，１３７．２，１４５．７，１５８．８，１７７．９，１９５．９．【０４３２】
2014208632.tif 000095
【０４３３】
実験例１  有機溶剤および塩基反応性化合物に対する溶解性試験
実施例６〜１７で得られた化合物（塩基発生剤）、合成例６で得られた上記式（１０１）で示される化合物（塩基発生剤）および下記式（１０２）で示される化合物（塩基発生剤：１，５，７-トリアザビシクロ［４．４．０］デカ-５-エン ２-（９-オキソキサンテン-２-イル）プロピオネート；東京化成工業（株）製）をそれぞれ０．１ｇずつ秤量し、これらの化合物に各種有機溶剤（ＰＧＭＥＡ：プロピレングリコールモノメチルエーテルアセテート、ＥＬ：乳酸エチル）、各種塩基反応性化合物（ＳＲ-ＮＰＧ：ネオペンチルグリコールジグリシジルエーテル；阪本薬品工業（株）製、ＳＲ-ＴＭＰ：トリメチロールプロパンポリグリシジルエーテル；阪本薬品工業（株）製）および水を、室温下で徐々に添加して、有機溶剤および塩基反応性化合物に対する当該化合物（塩基発生剤）の溶解性を目視で確認した。有機溶剤、塩基反応性化合物または水の添加量が１ｍＬ未満で、実施例６〜１７、合成例６で得られた上記式（１０１）で示される化合物（塩基発生剤）および下記式（１０２）で示される化合物（塩基発生剤）が溶解した場合を「＋＋」、１ｍＬ以上〜５ｍＬ未満でこれらの化合物（塩基発生剤）が溶解した場合を「＋」、５ｍＬ以上〜１０ｍＬ未満でこれらの化合物（塩基発生剤）が溶解した場合を「−」、１０ｍＬ以上でしかこれらの化合物（塩基発生剤）が溶解しなかった場合を「−−」と評価した。溶解性の結果を表１に示すとともに、式（１０２）で示される化合物の構造式を以下に示す。【０４３４】
2014208632.tif 000096
【０４３５】
【表１】
2014208632.tif 000097
【０４３６】
実験例２  耐熱性試験
実施例６〜１７で得られた化合物（塩基発生剤）、ならびに上記式（１０１）および（１０２）で示される化合物（塩基発生剤）をそれぞれ１０ｍｇずつ秤量し、これらの化合物（塩基発生剤）について、ＴＧ-ＤＴＡ２０００ＳＡ（（株）ＢＲＵＫＥＲ ＡＸＳ製）を用いて３０℃から５００℃まで昇温速度１０℃／ｍｉｎで測定し、該化合物（塩基発生剤）それぞれの５％重量減少開始温度を算出し、この温度を分解開始温度として、これらの化合物（塩基発生剤）の耐熱性を評価した。その結果を表２に示す。【０４３７】
【表２】
2014208632.tif 000098
【０４３８】
実験例３  ビスフェノールＡ型ジグリシジルエーテルを用いた露光硬化試験
実施例６〜１７で得られた化合物（塩基発生剤）、ならびに上記式（１０１）および（１０２）で示される化合物（塩基発生剤）をそれぞれ１０ｍｇずつ秤量し、これらの化合物（塩基発生剤）をビスフェノールＡ型ジグリシジルエーテルオリゴマー（商品名：ｊＥＲ８２８；三菱化学（株）製）１００ｍｇおよびペンタエリスリトールテトラキス（３-メルカプトブチレート）（商品名：ＫａｒｅｎｚＭＴ ＰＥ１；（昭和電工（株）製）５０ｍｇに混合した。実施例６〜１７で得られた化合物（塩基発生剤）は、ビスフェノールＡ型ジグリシジルエーテルオリゴマーおよびペンタエリスリトールテトラキス（３-メルカプトブチレート）の混合液に溶解したため、これらの混合液をガラス板上にバーコートし、塗膜に対し特定の露光強度を有する紫外線照射光源装置、すなわち、ＨＬＲ-１００Ｔ-２（セン特殊光源（株）製）を用いて、１分間紫外線（活性エネルギー線）を照射してから、室温で放置して塗膜を硬化させた。塗膜の硬度は鉛筆硬度試験法にて評価し、硬度４Ｈ以上となる硬化時間を求めた。これに対し、上記式（１０１）および（１０２）で示される化合物（塩基発生剤）は、ビスフェノールＡ型ジグリシジルエーテルオリゴマーおよびペンタエリスリトールテトラキス（３-メルカプトブチレート）の混合液に溶解しなかったため、露光しても塗膜が硬化せず、硬化時間を評価することができなかった。紫外線照射光源装置ＨＬＲ-１００Ｔ-２の特定波長における露光強度を表３に示すとともに、硬化時間の測定結果を表４に示す。【０４３９】
【表３】
2014208632.tif 000099
【０４４０】
【表４】
2014208632.tif 000100
【０４４１】
実験例４  アクリレートを用いた露光硬化試験
実施例６、１０、１２および１３で得られた化合物（塩基発生剤）、ならびに上記式（１０１）で示される化合物（塩基発生剤）をそれぞれ１０ｍｇ秤量し、これらの化合物（塩基発生剤）をジペンタエリスリトール（商品名：ＫＡＹＡＲＡＤ ＤＰＨＡ；日本化薬（株）製）１００ｍｇに混合した。調製したこれらの混合液をガラス板上にバーコートし、塗膜に対し特定の露光強度を有する紫外線照射光源装置、すなわち、ＲＥＸ-２５０（朝日分光（株）製）を用いて、１０秒間紫外線（活性エネルギー線）を照射して塗膜を硬化させた。塗膜の鉛筆硬度を鉛筆硬度試験法にて測定した。紫外線照射光源装置ＲＥＸ-２５０の特定波長における露光強度を表５に示すとともに、鉛筆硬度の測定結果を表６に示す。【０４４２】
実験例５  水中でのアクリルアミドを用いた露光ゲル化試験
実施例６、１０、１２および１３で得られた化合物（塩基発生剤）、ならびに上記式（１０１）で示される化合物（塩基発生剤）をそれぞれ１０ｍｇ秤量し、これらの化合物（塩基発生剤）をアクリルアミド（和光純薬工業（株）製）１００ｍｇおよび水５０ｍｇに混合した。調製したこれらの混合液をガラス板上にバーコートし、塗膜に対し特定の露光強度を有する紫外線照射光源装置、すなわち、ＲＥＸ-２５０（朝日分光（株）製）を用いて、１０秒間紫外線（活性エネルギー線）を照射して高分子ゲルを得た。アクリルアミドが高分子化してアクリルアミドゲルが得られた場合を「○」、アクリルアミドゲルが得られなかった場合を「×」と評価した。その結果を表６に示す。【０４４３】
【表５】
2014208632.tif 000101
【０４４４】
【表６】
2014208632.tif 000102
【０４４５】
実験例６  ゾル−ゲル反応を用いた露光硬化試験
実施例６で得られた化合物（塩基発生剤）、ならびに下記式（１０３）および（１０４）で示される化合物（光酸発生剤；いずれも和光純薬工業（株）製）をそれぞれ１０ｍｇずつ秤量し、これらの化合物をポリ３-（トリメトキシシリル）プロピルメタクリレートの２８％プロピレングリコールモノメチルエーテルアセテート（ＰＧＭＥＡ）溶液（和光純薬工業（株）製、Ｍｗ＝１５０００）２００ｍｇに混合した。なお、式（１０３）および（１０４）には、増感剤として下記式（１０５）で示される２-イソプロピルチオキサントン５ｍｇを添加した。調製したこれらの混合液をガラス板上にバーコートし、塗膜を８０℃で１分間プレベークした。得られた塗膜に対し、特定の露光強度を有する紫外線照射光源装置、すなわち、ＲＥＸ-２５０（朝日分光（株）製）を用いて、任意の露光量の紫外線（活性エネルギー線）を照射した後、８０℃で５分間加熱した。塗膜をアセトンに１分間浸漬し、塗膜がアセトンに溶解せず残存した場合における塗膜への露光量を求めた。塗膜への露光量を表７に示すとともに、式（１０３）および（１０４）で示される化合物（光酸発生剤）、ならびに式（１０５）で示される化合物（増感剤）の構造式を以下に示す。【０４４６】
【表７】
2014208632.tif 000103
【０４４７】
2014208632.tif 000104
【０４４８】
2014208632.tif 000105
【０４４９】
2014208632.tif 000106
【０４５０】
実験例１および実験例３の結果から、従来公知の塩基発生剤は、有機溶剤および塩基反応性化合物に対する溶解性が悪いため、該塩基発生剤を樹脂組成物に含有させても溶解性が悪いことに起因して、コントラストの高いパターンを得ることは難しいが、本発明の一般式（Ａ）で示される化合物（塩基発生剤）は、この分野で一般的に用いられている有機溶剤および塩基反応性化合物に対する溶解性が良好であるため、コントラストの高いパターンを得ることができ、汎用性の高い塩基発生剤となり得ることが分かった。とくに、本発明の一般式（Ａ）で示される化合物（塩基発生剤）は、塩基反応性化合物に対しても高い溶解性を有するため、有機溶剤を含有しない組成物にも使用できるという優れた効果を有することが分かった。そして、実験例３の結果から、本発明の一般式（Ａ）で示される化合物（塩基発生剤）は、波長２００ｎｍ以上の活性エネルギー線の照射によって十分な強塩基（ビグアニド類）が発生し、本発明の一般式（Ａ）で示される化合物（塩基発生剤）を塩基反応性化合物と反応させることにより、塩基反応性化合物からなる硬化樹脂が得られることが分かった。また、実験例２の結果から、本発明の一般式（Ａ）で示される化合物（塩基発生剤）は、分解開始温度が、１５０℃を超えるものであることから、熱に対して比較的安定であることが分かった。このため、本発明の塩基発生剤を用いた場合には、ベーク時の温度を高く設定でき、高沸点の有機溶剤を使用できるという利点があるばかりでなく、ベーク後において、有機溶剤の残留を極力少なくすることができる。これにより、残留有機溶剤による露光部（硬化部）と未露光部（未硬化部）とのコントラストの悪化を抑制できる。さらに、実験例６の結果から、本発明の一般式（Ａ）で示される化合物（塩基発生剤）から発生するビグアニド類は、従来の光酸発生剤から発生する強酸よりも、少ない露光量（少ない光エネルギー）でアルコキシシリル化合物を硬化できてきることから、本発明の一般式（Ａ）で示される化合物（塩基発生剤）は、少ない光エネルギーで、アルコキシシリル化合物を十分に硬化できる量のビグアニド類が発生し、高いゾル−ゲル反応性を示すことから、これらの化合物の硬化に適していることが分かった。さらにまた、実験例４および実験例５の結果から、本発明の一般式（Ａ）で示される化合物のうち、ベンゾフェノン骨格を有する一般式（Ｅ）で示される化合物は、ラジカルに反応するアクリレートを硬化できていることから、ラジカル硬化性能を有していることが分かり、水性のラジカル光硬化系にも応用可能なラジカル発生剤であることが分かった。以上の結果から、本発明の一般式（Ａ）で示される化合物は、例えば樹脂硬化用の塩基発生剤およびラジカル発生剤として有用なものであることが分かった。
【産業上の利用可能性】
【０４５１】
本発明の一般式（Ａ）で示される化合物および本発明の塩基発生剤は、活性エネルギー線の照射により強塩基（ビグアニド類）を発生するものであり、例えばグリコールエーテルアセテート系溶剤、エステル系溶剤等のこの分野で汎用されている有機溶剤への溶解性が高く、また、エポキシ系化合物等の塩基反応性化合物に直接溶解させることができ、高耐熱性と低求核性の両方の性能を備えるものでもあるので、例えばエポキシ系化合物等の硬化反応が進行しにくい塩基反応性化合物を硬化させるための塩基発生剤として有用なものである。【０４５２】
本発明の塩基反応性組成物は、本発明の塩基発生剤を含有するものであり、条件次第で、有機溶剤フリーで硬化膜または成形体を作製することができ、例えば塗料、印刷インキ、歯科材料、レジスト等の光学材料、電子材料などに有用なものである。【０４５３】
本発明の塩基発生方法は、本発明の一般式（Ａ）で示される化合物を用いるものであり、例えば紫外線、可視光線、赤外線、Ｘ線等の活性エネルギー線を照射することにより、効率よく強塩基（ビグアニド類）を発生することができる方法である。
【国際調査報告】
2014208632.tif 000138
2014208632.tif 000139
2014208632.tif 000140
2014208632.tif 000141